Brevet FR3095340A1 — publié le 20201030

Description Titre de l'invention : PROCEDE D'AUGMENTATION DE LA LI- BERATION DE COMPOSES MEDICAUX DE NANO- PARTICULES APRES UNE ETAPE D'ALTÉRATION ET UNE ETAPE DE PERTURBATION PHYSICO-CHIMIQUE Domaine de l'invention [0001] Le domaine de l'invention est celui d'un procédé permettant d'augmenter la quantité de composés libérés d'une nanoparticule en altérant la particule comprenant la nanoparticule et le composé. Contexte technique [0002] Lorsque des nanoparticules sont administrées dans un organisme, elles ont tendance à être altérées, notamment lorsqu'elles sont internalisées dans des cellules ou dans certains compartiments cellulaires tels que les lysosomes. Elles peuvent alors perdre certaines de leurs propriétés telles que leur puissance de chauffage et ne plus être efficaces dans les traitements thérapeutiques (Di Corato et al, Biomaterials, V. 32, P. 6400 (2014)). [0003] Lc document WO 2017/068252 (Nanohacterie) décrit des magnétosomes ayant une substance luminescente attachée aux magnétosomes qui est dissociée desdits magnétosomes après l'application d'un rayonnement conduisant à une augmentation de l'intensité de la luminescence, sans altération du magnétosome. [0004] Lc document WO 2011/061259 (Nanohacterie) décrit l'utilisation de magnétosomes dans le traitement de tumeurs par traitement thermique. Description de l'invention [0005] La présente invention concerne un procédé pour augmenter la libération d'au moins un composé, ledit composé étant initialement un composé initial lié à au moins une nanoparticule initiale, ledit composé initial lié à ladite nanoparticule initiale formant au moins une particule initiale, dans laquelle la particule comprend au moins un principe actif, ledit procédé comprenant au moins une des étapes suivantes: [0006] a) altération de ladite particule initiale, cette étape étant associée à l'altération d'au moins une propriété de ladite particule initiale, ladite altération conduisant à la formation d'une particule altérée composée d'au moins une nanoparticule altérée et d'au moins un composé altéré, ladite particule altérée comprenant au moins un ingrédient actif, ladite altération étant sélectionnée dans le groupe comprenant au moins une des étapes suivantes: [0007] i) la diminution de la taille de particule depuis la taille de la particule initiale jusqu'à 2 la taille de la particule altérée, cette diminution étant telle que le rapport SA/S, ou (SI-SA )/S, est compris entre 10-3% et 99,99%, où SA et SI sont les tailles des particules altérées et initiales, respectivement, [0008] ii) la diminution du nombre de composés liés à la nanoparticule, d'un nombre ni de composés initiaux liés à la nanoparticule initiale à un nombre na de composés altérés liés à la nanoparticule altérée, où ni/na est compris entre 1 et 1010. [0009] iii) la diminution de la force de liaison d'au moins une liaison entre le composé et la nanoparticule, d'une force de liaison Si d'au moins une liaison initiale entre le composé initial et la nanoparticule initiale à une force de liaison S. d'au moins une liaison altérée entre le composé altéré et la nanoparticule altérée, [0010] iv) la rupture d'au moins une liaison entre le composé altéré et la nanoparticule altérée, [0011] v) la diminution de l'énergie de dissociation de liaison entre le composé et la nano- particule, d'une énergie de dissociation de liaison E11 entre le composé initial et la nanoparticule initiale jusqu'à une énergie de dissociation de liaison Eda entre le composé altéré et la nanoparticule altérée, [0012] vi) la diminution de l'épaisseur de revêtement de la nanoparticule, à partir d'une épaisseur de revêtement CT de la nanoparticule initiale jusqu'à une épaisseur de revêtement CTa de la nanoparticule altérée, [0013] vii) la diminution du pourcentage en masse de matière organique ou de carbone de la particule altérée par rapport au pourcentage en masse de matière organique ou de carbone de la particule initiale, [0014] viii) la diminution de l'encombrement du composé lié à la nanoparticule, d'un en- combrement important du composé initial lié à la nanoparticule initiale à un faible encombrement du composé altéré lié à la nanoparticule altérée, [0015] et/ou [0016] ix) la diminution du nombre ou de la concentration de composés Ni empêchant la li- bération de composés N, de la nanoparticule, à partir d'un certain nombre de composés initiaux N11, empêchant la libération de composés initiaux N21 de la nanoparticule initiale jusqu'à un certain nombre de composés altérés Nia qui empêchent la libération de composés altérés N2a de la nanoparticule altérée, [0017] ladite altération ayant pour résultat: [0018] x) une première libération partielle générant une première partie de composés altérés libérée de la nanoparticule altérée, la première libération partielle étant due à la rupture complète de la liaison entre ladite nanoparticule altérée et la première partie dudit composé altéré, [0019] et [0020] xi) une absence de libération générant une seconde partie de composés altérés qui 3 restent liés à la nanoparticule altérée, l'absence de libération étant duc à l'absence de rupture de la liaison altérée entre ladite nanoparticule altérée et ladite seconde partie de composés altérés, [0021] où la première partie et la seconde partie des composés altérés proviennent de la particule initiale et la somme desdites première partie et seconde parties desdits composés altérés représente le nombre total de composés initiaux liés à ladite nanoparticule initiale, [0022] h) appliquer une perturbation physico-chimique sur ladite particule altérée, aboutissant à la formation d'une particule altérée et perturbée, ladite particule altérée et perturbée comprenant au moins un ingrédient actif, dans lequel l'étape h) est associée à: [0023] - une absence de libération générant des composés altérés et perturbés non libérés ap- partenant au groupe 1 de la deuxième partie, provenant de la deuxième partie des composés altérés non libérés par altération à l'étape a) xi), dans laquelle l'absence de libération est duc à l'absence de rupture de la liaison altérée et perturbée entre la nanoparticule altérée et perturbée et le groupe 1 de la deuxième partie des composés altérés et perturbés, [0024] - une deuxième libération partielle générant des composés altérés et perturbés libérés appartenant au groupe 2 de la deuxième partie, qui provient de la deuxième partie des composés altérés non libérés par altération à l'étape a) xi), ladite deuxième libération partielle étant due à la rupture du lien entre le groupe 2 de la deuxième partie des composés altérés et perturbés et la nanoparticule altérée et perturbée, [0025] ou [0026] - une seconde libération totale de composés altérés et perturbés, provenant de la seconde partie de composés altérés non libérés par altération à l'étape a) xi), ladite seconde libération totale étant due à la rupture complète de la liaison entre toutes lesdites altérées et composés perturbés et ladite nanoparticule altérée et perturbée. [0027] L'invention concerne également un procédé pour augmenter la libération d'au moins un composé, ledit composé étant initialement un composé initial lié à au moins une nanoparticule initiale, ledit composé initial lié à ladite nanoparticule initiale formant au moins une particule initiale, où la particule comprend au moins un principe actif, ledit procédé comprenant au moins l'une des étapes suivantes: [0028] a) altération de ladite particule initiale, cette étape étant associée à la modification d'au moins une propriété de ladite particule initiale, ladite altération conduisant à la formation d'une particule altérée composée d'au moins une nanoparticule altérée et d'au moins un composé altéré, où ladite particule altérée comprend au moins un ingrédient actif, ladite altération ayant pour résultat: [0029] i) une première libération partielle générant une première partie de composés altérés libérés de la nanoparticule altérée, la première libération partielle étant duc à la rupture complète de la liaison entre ladite nanoparticule altérée et la première partie dudit composé altéré, [0030] et [0031] ii) une absence de libération générant une seconde partie de composés altérés qui restent liés à la nanoparticule altérée, l'absence de libération étant duc à l'absence de rupture de la liaison altérée entre ladite nanoparticule altérée et ladite seconde partie de composé altéré, [0032] où la première partie et la seconde partie des composés altérés proviennent de la particule initiale et la somme desdites première partie et seconde parties desdits composés altérés représente le nombre total de composés initiaux liés à ladite nanoparticule initiale, [0033] h) appliquer une perturbation physico-chimique sur ladite particule altérée, aboutissant à la formation d'une particule altérée et perturbée, ladite particule altérée et perturbée comprenant au moins un ingrédient actif, où l'étape est associée à: [0034] - une absence de libération générant des composés altérés et perturbés non libérés ap- partenant au groupe 1 de la deuxième partie, provenant de la deuxième partie des composés altérés non libérés par modification à l'étape a) xi), où l'absence de libération est duc à l'absence de rupture de la liaison altérée et perturbée entre la nanoparticule altérée et perturbée et le groupe 1 de la deuxième partie des composés altérés et perturbés, [0035] - une deuxième libération partielle générant des composés altérés et perturbés libérés appartenant au groupe 2 de la deuxième partie, qui provient de la deuxième partie des composés altérés non libérés par modification à l'étape a) xi), ladite deuxième libération partielle étant due à la rupture du lien entre le groupe 2 de la deuxième partie des composés altérés et perturbés et la nanoparticule altérée et perturbée, [0036] ou [0037] - une seconde libération totale de composés altérés et perturbés, provenant de la seconde partie de composés modifiés non libérés par modification à l'étape a) xi), ladite seconde libération totale étant due à la rupture complète de la liaison entre tous les composés altérés et perturbés et ladite nanoparticule altérée et perturbée. [0038] La présente invention concerne également un procédé d'obtention d'une particule altérée et perturbée comprenant au moins une des étapes suivantes: [0039] a) Application d'une altération sur au moins une particule initiale comprenant au moins une nanoparticule initiale et au moins un composé initial libérable, qui est lié initialement à ladite nanoparticule initiale par une liaison initiale, [0040] (3) Obtenir au moins une particule altérée, comprenant au moins une nanoparticule altérée et au moins un composé altérable libérable, où une première libération partielle génère la libération d'une première partie de composé altéré lors de l'altération, lesdits composés altérés étant répartis entre: [0041] i) une première partie de composés altérés comprenant des composés altérés libérés par la nanoparticulc altérée, et [0042] ii) une seconde partie de composés altérés comprenant des composés altérés liés à la nanoparticulc altérée via une liaison altérée, [0043] y) Application d'une perturbation physico-chimique sur ladite particule altérée, [0044] ro Obtention d'au moins une particule altérée et perturbée, comprenant au moins une nanoparticulc altérée et perturbée et au moins un composé libérable altéré et perturbé, où une seconde libération partielle génère la libération d'une seconde partie de composés altérés et perturbés au cours de la perturbation physico-chimique, lesdits composés altérés et perturbés étant répartis entre: [0045] i) le groupe 1 de la seconde partie des composés altérés et perturbés comprenant des composés altérés et perturbés liés à la nanoparticulc altérée et perturbée via unc liaison altérée et perturbée, et [0046] ii) le groupe 2 de la deuxième partie de composés altérés et perturbés comprenant des composés altérés et perturbés libérés de la nanoparticule altérée et perturbée, [0047] où lesdites particules initiales, particules altérées et/ou particules altérées et perturbées comprennent au moins un ingrédient actif [0048] La présente invention concerne également une particule altérée pouvant être obtenue par les étapes précédentes a) et [3), ladite particule altérée comprenant au moins une nanoparticule altérée et au moins un composé altéré libérable, lesdits composés altérés étant divisés entre: [0049] a) une première partie des composés altérés étant libérés par la nanoparticule altérée, et [0050] b) une seconde partie des composés altérés étant des composés altérés liés par une liaison altérée à la nanoparticule altérée, [0051] où ladite particule altérée comprend au moins un ingrédient actif, ladite particule altérée comprenant une ou plusieurs des caractéristiques suivantes: [0052] i) une taille de la particule altérée inférieure à la taille de la particule initiale, d'un pourcentage compris entre 103% et 99,99%, ce pourcentage étant SA/S, ou (S,-SA)/S,, où SA et S, sont les tailles des particules altérées et initiales, respectivement, [0053] ii) un nombre de composés altérés liés à la nanoparticule altérée, na, inférieur au nombre de composés liés à la nanoparticule initiale, ni, ni/na étant compris entre 1 et 10 10. [0054] iii) une force de liaison d'au moins une liaison entre le composé altéré et la nano- particule altérée, Sa, qui est inférieure à la force de liaison d'au moins une liaison entre le composé initial et la nanoparticule initiale, Si, 6 [0055] iv) la rupture d'au moins une liaison entre le composé altéré et la nanoparticule altérée, [0056] v) une énergie de dissociation de liaison entre le composé altéré et la nanoparticule altérée, E,ja, inférieure à l'énergie de dissociation de liaison entre le composé initial et la nanoparticule initiale, E111, [0057] vi) une épaisseur de revêtement de la nanoparticule altérée, CT inférieure à l'épaisseur de revêtement de la nanoparticule initiale, CT;, [0058] vii) un pourcentage en masse de matière organique ou de carbone de la particule altérée inférieur au pourcentage en masse de matière organique ou de carbone de la particule initiale, [0059] viii) l'encombrement du composé altéré lié à la nanoparticule altérée qui est inférieur à l'encombrement du composé initial lié à la nanoparticule [0060] et/ou [0061] ix) un certain nombre de composés altérés Nia empêchant la libération des composés altérés N2a de la nanoparticule altérée, lequel est inférieur au nombre de composés initiaux Ni; empêchant la libération des composés initiaux N21 de la nanoparticule initiale. [0062] La présente invention concerne également une particule altérée et perturbée pouvant être obtenue par le procédé précédent, ladite particule altérée et perturbée comprenant au moins une nanoparticule altérée et perturbée et au moins un composé altéré et perturbé, ladite particule altérée et perturbée comprenant au moins un ingrédient actif, où le composé altéré et perturbé est divisé en une ou plusieurs des trois catégories de composés suivantes: [0063] - catégorie A: composés altérés et perturbés, provenant de la première partie du composé altéré, qui sont libérés lors de la première libération partielle et ne sont plus libérés par une perturbation physico-chimique de la nanoparticule altérée et perturbée, [0064] - catégorie B: un groupe 2 d'une deuxième partie de composés altérés et perturbés, provenant de la deuxième libération partielle du composé altéré qui n'est pas libéré par une altération de la nanoparticule altérée, et ledit groupe 2 de la deuxième partie de composés altérés et perturbés sont en outre libérés par perturbation physico-chimique de la nanoparticule altérée et perturbée, [0065] - catégorie C: groupe 1 d'une deuxième partie de composés altérés et perturbés, provenant de la deuxième partie du composé altéré, qui n'est pas libérée par l'altération de la nanoparticule altérée, et qui n'est pas libérée par la perturbation physico-chimique de la nanoparticule altérée et perturbée, [0066] où ledit groupe 1 n'existe pas lorsque tous les composés altérés et perturbés sont libérés de la nanoparticule altérée et perturbée. [0067] La présente invention concerne également une particule susmentionnée destinée à 7 être utilisée dans la fabrication d'un médicament. [0068] La présente invention concerne également une particule susmentionnée destinée à être utilisée dans le traitement d'une maladie, préférentiellement une maladie infectieuse, le plus préférentiellement d'un cancer. [0069] La présente invention concerne également une composition pharmaceutique comprenant la particule telle que définie précédemment et un véhicule pharmaceutiquement acceptable, dans laquelle le principe actif est une quantité thérapeutiqucment efficace d'un médicament. [0070] De préférence, la particule telle que définie précédemment et la composition pharma- ceutique telle que définie précédemment comprennent au moins un ingrédient actif choisi dans le groupe comprenant: i) un agent de contraste, ii) un composé luminescent, iii) un médicament, iv) un dispositif médical, v) un composé cosmétique, vi) un composé thérapeutique, vii) un composé médical, viii) un composé biologique, ix) un composé diagnostique, x) un équipement médical ou un appareil médical, xi) une composition, xii) une suspension , xiii) un excipient, xiv) un adjuvant, xv) un composé cytotoxique, xvi) un composé non cytotoxique, xvii) un composé immunogène, xviii) un composé non immunogène, xix) un composé pharmacologique, xx) un non composé pharmacologique, xxi) un composé métabolique, et xxii) un composé non métabolique. [0071] De préférence, la nanoparticule est un magnétosome. [0072] De préférence, dans certains cas, le magnétosome est composé d'oxyde de fer, préfé- rentiellement de magnétite ou de maghémite ou d'une composition intermédiaire entre la maghémite et la magnétite. [0073] De préférence, clans d'autres cas, le magnétosome est composé de greigite. [0074] De préférence, la greigite et/ou maghémite et/ou maghémite, comprises préféren- tiellement dans le noyau ou la partie centrale du magnétosome, est/sont cristallisée(s), partiellement ou totalement. [0075] La présente invention concerne également l'utilisation de la particule susmentionnée dans ou en tant que: i) un agent de contraste, ii) un composé luminescent, iii) un dispositif médical, iv) un composé cosmétique ou une composition, v) un composé médical, vi ) un composé biologique, vii) un composé de diagnostic, viii) un équipement, un appareil ou un outil médical, de diagnostique, thérapeutique ou chirurgical, ix) une composition, x) une suspension, xi) un excipient, xii) un adjuvant, xiii) un composé cytotoxique, xiv) un composé non cytotoxique, xv) un composé immunogène, xvi) un composé non immunogène, xvii) un composé pharmacologique, xviii) un composé non pharmacologique, xix) un composé métabolique, et / ou xx) un composé non métabolique. [0076] De préférence, le procédé pour augmenter la libération d'au moins un composé 8 comprend au moins une des étapes suivantes: [0077] - l'étape a) comprenant l'activation de la première partie du composé altéré libéré de la nanoparticule altérée par rupture de la liaison initiale, et/ou [0078] - l'étape h) comprenant l'activation de la deuxième partie du composé altéré lié à la nanoparticule altérée via une liaison altérée. [0079] De préférence, le procédé pour augmenter la libération d'au moins un composé comprenant l'altération de l'étape a) de la nanoparticule initiale suit une cinétique d'altération ayant au moins une propriété choisie dans le groupe comprenant: [0080] - une réduction de la taille des particules d'au moins 1 nm lorsque le pH du milieu d'altération et/ou de la partie du corps est abaissé d'au moins 1 unité de pH, [0081] - une disparition ou une réduction du nombre de particules, préférentiellement de particules inférieures à 25 nm, lorsque le milieu altérant et/ou la partie du corps ont un pH inférieur à 7, [0082] - une disparition ou une réduction du nombre de particules, préférentiellement de particules supérieures à 25 nm, lorsque le milieu altérant et/ou la partie du corps est une région interne ou une partie d'une cellule, [0083] - une disparition ou une réduction du nombre desdites particules, préférentiellement des particules inférieures à 25 nm, lorsque les particules sont introduites dans une partie du corps d'un individu pendant plus d'une minute, [0084] - une disparition ou une réduction du nombre desdites particules supérieure à 25 nm, de préférence lorsque lesdites particules sont introduites dans la partie corporelle d'un individu et exposées à un rayonnement pendant plus d'une minute. [0085] De préférence, le procédé pour augmenter la libération d'au moins un composé comprend une perturbation physico-chimique choisie parmi: [0086] i) une variation de l'environnement de la particule altérée comprenant la nano- particule altérée et/ou le composé altéré et/ou la liaison altérée, et/ou [0087] ii) un rayonnement appliqué sur ladite particule altérée. [0088] De préférence, le procédé pour augmenter la libération d'au moins un composé comprend la nanoparticule initiale choisie parmi: [0089] i) un magnétosome composé de magnétite, de maghémite ou d'une composition inter- médiaire entre magnétite et maghémite. [0090] ii) un magnétosome composé de sulfure de fer. [0091] La présente invention concerne également une méthode de traitement d'une maladie, préférentiellement une maladie infectieuse telle qu'un cancer, d'un animal ou d'un être humain, comprenant au moins une des étapes suivantes: [0092] a) Application d'une altération sur au moins une particule initiale comprenant au moins une nanoparticule initiale et au moins un composé initial libérable, qui est liée initialement à ladite nanoparticule initiale par une liaison initiale, 9 [0093] (i) Obtention d'au moins une particule altérée, comprenant au moins une nano- particule altérée et au moins un composé altérable libérable, une première libération partielle générant la libération d'une première partie de composé altéré lors de l'altération, lesdits composés altérés étant répartis entre: [0094] i) une première partie de composés altérés comprenant des composés altérés libérés par la nanoparticulc altérée, et [0095] ii) une seconde partie de composés altérés comprenant des composés altérés liés à la nanoparticulc altérée via une liaison altérée, [0096] y) Application d'une perturbation physico-chimique sur ladite particule altérée, [0097] 1-0 Obtention d'au moins une particule altérée et perturbée, comprenant au moins une nanoparticulc altérée et perturbée et au moins un composé libérable altéré et perturbé, où une seconde libération partielle génère la libération d'une seconde partie de composés altérés et perturbés au cours de la perturbation physico-chimique, lesdits composés altérés et perturbés étant répartis entre: [0098] i) le groupe 1 de la seconde partie des composés altérés et perturbés comprenant des composés altérés et perturbés liés à la nanoparticule altérée et perturbée via unc liaison altérée et perturbée, et [0099] ii) le groupe 2 de la deuxième partie de composés altérés et perturbés comprenant des composés altérés et perturbés libérés par la nanoparticule altérée et perturbée, [0100] où lesdites particules initiales, particules altérées et/ou particules altérées et perturbées comprennent au moins un ingrédient actif. [0101] Dans certains cas, l'étape de la méthode ou au moins une étape de la méthode selon l'invention peut désigner plus de 1, 2, 3, 4, 5, 10, 103 ou 105 étape(s) de la méthode, préférentiellement des étapes identiques ou différentes. [0102] Dans d'autres cas, l'étape de la méthode ou au moins une étape de la méthode selon l'invention peut désigner moins de 105°, 1010, 105, 10', 10, 5, 4, 3, 2 ou 1 étape(s) de la méthode, préférentiellement des étapes identiques ou différentes. [0103] Dans certains cas, les étapes de la méthode peuvent être répétées plus de 1, 2, 3, 4, 5, 10, 10' ou 105 fois. [0104] Dans d'autres cas, les étapes de la méthode peuvent être répétées moins de 105, 10', 10, 5, 4, 3, 2 ou 1 fois. [0105] La différence entre l'art antérieur et la présente invention consiste à appliquer les étapes successives de a) une étape d'altération conduisant à une particule altérée et b) une étape de perturbation physico-chimique conduisant à une particule altérée et perturbée. [0106] L'effet technique de la différence mentionnée précédemment est une augmentation inattendue et surprenante de la libération de composés comprenant un principe actif, pour une particule altérée et une particule altérée et perturbée, lesdits composés pouvant avoir un effet médical ou guérir un animal ou un être humain par libération partielle ou complète de ces composés dans un organe ciblé (voir figures 7 à 10). [0107] Le problème technique à résoudre par la présente invention consiste à proposer une méthode alternative pour traiter une maladie telle que le cancer via des nanoparticules. [0108] L'ensemble de l'art antérieur ne dit rien sur la découverte inattendue et surprenante de l'inventeur selon laquelle l'altération de nanoparticulcs liées à des composés peut dans certaines conditions augmenter la libération de composés de ces nanoparticulcs et ainsi augmenter ou maintenir l'activité thérapeutique des nanoparticulcs. Cette découverte met en évidence un comportement opposé à celui attendu ou généralement décrit dans la littérature, à savoir le fait que les conditions d'altération des nanoparticules affaiblissent l'activité thérapeutique des nanoparticules. [0109] Dans certains cas, la quantité ou le nombre de composés libérés par la nanoparticule est multiplié par au moins 0,1, 1,1, 2, 5, 10, 103, 105 ou 10I0 lorsque la méthode ou au moins une étape de la méthode est utilisée ou est suivi par rapport à la situation où la méthode ou au moins unc étape de la méthode n'est pas utilisée ou n'est pas suivie. [0110] Dans certains cas, l'activité médicale de la particule ou l'efficacité du traitement de la particule contre une maladie est plus grande lorsque la méthode ou au moins une étape de la méthode est utilisée ou est suivie que lorsque la méthode ou au moins unc étape de la méthode n'est pas utilisé ou n'est pas suivi. [0111] Dans un mode de réalisation de l'invention, la particule comprend: i) la nano- particule, la liaison et le composé, ii) la nanoparticule et le composé, iii) la nanoparticule et la liaison, iv) la liaison et le composé, y) la nanoparticule, vi) la liaison, ou vii) le composé. [0112] Dans un mode de réalisation, la liaison peut être la liaison chimique. Dans certains cas, une liaison entre la nanoparticule et le composé existe lorsque le composé est lié ou non libéré de la nanoparticule. Dans certains cas, une liaison entre la nanoparticule et le composé n'existe pas lorsque le composé est libéré ou non lié à la nanoparticule. [0113] Dans certains cas, la particule peut comprendre au moins une propriété commune avec la nanoparticule et/ou la liaison. [0114] Dans d'autres cas, la nanoparticule peut comprendre au moins une propriété commune avec la particule et/ou la liaison. [0115] Dans encore d'autres cas, la liaison peut comprendre au moins une propriété commune avec la particule et/ou la nanoparticule. [0116] Dans certains cas, la particule peut comprendre au moins une propriété, qui est différente d'une propriété de la nanoparticule et/ou de la liaison. [0117] Dans certains autres cas, la nanoparticule peut comprendre au moins une propriété différente de la propriété de la particule et/ou de la liaison. [0118] Dans encore d'autres cas, la liaison peut comprendre au moins une propriété qui est 11 différente d'une propriété de la particule et/ou de la nanoparticule. [0119] Dans un mode de réalisation, la nanoparticule peut être constituée d'une partie centrale qui est recouverte, entourée ou enveloppée, partiellement ou totalement, par un revêtement. [0120] Dans encore d'autres cas, le matériau organique ou le carbone est compris dans la partie centrale et/ou l'enrobage de la nanoparticule, dc préférence de manière prédominante dans l'enrobage. [0121] Dans certains cas, la liaison est attachée ou comprise dans le revêtement et/ou la partie centrale. [0122] Dans d'autres cas, le composé est attaché ou compris dans le revêtement et/ou la partie centrale. [0123] Dans un mode de réalisation de l'invention, la nanoparticule altérée est la nano- particule qui a au moins une propriété résultant de, ou provenant dc l'altération. Dans certains cas, l'altération peut être la dégradation ou la modification. [0124] Dans certains cas, l'altération est le changement de l'état ou de la condition de la particule d'un état initial ou une condition initiale de la particule dans laquelle la particule est la particule initiale à un état altéré ou une condition altérée de la particule dans laquelle la particule est la particule altérée. [0125] Dans certains cas, l'altération peut être l'altération de la particule initiale, l'altération de la particule altérée, et/ou l'altération de la particule altérée et perturbée. [0126] Dans un mode de réalisation de l'invention, une(des) particule(s), un(des) composé(s), une(des) nanoparticule(s), une(des) liaison(s) ou un(des) ingrédient(s) est/ sont ou représente(nt) plus de ou un ensemble de plus de 1, 10, 10', 10', 1010, 10'0 ou 10100 particule(s), composé(s), nanoparticule(s), une(des) liaison(s) ou ingrédient(s), préférentiellement par nm', mm', cm' ou in'. [0127] Dans un autre mode de réalisation de l'invention, une(des) particule(s), un(des) composé(s), une(des) nanoparticule(s), une(des) liaison(s) ou un(des) ingrédient(s) est/ sont ou représente(nt) moins de ou un ensemble de moins de 1010°, 105°, 1010, 105, 10', 10, 5, 2 ou 1 particule(s), composé(s), nanoparticule(s), liaison(s) ou ingrédient(s), préférentiellement par mn', mm3, cm' ou m'. [0128] Dans un autre mode de réalisation de l'invention, une(des) particule(s), un(des) composé(s), une(des) nanoparticule(s), une(des) liaison(s) ou un(des) ingrédient(s) est/ sont ou représente(nt) entre 1 et 101)°, entre 1 et 105°, entre 1 et 1020, entre 1 et 1010, entre 1 et 10s, entre 2 et 10100, ou entre 10 et 10100 particule(s), composé(s), nanoparticule(s), liaisons(s) ou ingrédient (s), de préférence par nm3, mm3, cm= ou m3. [0129] Dans encore un autre mode de réalisation de l'invention, un nm3, mm3, cm3 ou rmn5 est un nm3, mm3, cm3 ou mm3 de: i) un environnement de la particule, ii) une région injectée, iii) une partie du corps, iv) une région particulaire ou de particule ou y) un 12 milieu altérant.Dans certains cas, une région de particule peut être une région, un volume, une surface, une longueur dans laquelle se trouve la particule. La particule peut dans certains cas désigner la région de la particule. [0130] Dans certains cas, l'environnement de la particule, également désigné envi- ronnement, peut être un milieu liquide, solide ou gazeux, une longueur, une surface, un volume, une région ou un milieu, ou au moins 1, 10, 102, 103, 106, 1010 ou 1040 substance(s), préférentiellement au moins une substance différente du composé, entourant ou comprenant ou enveloppant la ou les particules(s) sur une distance mesurée à partir de le centre ou la surface extérieure de la particule qui est de préférence inférieur à 1050, 1010, 101, 101, 10 ou 101 nm. [0131] Dans certains autres cas, l'environnement de la particule peut être un milieu liquide, solide ou gazeux, ou une longueur, ou une surface, ou une surface, ou un volume, ou une région, ou un milieu, ou au moins 1, 10, 102, 103, 106, 1010 ou 1040 substance(s), préférentiellement au moins une substance différente du composé, entourant ou comprenant ou enveloppant ou comprenant la(les) nanoparticule(s) sur une distance mesurée à partir de le centre ou la surface extérieure de la particule est de préférence supérieur à 10 s, 10', 1, 5, 10, 103, 101 ou 1010 nm. [0132] Selon l'invention, le composé est supposé se dissocier de la ou des nanoparticules ou être libéré de la ou des nanoparticules lorsqu'il se sépare de la ou des nanoparticules pour aboutir dans l'environnement de la ou des nanoparticules. [0133] Dans un mode de réalisation de l'invention, l'environnement de la particule selon l'invention peut comprendre: i) la ou les nanoparticules avec le composé, ii) la ou les nanoparticules sans le composé, ou iii) le composé sans la(les) nanoparticule(s). Dans certains cas, la liason se situe dans l'environnement de la particule. Dans d'autres cas, la liason ne se trouve pas dans l'environnement de la particule. [0134] Dans certains cas, une substance de l'environnement de la particule selon l'invention peut être un atome, une molécule, un polymère, une substance chimique ou biologique, un ADN, un ARN, une protéine, un lipide, une enzyme ou un acide nucléique. acide aminé. [0135] Dans certains cas, la substance peut être différente du composé. [0136] Dans d'autres cas, la substance peut être le composé. [0137] Dans certains cas, la région injectée peut être la région dans laquelle les particules sont injectées, administrées ou situées, de préférence dans la partie corporelle. Elle peut être désignée comme une région de particules. Les particules peuvent être injectées/administrées dans la région injectée. [0138] Dans certains cas, la région des particules peut être le volume occupé par un as- semblage de particules dans la partie du corps, où les particules sont préférentiellement: i) séparées de moins de 109, 106, 105 ou 10 nm, où cette distance peut être la 13 distance moyenne séparant deux particules, mesurée préférentiellement à partir du centre de la surface externe des particules, ou ii) à une concentration supérieure à 10-50, 10-2u, 10-1°, 10-5, 10-1, 1, 10, 103, 105 ou 1010 mg de nanoparticules préférentiellement par cm, de partie du corps [0139] Dans certains autres cas, la région des particules peut être le volume occupé par un assemblage de particules dans la partie du corps, les particules étant préférentiellement: i) séparées de plus de 10-1, 1, 103, 106 ou 109 nm ou ii) à une concentration supérieure à 105°, 1020, 1010, 105, 10, 1, 10-1, 10-3, 10-5 ou 1010 mg de particules préférentiellement par cm, de partie du corps. [0140] Dans certains cas, l'assemblage de particules peut désigner un assemblage de particules avant, pendant ou après l'administration de particules à ou dans la partie du corps. [0141] Dans un autre mode de réalisation de l'invention, la partie de corps ou la région de particule a une longueur, une surface ou un volume qui est supérieur à 103, 1, 10-1, 10-2, 10 3, 104, 10 s, 10 6, 10 7, 10 k, 10 9 ou 10 20, mesurés en m, m2 ou m3, respectivement. [0142] Dans un autre mode de réalisation de l'invention, la partie du corps, le site sain ou pa- thologique ou la région de particule a une longueur, une surface ou un volume inférieur à 103, 1, 10 ', 10 2, 103, 104, 105, 10 6, 107, 1 0 OU 109 ni, m2 ou m', respectivement. [0143] Dans certains cas, la partie du corps peut être la partie du corps de l'individu ou la partie du corps de l'organisme vivant, comprenant préférentiellement la particule. [0144] Dans certains cas, l'individu peut être l'organisme vivant. [0145] Dans un mode de réalisation de l'invention, la partie du corps de l'individu est ou peut être désignée comme la partie du corps. [0146] Dans un mode de réalisation de l'invention, la partie du corps comprend plus de ou est un ensemble de plus de 1, 2, 5, 10, 10', 105,10m, 10'° ou 10100 cellules, appareils, tissus, organes(s), biomolécule(s), molécule(s), atome(s), entité(s) ou matériel(s) biologique(s), de préférence mesurés par cm3 de partie du corps. [0147] Dans un autre mode de réalisation de l'invention, la partie du corps comprend moins de ou un assemblage de moins de 10m, 105°, 1010, 10% 103, 10, 5, 2 ou 1 cellule, appareil, tissu(s), organe(s), biomolécule(s), molécule(s), atome(s), entité(s) ou matériel(s) biologique(s), de préférence mesurés par cm3 de partie du corps. [0148] Dans un autre mode de réalisation de l'invention, la partie du corps comprend entre ou est un ensemble compris entre 1 et 10100, 1 et 1010, ou 1 et 10' cellule(s), appareil, tissu(s), organe(s), biomolécule(s), molécule(s), atome(s), entité(s) ou matériel(s) biologique(s), de préférence mesurés par cm3 de partie du corps. [0149] Dans certains cas, l'appareil, le(s) tissu(s), organe(s), biomolécule(s), molécule(s), atome(s), entité(s), ou matériel(s) biologique(s) peuvent être identiques ou appartenir à un assemblage comprenant le même tissu, le ou les mêmes organes, biomolécules, 14 molécules, atomes, entités ou matériel biologique. [0150] Dans d'autres cas, l'appareil, le(les) tissu(s), l'organe, la biomolécule, la(lcs) molécule(s), le(les) atomes, les entités ou le matériel biologique peuvent être différents ou appartenir à un assemblage comprenant différents tissus, organes, biomolécules, molécules, atonies, entités ou matières biologiques. [0151] Dans d'autres cas encore, l'appareil, le(les) tissu(s), l'organe, la biomolécule, la molécule, l'atome, l'entité ou le matériel biologique peuvent appartenir à, provenir de, être produite par un organisme vivant. [0152] Dans d'autres cas encore, l'appareil, le(les) tissu(s), l'organe, la biomolécule, la(les) molécule(s), les atomes, les entités ou le matériel biologique: i), appartiennent à, ii), proviennent de, ou iii) sont produits par un organisme vivant. [0153] Dans d'autres cas encore, la partie du corps est tout ou partie d'un organisme vivant, de préférence après ou avant sa naissance, de préférence après ou avant sa mort. [0154] Dans un mode de réalisation de l'invention, l'organisme vivant ou une partie du corps est ou comprend au moins 1, 10, 10', 10', 1010 ou 10100 cellules eucaryotes ou procaryotes, ADN, ARN, protéines, lipides, matériel biologique, organites cellulaires, noyau cellulaire, nucléole cellulaire, ribosome, réticulum endoplasmique, appareil de Golgi, chloroplaste ou mitochondries. [0155] Dans un autre mode de réalisation de l'invention, l'organisme vivant ou une partie du corps est un individu, un mammifère, un oiseau, un poisson, un être humain, une plante, un champignon ou une arquée, de préférence un homme ou une femme. [0156] Dans certains cas, la partie du corps peut être tout ou partie de la tête, du cou, des épaules, des bras, des jambes, des genoux, des pieds, des mains, des chevilles, des coudes, du tronc, des membres inférieurs ou des membres supérieurs. Dans certains autres cas, la partie du corps peut appartenir à un organe tel que: les organes musculosquelettiques, musculaires, digestifs, respiratoires, urinaires, reproducteurs, reproducteurs, circulatoires, cardiovasculaires, endocriniens, lymphatiques, nerveux (périphériques ou non), ventriculaire, système entérique nerveux, sensoriel ou tégumentaire, organe reproducteur (interne ou externe), organe sensoriel, glandes endocrines. L'organe ou la partie du corps peut être un squelette humain, des articulations, des ligaments, des tendons, une bouche, des dents, la langue, des glandes salivaires, des glandes parotides, des glandes sous-maxillaires, des glandes sublinguales, le pharynx, l'oesophage, l'estomac, l'intestin grêle, le duodénum, le intestin, foie, vésicule biliaire, mésentère, pancréas, cavité nasale, pharynx, larynx, trachée, bronches, poumons, diaphragme, reins, uretères, vessie, urètre, ovaires, trompes de Fallope, utérus, vagin, vagin, vulve, clitoris, placenta, teste épididyme, canal déférent, vésicules séminales, prostate, glandes bulbourethral, pénis, scrotum, glande pituitaire, glande pinéale, glande thyroïde, glandes surrénales, pancréas, coeur, artères, veines, vaisseaux sanguins, vaisseaux sanguins, vaisseaux lymphatiques, vaisseau lymphatique , thymus, rate, tissu lymphoïde associé aux intestins, amygdales, cerveau, cerveau, hémisphères cérébraux, diencéphale, tronc cérébral, mésencéphale, pons, tnedulla, oblongata, cervelet, moelle épinière, plexus choroïde, nerfs, nerfs crâniens, nerfs crâniens, ganglion, oeil, viens a, iris, corps ciliaire, lentille, rétine, oreille, oreille externe, lobe d'oreille, tympan, oreille moyenne, osselets, oreille interne, cochlée, vestibule de l'oreille, canaux semi-circulaires, épithélium olfactif, langue, papilles gustatives, glandes mammaires, ou peau. La partie ou l'organe du corps peut appartenir à la circulation sanguine ou au système circulatoire. [0157] Dans certains cas, la partie du corps peut être ou comprendre au moins une tumeur, un cancer, un virus, une bactérie ou une cellule pathologique. [0158] Dans un mode de réalisation de l'invention, la partie du corps est ou comprend de l'eau, un excipient, une solution, une suspension, au moins un élément chimique, une matière organique ou un gel, qui peut être synthétique, c'est-à-dire impliquer préférentiellement un humain dans au moins une étape de sa production, ou produite par un organisme vivant. [0159] De préférence, la partie du corps d'un individu, également désignée comme partie du corps, représente ou fait partie d'un individu ou d'un individu entier, l'individu étant préférentiellement un être humain, un animal ou un organisme, préférentiellement vivant, inactivé ou un mort, un organisme, comprenant au moins une cellule procaryote ou eucaryote. [0160] Dans un mode de réalisation de l'invention, la partie du corps est vivante (ou non), n'importe quel tissu, eau, milieu, substance, cellule, organite, protéine d'organe, lipide, ADN, ARN, matériel biologique, localisée préférentiellement dans une région spécifique d'un individu, préférentiellement originaire ou extrait de cette région. [0161] Dans certains cas, la partie du corps peut comprendre des cellules pathologiques, telles que des cellules tumorales, des bactéries, des cellules eucaryotes ou procaryotes, ainsi que des virus ou autre matériel pathologique. Les cellules pathologiques peuvent être des cellules: i) non arrangées ou ne fonctionnent pas comme chez un individu sain, ii) se divisant plus rapidement que les cellules saines, iii) des cellules saines ayant subi une transformation ou une transformation, iv) mortes, parfois à cause de la présence d'un virus ou d'autres organismes, ou y), en contact, en interaction avec des éléments étrangers n'appartenant pas à l'individu, tels que des virus, où les virus peuvent éventuellement pénétrer, coloniser ou se répliquer dans ces cellules. Dans certains cas, les cellules pathologiques peuvent être assimilées à des virus ou à d'autres organismes ou entités colonisant des cellules ou des cellules cibles, détruisant des cellules ou utilisant des cellules ou entrant en interaction avec des cellules, de manière préférentielle pour permettre leur propre reproduction, multiplication, survie ou mort. Dans certains cas, 16 un site pathologique peut comprendre des cellules saines, de préférence avec un nombre, une activité ou une prolifération inférieure à celle des cellules pathologiques. [0162] Dans certains cas, la partie du corps peut comprendre des cellules saines, une cellule saine pouvant être définie comme une cellule appartenant à un individu en bonne santé ou à la partie du corps d'un individu en bonne santé. [0163] Dans certains cas, le nombre de cellules pathologiques ou saines, comprises préféren- tiellement dans la partie du corps, peut être inférieur à 10,00, 1050, 1020, 1010, 105, 10, 5, 2 ou 1 cellule (s) préférentiellement par cm3 de partie du corps. [0164] Dans certains autres cas, le nombre de cellules pathologiques ou saines, comprises préférentiellement dans la partie du corps, peut être supérieur à 1, 10, 103, 105, 102, 109, 1020, 1050 ou 101130 cellules, de manière préférentielle par cm3 de partie de corps. [0165] Dans un mode de réalisation de la présente invention, la partie du corps est divisée entre une partie du corps comprenant les particules et une partie du corps ne comprenant pas les particules. [0166] Dans certains cas, la partie du corps peut comprendre: i) plus de 109, 107, 105, 103, 1 0 I , 1, 10, 103, 105, 107 ou 10' mg de particules, préférentiellement par mm3 ou par cm de partie du corps ou par cellule pathologique ou saine, ou ii) plus de 109, 107, 105, 103, 1 0 1, 1, 10, 103, 105, 107 ou 10" cellules saines ou pathologiques, préférentiellement par mm3 ou par cm3 de partie du corps. [0167] Dans certains autres cas, la partie du corps peut comprendre: i) moins de 10 g, 107,10 101, 10', 1, 10, 101, 105, 107, 10v, 105° ou 10'00 mg de particule(s) ou particule(s), préférentiellement par me ou par cm3 de partie du corps ou par cellule pathologique ou saine, ou ii) moins de 10 9, 10 7, 105, 10', 10', 1, 10, 101,10% 107 ou 10" cellules, préférentiellement des cellules pathologiques ou sailles, préférentiellement par me ou par cm3 de partie du corps. [0168] Dans un autre mode de réalisation de l'invention, les particules restent dans la partie du corps pendant le procédé ou le procédé de traitement, préférentiellement pendant plus de 1, 2, 5, 10, 50, 100 ou 101 seconde(s), heure(s), jour(s), mois ou année(s). [0169] Dans un autre mode de réalisation de l'invention, les nanoparticules restent dans la partie du corps pendant le procédé ou le procédé de traitement, préférentiellement pendant moins de 1, 2, 5, 10, 50, 100 ou 101 seconde(s), heure(s), jour(s), mois ou année(s). [0170] Dans certains cas, les particules peuvent rester dans la partie du corps pendant le procédé ou le procédé de traitement sans diminuer en taille de plus de 104, 10 ', 1, 10, 20, 50, 100, 500, 103 ou 104%. entre avant et après l'administration de nanoparticules dans la partie du corps, où ce pourcentage peut être le rapport entre la taille des nanoparticules après l'administration des nanoparticules dans la partie du corps et la taille des nanoparticules avant l'administration des nanoparticules dans la partie du corps . 17 [0171] Dans certains autres cas, les nanoparticules peuvent rester dans la partie du corps au cours du procédé si leur taille diminue de plus de 10-4, 101, 1, 10, 20, 50, 100, 500, 103 ou 104% entre avant et après l'administration de particules dans la partie du corps. [0172] Dans un mode de réalisation de l'invention, les particules sont administrées à ou dans la partie du corps lorsqu'elles sont directement administrées à la partie du corps ou lorsqu'elles sont administrées à proximité de la partie du corps, de préférence à moins de 1, 101, 10-2, 10-,, 10-4, 10-s, 10-6 ou 10-9 m de la partie du corps. Dans ce cas, les particules peuvent ne pas avoir besoin d'être transportées ou diffusées, par exemple dans la circulation sanguine, à partir de la région ou du site où elles sont administrées à la partie du corps. [0173] Dans un autre mode de réalisation de l'invention, les nanoparticules sont administrées dans ou dans la partie du corps, lorsqu'elles sont administrées indirectement à la partie du corps ou lorsqu'elles sont administrées loin de la partie du corps, préférentiellement à plus de 1, 10-1, 10-2, 10 10-4, 10-s, 10-6 ou 109 m de la partie du corps. Dans ce cas, les nanoparticules peuvent être transportées ou diffusées à partir de la région ou du site où elles sont administrées à la partie du corps. [0174] Dans encore un autre mode de réalisation de l'invention, l'administration de particules dans la partie du corps est identique à ou comprend au moins une des étapes consistant à: i) localiser ou avoir des particules localisées dans la partie du corps, ii) avoir des particules qui diffusent ou sont transportées vers la partie du corps, iii) transporter les particules vers la partie du corps, ou iv) imager les particules, préférentiellement pour vérifier que les particules atteignent ou sont dans la partie du corps ou qu'elles sont transportées ou diffusées vers la partie du corps ou qu'elles sont distribuées ou localisées dans la partie du corps. [0175] Dans un autre mode de réalisation de l'invention, les particules sont administrées dans la partie du corps lorsqu'elles sont injectées, mélangées, introduites ou insérées dans la partie du corps. [0176] Dans un autre mode de réalisation de l'invention, les nanoparticules sont administrées dans la partie du corps lorsqu'elles occupent plus de 109, 10 7, 10 ç, IO 3, 1, 10, 25, 50 ou 75%, préférentiellement en masse ou en volume de la partie du corps, où ce pourcentage peut être le rapport entre le volume de la région occupée par les particules dans la partie du corps ou la région des nanoparticules et le volume de la partie du corps. Cette occupation peut correspondre à celle mesurée 10 s, 103, 10', 1, 10, 101 ou 10' minute(s) après l'administration des particules. [0177] Dans un autre mode de réalisation de l'invention, les particules sont administrées dans la partie du corps en suivant au moins l'une des voies d'administration suivantes: locale, entérale, gastro-intestinale, parentérale, topique, orale, par inhalation, intramusculaire, sous-cutanée, intra-tumorale, un organe, dans une veine, dans les artères, 18 dans le sang ou dans les tissus. [0178] Dans un autre mode de réalisation de l'invention, les particules, préférentiellement les particules administrées, comprennent: i) une suspension ou une matrice, préférentiellement avant ou pendant leur administration à la partie corporelle, ou ii) la partie corporelle, préférentiellement après ou pendant leur administration à la partie du corps. [0179] Dans un autre mode de réalisation de l'invention, les particules, préférentiellement les nanoparticules administrées, sont comprises dans un gel, de l'eau, un milieu ou un excipient, solide, liquide ou gazeux. [0180] Dans encore un autre mode de réalisation de l'invention, les particules sont admi- nistrées à: i) une concentration supérieure à 10-20, 10-10, 101, 1, 5, 10, 103, 105 ou 1010 mg de particules par ml ou cm3 de suspension ou de matrice ou de partie de corps comprenant les particules, ii) une vitesse supérieure à 1020, 1 OEl°, 10-1, 1, 5, 10, 103, 105 ou 10,0 mg de particules par seconde ou heure ou jour ou mois, préférentiellement par mL ou cm3 de suspension ou matrice ou partie de corps comprenant les particules, ou iii) en utilisant un instrument ou un équipement tel qu'une seringue, un cathéter, une aiguille, une seringue à aiguille, un patch, un perfuseur, une canule, endoscope ou dialyseur. [0181] Dans encore un autre mode de réalisation de l'invention, les particules sont admi- nistrées à: i) une concentration inférieure à 1020, 1010, 10, 10', 10' ou 1010 mg de nanoparticules par ml ou cm' de suspension ou de matrice ou partie du corps comprenant les nanoparticules, ii) une vitesse inférieure à 1020, 10'0, 10, 10 10s ou 101° mg de particules par seconde ou hem-e, ou jour ou mois, préférentiellement par ml ou cm' d'une suspension ou d'une matrice ou d'une partie du corps comprenant les particules. [0182] Dans certains cas, le milieu altérant ou dégradant peut être l'environnement, la matrice, une partie du corps qui préférentiellement: i) entoure, enveloppe ou comprend la particule et/ou ii) donne, produit, induit ou déclenche l'altération de la particule. [0183] L'invention concerne également le procédé selon l'invention, dans lequel le milieu dégradant est une partie du corps d'un individu. [0184] Dans un mode de réalisation de l'invention, le composé est choisi dans le groupe constitué de: i) le composé initial, c'est-à-dire le composé qui n'est préférentiellement pas exposé à une altération et/ou à une perturbation physico-chimique ou qui n'est préférentiellement pas libéré par une altération et/ou une perturbation physico-chimique de la nanoparticule initiale, ii) le composé altéré, c'est-à-dire le composé qui est exposé préférentiellement à l'altération et qui est libérable ou libéré par altération de la nanoparticule altérée, et iii) le composé altéré et perturbé, c'est-à-dire composé qui est préférentiellement exposé à l'altération et à la perturbation physico-chimique et est libérable ou libéré préférentiellement par l'altération et la perturbation physico-chimique de la nanoparticule altérée et perturbée. 19 [0185] Dans certains cas, la perturbation physico-chimique peut être le changement de l'état ou de la condition de la particule d'un état altéré dans lequel la particule est la particule altérée à un état altéré et perturbé où la particule est la particule altérée et perturbée. [0186] Dans certains autres cas, la perturbation physico-chimique peut être le changement de l'état ou de la condition de la particule d'un état ou condition initial de la particule dans lequel la particule est la particule initiale à un état perturbé où la particule est la particule perturbée. [0187] Dans certains cas, la perturbation physico-chimique peut être la perturbation physico- chimique de la particule initiale, la perturbation physico-chimique de la particule altérée, et/ou la perturbation physico-chimique de la particule altérée et perturbée. [0188] De manière préférentielle, cette invention montre que la perturbation physico- chimique générant le passage de la particule altérée à la particule altérée et perturbée est plus efficace ou génère un nombre plus important de composés libérés par la nanoparticule que la perturbation physico-chimique générant le changement depuis la particule initiale à la particule perturbée, c'est-à-dire sans l'étape d'altération de la particule. [0189] Dans un mode de réalisation de l'invention, la nanoparticule est choisie dans le groupe comprenant: i) la nanoparticule initiale, c'est-à-dire la nanoparticule liée préférentiellement au composé initial et préférentiellement non exposée à l'altération et à la perturbation physico-chimique, ii) la nanoparticule altérée, c'est-à-dire la nanoparticule pouvant être préférentiellement séparée, dissociée ou libérée du composé altéré par altération et exposée de préférence à une altération, iii) la nanoparticule altérée et perturbée, c'est-à-dire la nanoparticule pouvant être préférentiellement séparée, dissociée, ou libérés du composé altéré et perturbé par altération et perturbation physico-chimique et qui est de préférence exposé à l'altération et à la perturbation physico-chimique. [0190] Dans un mode de réalisation de l'invention, la liaison est choisie dans le groupe constitué par: i) la liaison initiale, c'est-à-dire la liaison qui lie préférentiellement le composé initial et la nanoparticule initiale et qui est préférentiellement non exposée à l'altération et à la perturbation physico-chimiques, ii) la liaison altérée, c'est-à-dire la liaison qui lie préférentiellement le composé altéré et la nanoparticule altérée, et qui peut être préférentiellement séparée, dissociée ou libérée par altération de la nanoparticule altérée et/ou du composé, et est exposée de manière préférentielle à l'altération, iii) la liaison altérée et perturbée, c'est-à-dire la liaison qui lie préférentiellement le composé altéré et perturbé et la nanoparticule altérée et perturbée, et qui peut être préférentiellement séparée, dissociée ou libérée de la nanoparticule altérée et perturbée et/ou du composé par altération et perturbation physico-chimique et qui est exposée de préférence à l'altération et à la perturbation physico-chimique. [0191] Dans un mode de réalisation de l'invention, la particule, le composé, la nanoparticule et la liaison initial(c) est la particule, le composé, la nanoparticule et la liaison avant ou sans le procédé selon l'invention, ou avant ou sans les étapes a) et/ou du procédé selon l'invention. Préférentiellement, le composé initial est lié à la nanoparticule initiale, préférentiellement via ou à travers la liaison initiale, formant préférentiellement la particule initiale. Préférentiellement, la particule initiale est la particule comprenant la nanoparticule initiale et le composé initial, la nanoparticule initiale étant liée préférentiellement au composé initial via ou à travers la liaison initiale. [0192] Dans certains cas, la nanoparticulc initiale peut être liée au composé initial lorsque plus de 1, 5, 10, 50, 75, 80, 90, 95, 99 ou 100% des composés initiaux sont liés à la nanoparticule initiale, où cc pourcentage peut être le rapport entre la quantité de composés initiaux liés à la nanoparticulc initiale divisée par la quantité totale de composés initiaux (composés initiaux liés à la nanoparticulc initiale et composés initiaux non liés à la nanoparticulc initiale). [0193] Dans certains cas, la particule initiale peut être définie comme une particule comprenant un assemblage de nanoparticules initiales et de composés initiaux, où plus de 1, 5, 10, 50, 75, 80, 90, 95, 99 ou 100% des composés initiaux sont: lié à au moins une nanoparticulc initiale. Ceci peut par exemple être le cas lorsqu'une suspension comprend des composés initiaux liés à des nanoparticules initiales, et que l'on ne trouve pas ou peu de composés initiaux dans le surnageant de cette suspension, de préférence après la séparation entre les nanoparticules initiales et les composés initiaux. [0194] Dans certains cas, le composé peut être localisé: i), à la surface de la nanoparticule, ii) dans certains cas à une distance supérieure à 10', 1, 10, 1W ou 105 nm de la nanoparticule, iii) dans certains cas d'autres cas à une distance inférieure à 1W0, 1010, 105, 10 3, 10 ou 1 nm de la nanoparticule, iv) dans l'enrobage de la nanoparticule et/ou y) dans la partie centrale de la nanoparticule. [0195] Dans un mode de réalisation de l'invention, le procédé selon l'invention augmente ou peimet la libération d'au moins un composé d'au moins une nanoparticule. Dans certains cas, cela peut signifier que: i), initialement, c'est-à-dire préférentiellement avant ou sans le procédé ou sans au moins au moins une des étapes du procédé selon l'invention, le composé étant le composé initial est lié à la nanoparticule initiale, ii) pendant ou après ou avec le procédé, préférentiellement l'étape a) du procédé, le composé constituant le composé altéré est libéré d'une nanoparticule constituant la nanoparticule altérée par altération telle que définie dans l'invention, et/ou iii) pendant ou après le procédé, préférentiellement les étape(s) a) et/ou b) du procédé, le composé constituant le composé altéré et perturbé est libéré de la nanoparticule constituant la nanoparticule altérée et perturbée par altération et perturbation physico-chimique telles 21 que définies dans l'invention. [0196] Dans certains cas, la libération du composé de la nanoparticule peut être la dis- sociation ou la séparation du composé de la nanoparticulc. La libération du composé de la nanoparticule peut être la même que la libération de la nanoparticule du composé. La libération du composé dc la nanoparticulc peut être désignée par la libération du composé ou par la libération. La libération peut également être l'isolement, la diffusion, préférentiellement du composé, préférentiellement à partir ou à une certaine distance de la nanoparticulc. [0197] Dans un mode de réalisation de l'invention, la libération du composé de la nano- particule est associée à: i) la libération du composé de la surface, de l'enrobage ou de la partie centrale ou de la partie cristallisée ou amorphe, dc la partie organique ou de la partie minérale de la nanoparticule, ii) une augmentation de la concentration ou du nombre de composés compris dans le surnageant, l'environnement ou l'environnement de la suspension de nanoparticules ou de nanoparticules ou le milieu ou la partie du corps de la partie du corps ne comprenant pas les composés avant la libération du composé et comprenant le composé après la libération du composé ou d'une région ou d'un emplacement ou d'une position situé à une distance des nanoparticules, qui est dans certains cas supérieure à 105, 0,1, 1, 5, 10, 102, 10' ou 105 nm , qui dans certains autres cas est inférieur à 10', 103, 102, 5, 2 ou 1 nm, iii) la rupture, l'affaiblissement ou l'altération de la liaison ou de l'interaction entre le composé et la nanoparticulc, ou iv) la transition à partir d'un état dans lequel le composé est en contact ou en interaction avec la nanoparticule ou lié à la nanoparticule jusqu'à un état clans lequel le composé n'est pas en contact ou en interaction avec la nanoparticule ou non lié à la nanoparticule, où ces deux états peuvent être observés préférentiellement à tout moment avant, pendant ou après le procédé selon l'invention. [0198] Dans un mode de réalisation de l'invention, le composé est libéré de la nanoparticule lorsque: i) la particule comprend le composé avant la libération et ne comprend pas le composé après la libération ou la nanoparticule est liée au composé avant la libération et n'est pas liée après la libération du composé, ii) la distance entre le composé et la nanoparticule augmente d'un facteur d'au moins 1,001, 1,1, 1,2, 1,5, 2, 5, 10, 103, 10' ou 101° entre avant et après la libération, iii) la distance entre le composé et la nanoparticule augmente de moins de 1010, 10', 10', 10, 5, 2, 1 ou 10 ' nm avant la libération à plus de 105, 10', 101,1, 10 ou 103 nm après la libération, ou iv) il y a une liaison entre le composé et la nanoparticule avant la libération, alors qu'il n'y a pas de liaison ou une liaison plus faible entre le composé et la nanoparticule après la libération. [0199] Dans un mode de réalisation de l'invention, une liaison entre le composé et la nano- particule est: i) un lien physique, ii) un lien comprenant un assemblage d'atomes, de molécules ou de matériau de liaison, ou iii) une interaction. Dans certains cas, le lien physique, le lien et/ou l'interaction sont mesurés ou se produisent ou existent entre la nanoparticule et le composé. Dans certains cas, la liaison peut empêcher la diffusion, le mouvement du composé, préférentiellement du composé seul sans la nanoparticule. [0200] Dans certains cas, la liaison peut appartenir ou être comprise dans le composé et/ou la nanoparticule. [0201] Dans certains autres cas, la liaison peut être ou être située entre le composé et la na- noparticule. [0202] Dans certains cas, la nanoparticule, la liaison et le composé peuvent être associés, correspondre au centre, à la surface, à l'emplacement interne de la nanoparticule, de la liaison et du composé, respectivement. [0203] Dans un mode de réalisation de l'invention, ladite particule, composé, liaison et/ou nanoparticule comprend ou comprennent ou est/sont au moins un principe actif. Dans certains cas, un ingrédient actif peut être un ingrédient activé par le procédé, ou au moins une étape du procédé selon l'invention, c'est-à-dire qu'il peut être activé pendant ou après le procédé. Dans certains autres cas, un ingrédient actif n'est pas activé par le procédé ou au moins une étape du procédé selon l'invention, c'est-à-dire qu'il peut être activé avant le procédé ou sans le procédé. [0204] Dans certains cas, un ingrédient actif peut être un ingrédient ayant une activité, préfé- rentiellement une activité médicale, préférentiellement une activité thérapeutique ou diagnostique, préférentiellement contre une maladie. [0205] Dans d'autres cas, un ingrédient inactif peut être un ingrédient qui n'a pas d'activité, préférentiellement une activité médicale, préférentiellement une activité thérapeutique ou de diagnostic, préférentiellement contre une maladie. [0206] Dans un mode de réalisation de l'invention, le composé est initialement lié à la nano- particule lorsque le composé n'est pas libéré de la nanoparticule, préférentiellement avant ou sans altération de la nanoparticule, et/ou préférentiellement avant ou sans application d'une perturbation physico-chimique sur la nanoparticule. [0207] Dans un mode de réalisation de l'invention, la libération est, est associée à, correspond ou entraîne: i) la libération d'au moins un composé d'au moins une nano- particule, ii) le détachement du composé de la nanoparticule, la rupture ou la dis- parition de la liaison entre le composé et la nanoparticule, et/ou iv) la diffusion du composé dans l'environnement de la particule. [0208] Dans un mode de réalisation de l'invention, le procédé permettant ou augmentant la libération du composé de la nanoparticule est un procédé qui augmente la quantité ou la concentration de composés libérés par les nanoparticules de l'une au moins des manières suivantes: i), par un facteur d'au moins 1,001, 1,1, 1,5, 2, 5, 10, 105, 105 ou 10 10, entre avant et après la méthode ou moins une étape de la méthode, ii) de moins de 10 100, 1050, 10w, 105, 103, 10, 5, 2 ou 1 composés libérés, préférentiellement par na- 23 noparticulc, avant d'utiliser le procédé ou au moins une étape du procédé, à plus de 1, 5, 10, 103, 105, 105, 1010, 1020 ou 1050 composés libérés, préférentiellement par nanoparticule, après utilisation du procédé ou d'au moins une étape du procédé. [0209] Dans un mode de réalisation de l'invention, l'altération est ou résulte en ou est associée à la première étape ou à l'étape a) du procédé. [0210] Dans un mode de réalisation de l'invention, l'altération est ou résulte en ou est associée à l'altération de la particule initiale conduisant préférentiellement à ou en la formation d'une particule altérée. Dans certains cas, la particule altérée peut comprendre au moins une nanoparticule altérée et/ou au moins un composé altéré. [0211] Dans un mode de réalisation de l'invention, l'altération est ou est associée à une al- tération d'au moins une propriété de ladite particule initiale, chaque altération pouvant être une sous-étape de l'étape a) du procédé. [0212] Dans un mode de réalisation de l'invention, l'altération est ou est associée à une étape ou à une sous-étape de l'étape a). [0213] Dans un mode de réalisation de l'invention, l'altération est ou est associée à, correspond à ou entraîne: un changement ou une altération d'au moins une propriété de la particule, existant préférentiellement ou mesurée entre avant, pendant et/ou après l'altération. [0214] Dans un mode de réalisation de l'invention, l'altération de la particule, préféren- tiellement de la particule initiale, est l'exposition ou le mélange de la particule à/avec un milieu ou environnement, préférentiellement de la particule, ce qui conduit à, produit et/ou est associé à l'altération de la particule. [0215] Dans un mode de réalisation de l'invention, l'altération est ou résulte en ou est associée à l'un des mécanismes (premier mécanisme) pouvant conduire à la libération, préférentiellement à la libération partielle, du composé de la nanoparticule. Un deuxième mécanisme pouvant conduire à la libération du composé de la nanoparticule est l'application de la perturbation physico-chimique sur la nanoparticule. Dans certains cas, la libération du composé de la nanoparticule par le deuxième mécanisme ne peut être réalisée ou est plus efficace que lorsque le premier mécanisme par altération est survenu. [0216] Dans un mode de réalisation, l'altération est, ou produit, ou produit ou est associée à la sous-étape de l'étape a) ou à la modification d'au moins une propriété de la particule initiale. [0217] Dans un mode de réalisation de l'invention, l'altération est, ou a pour résultat, ou produit ou est associée à: [0218] i) la modification, préférentiellement la diminution, de la taille de la particule, [0219] ii) la modification, préférentiellement la diminution, du nombre de composés liés à la nanoparticule, 24 [0220] iii) la modification, préférentiellement la diminution, de la résistance d'au moins une liaison entre le composé et la nanoparticule, [0221] iv) la rupture d'au moins une liaison entre le composé altéré et la nanoparticule altérée, [0222] v) la modification, préférentiellement la diminution, de l'énergie de dissociation de liaison entre le composé et la nanoparticule, [0223] vi) la modification, préférentiellement la diminution, de l'épaisseur de revêtement de la nanoparticule, [0224] vii) la modification, préférentiellement la diminution, de l'encombrement du composé lié à la nanoparticule, [0225] viii) la modification, préférentiellement la diminution, du nombre ou de la concentration de composés NI empêchant la libération de composés N, par les nanoparticules, [0226] ix) la modification de la composition chimique de la particule, [0227] x) la modification telle que l'augmentation ou la diminution de la charge de surface ou du potentiel zêta de la particule, [0228] xi) la modification, préférentiellement la diminution, du point isoélectrique de la particule, [0229] xi i) la modification, préférentiellement la diminution, de la masse ou du poids de la particule, [0230] xiii) la modification des propriétés magnétiques de la particule, [0231] xiv) la modification des propriétés d'assemblage, d'organisation et/ou de distribution des nanoparticules, telles que leur arrangement en chaînes ou en agrégats. [0232] xv) la modification de la cristallinité de la particule, [0233] xvi) la modification du nombre ou de la concentration de nanoparticules, [0234] xvii) la modification de la morphologie ou de la géométrie des nanoparticules, [0235] xviii) la modification du nombre de facettes des nanoparticules, [0236] xix) la modification, préférentiellement l'augmentation, de la faculté de libérer au moins un composé de la particule, [0237] xx) la modification, préférentiellement la diminution, de la quantité de chaleur produite par la particule, de préférence sous l'application d'un rayonnement, et / ou [0238] xxi) la modification, préférentiellement l'augmentation, de la quantité d'espèces radi- calaires ou réactives produites par les nanoparticules, de préférence sous l'application d'un rayonnement. [0239] Dans un mode de réalisation de l'invention, une propriété de la particule initiale est préférentiellement mesurée ou existe avant ou sans l'altération. [0240] Dans un autre mode de réalisation de l'invention, une propriété de la particule altérée est préférentiellement mesurée ou existe pendant, après ou avec l'altération. [0241] Dans certains cas, la propriété de la particule, préférentiellement la taille de particule ou l'épaisseur du revêtement, peut être mesurée par microscopie, microscopie optique ou électronique, une technique d'éclairage telle que la technique de diffusion de la lumière ou une autre technique d'imagerie telle que l'IRM, le scanner, le PET-Scan. [0242] Dans certains cas, la taille de la particule peut être: i) la taille de la particule ou de l'ensemble comprenant la nanoparticule et le composé qui se lie à la nanoparticulc, ii) la taille de la particule ou de l'ensemble comprenant la nanoparticulc et le composé libéré par la nanoparticulc, iii) la taille de la particule ou de l'ensemble comprenant la nanoparticulc et le composé qui se lie à la nanoparticule et le composé libéré de la nanoparticule, iv) la taille de la nanoparticulc sans le composé qui se lie à la nanoparticule, iv) la taille de la nanoparticule sans le composé libéré par la nanoparticulc, ou v) la taille de la nanoparticule sans le composé lié à la nanoparticule et sans le composé libéré par la nanoparticulc. [0243] Dans certains cas, la taille de la particule n'est pas unique et il existe de préférence une distribution de différentes tailles de particule. Une telle distribution peut être un assemblage de particules de différentes tailles. Cette distribution peut être représentée en traçant la fréquence de la taille des particules en fonction des différentes tailles de particules. Une telle distribution peut avoir une largeur ou une largeur totale moitié maximum (FWHM). [0244] Dans certains cas, la distribution en taille de la particule est grande. Ceci peut cor- respondre à de grandes valeurs du FWHM de la distribution, préférentiellement supérieures à 1, 5, 10 ou 101 nm. [0245] Dans d'autres cas, la distribution en taille de la particule est faible. Cela peut cor- respondre à de petites valeurs du FWHM de la distribution, préférentiellement inférieures à IO', 10', 100, 70, 50, 20, 10, 5, 2 ou 1 nm. [0246] Dans certains cas, la taille de la particule peut être unique. [0247] Dans certains cas, la taille de la particule peut être la taille minimale, moyenne, maximale, de la particule, de préférence dans la distribution de différentes tailles de la particule. [0248] Dans certains cas, la taille de la particule est la plus fréquente, de préférence dans la distribution en tailles. La taille la plus fréquente peut être la taille obtenue ou la taille maximale ou la fréquence de taille maximale dans la distribution en tailles. [0249] Dans certains cas, la taille de la particule est la taille qui donne ou produit ou est associée au pic dominant ou au maximum du pic dominant dans la distribution en tailles. [0250] Dans certains cas, la distribution en tailles peut être caractérisée par la présence d'au moins 1, 2, 5 ou 10 pics, chaque pic ayant de préférence un centre préférentiellement la taille moyenne associée à ce pic et conduisant préférentiellement à la fréquence la plus 26 élevée ou apparition de la taille dans ce pic. [0251] Dans certains cas, chaque pic peut être associé à un mode différent. [0252] Dans d'autres cas encore, la distribution en tailles peut être caractérisée par la présence de moins de 10100, 1010, 10, 5, 2 ou 1 pic (s). [0253] Dans un mode de réalisation de l'invention, l'altération entraîne une diminution de la taille des particules, de préférence de la taille de la particule initiale à la taille de la particule altérée, cette diminution étant préférentiellement telle que SA/Si ou (Si-SA)/Si est compris entre 103% et 99,99%, où SA et SI sont les tailles des particules altérées et initiales, respectivement. [0254] Dans certains cas, SA/Si ou (SI-SA)/S, peut être supérieur à 10-5°, 10 21 10-10, 10-s, 10-1, 1, 5, 10, 50, 102, 103, 105 ou 1010%. [0255] Dans certains autres cas, SA/Si ou (Si-SA)/S, peut être inférieur à 1050, 1020, 1010, 105, 10, 5, 2, 1, 10-3, 10-5, 101° ou 10-50%. [0256] Dans certains cas encore, SA/S, ou (SI-SA)/S, peut être compris entre 10-50 et 1050%, entre 103 et 103%, entre 103 et 99,99%, entre 10' et 99%, entre 10' et 90%, entre 1 et 85%, ou entre 5 et 60%. [0257] Dans un mode de réalisation de l'invention, l'altération entraîne une diminution de la taille des particules, de la taille de la particule initiale supérieure à 103,0,1, 1, 5, 10 ou 100 nm jusqu'à la taille de la particule altérée inférieure à 105, 10', 100, 50, 20, 10, 5, 3, 2 ou 1 nm. [0258] Dans un autre mode de réalisation de l'invention, l'altération est ou résulte en ou est associée à une diminution de la taille de particule, de la taille de la particule initiale à la taille de la particule altérée d'une quantité SI-S, supérieure à 105,10', 1, 5, 10 ou 10' nm. [0259] Dans un autre mode de réalisation de l'invention, l'altération est ou est associée à une diminution de la taille de la particule, de la taille de la particule initiale à la taille de la particule altérée d'une quantité SI-SA inférieure à 105,10. 5, 1 ou 10' nm. [0260] Dans un mode de réalisation de l'invention, l'altération est associée à, correspond à, ou entraîne une diminution de la taille de la nanoparticule, la diminution de la taille de la nanoparticule étant préférentiellement une diminution de la taille de la nanoparticule due à l'altération ou se produisant ou étant mesurée pendant l'altération ou entre avant et après l'altération. [0261] Dans certains cas, la diminution en tailles de la nanoparticule peut être supérieure à 1050, 101", 105, 10', 1, 5, 10, 50, 70, 80, 90, 95, 99, 100, 102, 105, 101° ou 10100%. [0262] Dans certains cas, le pourcentage de diminution en taille résultant d'une altération peut être égal à (SNBA-SNAA)/SNBA, SNAA/SNBA ou (SNAA-SNBA)/SNBA, où SNBA et SNAA sont les tailles de la nanoparticule avant et après altération, respectivement. [0263] Dans un autre mode de réalisation de l'invention, la diminution de taille de la nano- 27 particule est inférieure à 10100 1050, 1010 105, 100, 99,9, 99, 95, 90, 80, 70, 50, 30, 20, 10, 5, 2. 1 ou 10-3%, [0264] Dans encore un autre mode de réalisation de l'invention, la diminution de taille de la nanoparticulc est comprise entre 10400 et 10100%, ou entre 10-5 et 99,9%. [0265] Dans un autre mode de réalisation de l'invention, l'altération est associée à, correspond à, ou entraîne la diminution du nombre de composés attachés ou liés à la nanoparticule, préférentiellement de la manière suivante: i) d'au moins un facteur 1.001, 1.1, 1.5, 2, 5, 10, 103, 105, 1010 ou ii) de plus de 1, 5, 10, 103, 105, 1010 ou 105" composés initiaux, préférentiellement par nanoparticulc initiale, liés à la nanoparticule initiale avant altération, à moins de 105°, 1010, 105, 103, 10, 5 ou 1 composé(s) altéré(s), préférentiellement par nanoparticule altérée, liés à la nanoparticulc altérée pendant ou après altération. [0266] Dans encore un autre mode de réalisation de l'invention, l'altération entraîne, ou est associée à une diminution de la taille de la nanoparticulc jusqu'à une taille telle qu'au moins un composé reste lié à au moins une nanoparticulc. [0267] Dans encore un autre mode de réalisation de l'invention, l'altération est une di- minution de la taille des nanoparticulcs jusqu'à une taille seuil, préférentiellement une taille seuil de la nanoparticule altérée. [0268] Dans certains cas, la taille seuil peut être la taille telle qu'au moins un composé reste lié à au moins une nanoparticule, préférentiellement une nanoparticulc altérée. Préférentiellement, au-dessus de la taille seuil, au moins un composé reste ou est lié à la nanoparticule, préférentiellement à la nanoparticule altérée, tandis qu'en dessous de la taille seuil, aucun composé n'est lié à la nanoparticule, préférentiellement à la nanoparticule altérée. [0269] Dans d'autres cas encore, la taille seuil peut être telle que, entre au-dessus et au- dessous de la taille seuil, le nombre de composés, préférentiellement composés altérés, liés à la nanoparticule, préférentiellement altérée, est plus faible, de préférence: i) d'un facteur supérieur à 1,1, 1,2, 1,5, 2, 5, 10, 10' ou 10' ou ii) plus de 1, 2, 3, 5, 10, 103 ou 105, composés, préférentiellement composés altérés, préférentiellement par nanoparticule, le plus préférentiellement par nanoparticule altérée. [0270] Dans d'autres cas encore, une taille supérieure à la taille seuil est supérieure d'au moins 105, 10 ', 1, 5, 10, 10', 10' ou 101) nm à la taille seuil. [0271] Dans d'autres cas encore, une taille inférieure à la taille seuil est une taille inférieure d'au moins 10", 10', 1, 5, 10, 10', 10' ou 1010 nm à la taille seuil. [0272] Dans un mode de réalisation de l'invention, la taille seuil est supérieure à 104°, 10-5, 10-3, 104, 1, 10, 105, 105 ou 1010 nm. [0273] Dans un autre mode de réalisation de l'invention, la taille seuil est inférieure à 1010, 105, 103, 10, 5, 2, 1, 1W ou 10-3 nm. 28 [0274] Dans encore un autre mode de réalisation de l'invention, la taille seuil est comprise entre 10-5 et 1010, entre 101 et 105 nm, ou entre 10-1 et 10 nrn. [0275] Dans un mode de réalisation de l'invention, l'altération entraîne une augmentation de la taille des particules, de préférence de la taille de la particule initiale à la taille de la particule altérée, cette augmentation étant préférentiellement telle que SI/SA ou (SA-St )/SA se situe entre 10-3% et 99,99%, où SA et S, sont les tailles des particules altérées et des particules initiales, respectivement. [0276] Dans certains cas, Si/SA ou (SA-SI)/SA peut être supérieur à 10.5° 1OE2", 101° 10-5, 101, 1, 5, 10, 50, 102, 103, 105 ou 10'0%. [0277] Dans d'autres cas, S,/SA ou (SA-S,)/SA peut être inférieur à 1050, 1020, 101°, 105, 10, 5, 2, 1, 10-3, 10-5, 10-1° ou 10-50%. [0278] Dans certains cas encore, SI/SA ou (SA-S,)/SA peut se situer entre 10-50 et 1050%, entre 10-3 et 103%, entre 103 et 99,99%, entre 10-2 et 99%, entre 104 et 90%, entre 1 et 85%, ou entre 5 et 60%. [0279] Dans un mode de réalisation de l'invention, l'altération est ou résulte en ou est associée à une augmentation de la taille de particule à partir de la taille de la particule initiale inférieure à 105, 103, 100, 50, 20, 10, 5, 3, 2 ou 1 nm jusqu'à une taille de la nanoparticulc altérée supérieure à 103,0,1, 1, 5, 10 ou 100 nm. [0280] Dans un autre mode de réalisation de l'invention, l'altération est ou résulte en ou est associée à une augmentation de la taille de particule allant de la taille de la particule initiale à la taille de la particule altérée d'une quantité de SA-S, supérieure à 10 5, 10 1, 5. 10 ou 10' nm. [0281] Dans un autre mode de réalisation de l'invention, l'altération est ou résulte en ou est associée à une augmentation de la taille de particule allant de la taille de la particule initiale à la taille de la particule altérée d'une quantité de SA-S,, qui est inférieure à 105, 10, 5, 1 ou 10 ' nm. [0282] Dans un mode de réalisation de l'invention, l'altération est ou est associée à une di- minution de la largeur à mi-hauteur FWHM ou de la largeur W de la distribution en tailles, de préférence de la largeur FWHM ou de la largeur W de la distribution en tailles de la particule initiale jusqu'à la valeur FWHM ou largeur W de la distribution en taille de la particule altérée, où cette diminution est telle que FWHMA/FWHM,, (FWHM,-FWHMA)/FWHM,, WA/W, ou (WI-WA)/VV, est compris entre 10 '% et 99,99%, où FWHMA et FWHM, sont la largeur à mi-hauteur de la distribution de taille des particules altérées et initiales, respectivement, où WA et W, sont la largeur de la distribution de taille des particules altérées et initiales, respectivement. [0283] Dans certains cas, FWHMA/FWHMI, (FWHM,-FWHMA)/FWHMI, WA/W, ou (WI-W A)/W, peut être supérieur à 10-50, 102", 10-10, 10-5, 1W, 1, 5, 10, 50, 102, 103, 105 ou 101" 29 [0284] Dans certains autres cas, FWHMA/FWHM, (FWHM,-FWHMA)/FWHM' WA/W, ou (W,-WA)/W, peut être inférieur à 1050, 1020, 1010, 105, 10, 5, 2, 1, 10 3, 10-5, 10-b" ou 10 50 %. [0285] Dans d'autres cas encore, FWHMA/FWHM' (FWHM,-FWHMA)/FWHM,, WA/W, ou (WI-WA)/W, peut être compris entre 10 "et 1050%, entre 10-3 et 103%, entre 10-3 et 99,99%, entre 10-22 et 99%, entre 10-1 et 90%, entre 1 et 85%, ou entre 5 et 60%. [0286] Dans un mode de réalisation de l'invention, l'altération est ou résulte en ou est associée à une diminution de FWHM ou largeur W de la taille de particule, d'un FWHM ou d'un W de la distribution de taille de la particule initiale supérieure à 10-3, 0,1, 1 , 5, 10 ou 100 nm, à un FWHM ou un W de la distribution de taille de la particule altérée inférieure à 105, 103, 100, 50, 20, 10, 5, 3, 2 ou 1 nm. [0287] Dans un autre mode de réalisation de l'invention, l'altération est ou est associée à une diminution du FWHM ou W de la distribution en tailles de la particule d'un FWHM ou W de la distribution en tailles de la particule initiale à un FWHM ou W de la distribution en tailles de la particule altérée, d'une quantité FWHM,-FWHMA ou W,-WA supérieure à 105, 10', 1, 5, 10 ou 10' nm. [0288] Dans un autre mode de réalisation de l'invention, l'altération est ou est associée à une diminution en FWHM ou en W de la distribution en tailles des particules à partir du FWHM ou W de la distribution de la taille de la particule initiale au FWHM ou W de la distribution en taille de la particule altérée, d'une quantité FWHM,-FWHMA ou W, WA inférieure à 105, 10, 5, 1 ou 10 ' nm. [0289] Dans un mode de réalisation de l'invention, l'altération est ou est associée à une aug- mentation de la largeur FWHM ou de la largeur W de la distribution en tailles, de préférence à partir de la largeur FWHM ou de la largeur W de la distribution en tailles de la particule initiale jusqu'à la valeur FWHM ou largeur W de la distribution en tailles de la particule altérée, où cette augmentation est telle que FWHM,/FWHMA, (FWHMA-FWHM,)/FWHMA, W,/WA ou (WA-WAVA est compris entre 10'% et 99,99%, où FWHMA et FWHM, sont les largeurs à mi-hauteur de la distribution de taille des particules altérées et initiales, respectivement, où WA et W, sont les largeurs des distributions en tailles des particules altérées et initiales, respectivement. [0290] Dans certains cas, FWHM,/FWHMA, (FWHMA-FWHM,)/FWHMA, W,/WA ou (WA W,)/WA peut être supérieur à 10 50, 1020, 1010, 105, 10 ', 1, 5, 10, 50, 102, 10', 10' ou 10 10%. [0291] Dans certains autres cas, FWHM,/FWHMA, (FWHMA-FWHM,)/FWHMA, W]/WA ou (WA-WAVA peut être inférieur à 1050, 1020, 1010, 10f, 10, 5, 2, 1, 10-13, 10-5, 10-10 ou 10 - 50%. [0292] Dans certains autres cas encore, FWHM,/FWHMA, (FWHMA-FWHM,)/FWHMA, W, / WA ou (WA-W1)/WA peut être compris entre 10-5" et 1050%, entre 10-3 et 103%, entre 10-3 et 99,99%, entre 10-2 et 99%, entre 10-, et 90%, entre 1 et 85%, ou entre 5 et 60%. [0293] Dans un mode de réalisation de l'invention, l'altération est ou résulte en ou est associée à une augmentation du FWHM ou W de la distribution en taille de particule, d'un FWHM ou W de la distribution en taille de la particule initiale inférieure à 105, 10 3, 100, 50 , 20, 10, 5, 3, 2 ou 1 nm, jusqu'à un FWHM ou W de la distribution en taille de la particule altérée supérieure à 10-3, 0,1, 1, 5, 10 ou 100 nm. [0294] Dans un autre mode de réalisation de l'invention, l'altération est ou est associée à une augmentation du FWHM ou W de la distribution en taille des particules, du FWHM ou W de la distribution en taille de la particule initiale au FWHM ou W de la distribution en tailles de la particule altérée, d'une quantité FWHMA-FWHM, ou WA-W, supérieure à 10-5, 10-I, 1, 5, 10 ou 103 nm. [0295] Dans un autre mode de réalisation de l'invention, l'altération est ou résulte en ou est associée à une augmentation de FWHM ou W de la distribution de taille de particule, du FWHM ou W de la distribution en tailles de la particule initiale au FWHM ou W de la particule altérée, d'une quantité FWHMA-FWHM, ou WA-W, inférieure à 10', 10, 5, 1 ou 10' nm. [0296] Dans un mode de réalisation de l'invention, l'altération est ou résulte en ou est associée à une augmentation du nombre de pics dans la distribution en tailles, le nombre de pics dans la distribution en taille de la particule altérée étant supérieur au nombre de pics dans la distribution en taille de la particule initiale, préférentiellement d'au moins 1, 2, 5, 10, 10' ou 105 pic(s). Dans certains cas, l'altération peut consister en une augmentation du nombre de modes dans la distribution en tailles, de préférence de n modes dans la distribution en taille de la particule initiale jusqu'à m modes dans la distribution en taille de la particule altérée, où n, m sont préférentiellement des nombres entiers supérieurs à 1 et m est un nombre entier inférieur à n. [0297] Dans un autre mode de réalisation de l'invention, l'altération est ou résulte en ou est associée à une diminution du nombre de pics dans la distribution en tailles, le nombre de pics dans la distribution en taille de la particule altérée étant inférieur au nombre de pics dans la distribution en taille de la particule initiale, préférentiellement d'au moins 1, 2, 5, 10, 1W ou 105 pic(s). Dans certains cas, l'altération peut être une diminution du nombre de modes dans la distribution en tailles, de préférence de 0 mode dans la distribution en taille de la particule initiale à p modes dans la distribution en taille de la particule altérée, où o, p sont préférentiellement des entiers supérieurs à 1, et o est un entier supérieur à p. [0298] Comme exemple de diminution de la taille des particules après altération, le tableau 6 montre qu'une particule initiale avant altération présente une distribution de taille bimodale avec un pic dominant centré à 37,5 nm et qu'une particule altérée après altération par traitement par HC1 a une valeur bimodale distribution de taille avec un pic 31 dominant à 11 nm. [0299] Comme exemple d'augmentation de la taille des particules après altération, le tableau 6 montre qu'une particule initiale avant altération présente une distribution de taille himodale avec un pic dominant centré à 37,5 nm et une particule altérée après administration de particules à des tumeurs de souris présente un pic dominante à 43 nm. [0300] À titre d'exemple du changement du nombre de pics dans la distribution en tailles après altération, le tableau 6 montre qu'une particule initiale avant altération a une distribution en tailles himodale et qu'une particule altérée suite à l'administration d'une particule à une tumeur de souris a une distribution monomodale . [0301] Comme exemple de diminution du FWHM de la distribution en taille après al- tération, le tableau 6 montre que le FWHM diminue de 20 nm (P1, particule initiale) à 9 nm (P1, particule altérée par la mise en contact de cellules U87-Luc ), de 35 nm (Pt, particule initiale) jusqu'à 26,5 nm (Pt, particule altérée par mise en contact avec des cellules U87-Luc), 35 nm (particule initiale) à 20 nm (particule altérée, particule mélangée avec HCl) , 35 nm (particule initiale) à 30 nm (particule altérée administrée à une tumeur de souris), 35 nm (particule initiale) à 17,5 nm (particule altérée administrée à des tumeurs et exposée à l'AMF). Dans ces cas, le FHHM diminue d'un facteur 1,3 à 2,2 suite à une altération. [0302] Comme exemple d'augmentation du FWHM de la distribution en taille après al- tération, le tableau 6 montre que le FWHM augmente de 15 nm (P2, particule initiale) à 17,5 nm (P2, particule altérée par la mise en contact avec des cellules U87-Luc) . Dans ce cas, le FWHM est multipliée par 1,2. [0303] Dans certains cas, la variation (augmentation ou diminution) du FWHM, de la taille, du nombre de pics de la distribution en tailles de la particule peut être supérieure à celle indiquée dans les exemples, de préférence d'un facteur supérieur à 1,001, 1,1, 1,5. 2, 5, 10, 10', 101 ou 10% de préférence lorsque les conditions d'altération affectent plus fortement les propriétés de la particule, telles qu'un pH plus bas utilisé pour l'altération. [0304] Dans certains autres cas, la variation (diminution ou augmentation) du FWHM, de la taille, du nombre de pics de la distribution en tailles de la particule peut être plus petit, de préférence d'un facteur supérieur à 1,001, 1,1, 1,5, 2, 5, 10, 102, 101 ou 10', préférentiellement lorsque les conditions de dégradation affectent moins fortement les propriétés de la particule, par exemple un pH plus proche de 7 utilisé pour l'altération. [0305] Dans certains cas, le nombre ou la concentration de composés initiaux peuvent exister ou être mesurés ou estimés avant ou sans altération. [0306] Dans certains autres cas, le nombre ou la concentration de composés altérés peut exister ou être mesuré ou estimé pendant ou après altération. [0307] Dans un mode de réalisation de l'invention, l'altération est ou résulte en ou est 32 associée à une diminution du nombre ou de la concentration de composés liés à la nanoparticule, d'un nombre ni de composés initiaux liés à la nanoparticule initiale jusqu'à un nombre n' de composés liés à la nanoparticule altérée, où ni/n' est préférentiellement compris entre 1 et 1010. [0308] Dans un mode de réalisation de l'invention, ni, na ou ni-na est supérieur à 10-50, 10-20, 10-1°, 10-5, 10-2, 10', 1, 5, 10, 103 ou 105 composés ou mg de composés ou composés par particule ou mg de composés par mg de particule. Dans certains autres cas, ni/na est supérieur à 1, 2, 5, 10, 103, 105, 1010 ou 1050. Cela peut se produire lorsque l'altération entraîne une diminution importante du nombre de composés liés à la nanoparticule. [0309] Dans certains autres cas, ni, n', ni-n' peuvent être inférieurs à 10100, 1050, 1020, 1010, 10 5, 102, 10, 5, 2, 1, 10-1, 10-5, 10-10 ou 10-5° composés ou mg de composés ou composés par particule ou mg de composés par mg de particule. Dans certains autres cas, ni/na est inférieur à 1050, 1010, 105, 103, 10, 5, 2 ou 1. Cela peut se produire lorsque l'altération entraîne une légère diminution du nombre de composés liés à la nanoparticule. [0310] Dans d'autres cas encore, ni/na peut être compris entre 1050 et 105°, 10 10 et 1020, 105 et 1020, 103 et 1020, 10 1 et 101°, ou entre 1 et 1010. [0311] Dans un mode de réalisation de l'invention, l'altération est ou entraîne ou est associée à une diminution du nombre ou de la concentration de composés liés à la nanoparticule à partir d'un nombre n1 supérieur à 105°, 1020, 10 I°, 105, 10 "2, 10', 1, 5, 10, 103 ou 105 composés ou mg de composés ou composés par nanoparticule ou mg de composés par mg de nanoparticules jusqu'à un nombre n' inférieur à 10100, 105°, 1020, 101°, 105, 102, 10, 5, 2, 1, 10', 105, 1010 ou 105D composés ou mg de composés ou composés par nanoparticule ou mg de composés par mg de nanoparticules. [0312] A titre d'exemple, le tableau 2 montre que la concentration d'endotoxines, qui peut être le composé, dans une suspension comprenant 40 mg de magnétosomes diminue de 1,6 UE avant altération à 8,9 10 2 UE après altération avec HC1, entraînant une diminution d'un facteur 18 de la concentration d'endotoxines entre avant et après altération. Dans certains cas, l'altération peut entraîner une diminution du nombre ou de la concentration du composé lié à la nanoparticule d'un facteur supérieur à 18, de préférence un facteur au moins égal à 20, 50, 102, 1W, 105 ou 1010. Cela peut être le cas lorsque les conditions d'altération sont plus fortes et/ou permettent d'éliminer, de détacher ou de libérer une plus grande quantité de composés des nanoparticules que celles utilisant le traitement à l'HCl. Dans d'autres cas, l'altération peut entraîner une diminution de la concentration du composé lié à la nanoparticule d'un facteur inférieur à 18, de préférence inférieur à 20, 10, 5, 2, 1, 10-3, 10-1", 10400. Cela peut être le cas lorsque les conditions d'altération sont plus faibles et/ou permettent d'éliminer, de détacher ou de libérer une quantité inférieure de composés des nanoparticules par rapport à celles utilisant le traitement à l'HCl. 33 [0313] Dans certains cas, la diminution du nombre ou de la concentration de composés liés à la nanoparticule peut être associée à une augmentation du nombre ou de la concentration de composés libérés par la nanoparticulc. [0314] Dans un mode de réalisation de l'invention, l'altération est ou résulte en ou est associée à l'augmentation du nombre ou de la concentration de composés libérés par les nanoparticules. Le nombre ou la concentration de composés libérés par la nanoparticule peut augmenter d'un nombre n1 avant altération, où n1 est préférentiellement le nombre de composés initiaux libérés par la nanoparticule initiale, jusqu'à un nombre n',, où n', est préférentiellement le nombre de composés libérés de la nanoparticule altérée. [0315] Dans certains cas, n1 peut être inférieur à 101°0, 105°, 102°, 1010, 105, 102, 10, 5, 2, 1, 104, 10-5, 10-10 ou 10-1° composés ou mg de composés ou composés par nanoparticule ou mg de composés par mg de nanoparticules. Plus préférentiellement, n', est égal à 0. [0316] Dans certains autres cas, nRA peut être supérieur à 10-1°, 10-20, 10-m, 10-s, 10-2, 10-1, 1, 5, 10, 103 ou 105 composés ou mg de composés ou composés par nanoparticule ou mg de composés par mg de nanoparticules. [0317] Dans quelques autres cas encore, abs(n'A-n'd, nRA/nru, nRI/nr,A, abs(n'A-nffi)/nRA ou abs(n'A-n',)/n', est supérieur à 105°, 1020, 10 10, 105, 10 , 1, 5, 10, 103, 105, 1010 ou 105° . Abs peut désigner la valeur absolue. [0318] Dans quelques autres cas encore, abs(n'A-n'd, nRA/nru, nRI/nr,A, abs(n'A-nffi)/nRA ou abs(n'A-nRI)/n', est inférieur à 105°, 1020, 101', 105, 103, 10, 5,1, 10', 105, 10 10 ou 105°. [0319] Dans un mode de réalisation de l'invention, l'altération conduit à un pourcentage de composés libérés par les nanoparticules supérieur à 1050, 1020, 1010, 105, 10 , 1, 5, 10, 10', 105. 1010 ou 105°%. Ce pourcentage peut être égal à N'/(NrENNR), où NR et NNR sont la concentration ou le nombre de composés libérés par les nanoparticules et la concentration ou le nombre de composés non libérés par les nanoparticules ou ne se liant pas à la nanoparticule. [0320] Dans certains cas, le pourcentage de composés libérés par les nanoparticules est plus important après, pendant ou avec altération qu'avant ou sans altération, de préférence d'un facteur d'au moins 1,001, 1,1, 1,2, 1,5, 2, 5, 10, 1W, 105 ou 1010. [0321] Dans certains cas, la force d'au moins une liaison entre le composé et la nano- particule peut être la force de liaison ou la force avec laquelle le composé est lié à la nanoparticule. [0322] Dans un mode de réalisation de l'invention, l'altération est ou résulte en ou est associée à une diminution de la force d'au moins une liaison entre le composé et la nanoparticule, d'une force S, d'au moins une liaison entre le composé initial et la nanoparticule initiale, à une force Sa d'au moins une liaison entre le composé altéré et la nanoparticule altérée. 34 [0323] Dans certains cas, Si et S. peuvent être les forces d'au moins une liaison qui lie au moins un composé à au moins unc nanoparticulc. [0324] Dans d'autres cas, Si et Sa peuvent être les énergies d'au moins une liaison qui lie au moins un composé à au moins unc nanoparticulc. [0325] Dans certains cas, S,, peut être inférieure à Si si: i) au moins un composé altéré est lié à au moins une nanoparticulc altérée par un nombre de liaisons inférieur au nombre de liaisons liant au moins un composé initial à au moins une nanoparticule initiale ii) au moins un composé initial est lié à au moins une nanoparticulc initiale via des liaisons fortes et/ou iii) au moins un composé altéré est lié à au moins une nanoparticulc altérée via des liaisons faibles. [0326] Dans certains cas, les liaisons faibles peuvent être des interactions de Van der Waals, des interactions dipôle-dipôle, unc force de dispersion de London et/ou une liaison hydrogène. [0327] Dans d'autres cas, les liaisons fortes peuvent être des liaisons covalentes, ioniques et/ ou métalliques. [0328] Dans certains autres cas, Si et/ou S' peut(peuvent) être inférieur(s) à 105°, 1020, 1010, 10% 10, 5, 2, 1, 10', 10', 10', 1010 ou 1020 eV , ICI ou Kcal, de préférence mesurés par: i) mol de particule, nanoparticulc, composé ou liaison, ou ii) particule, nanoparticule, composé ou liaison. [0329] Dans d'autres cas encore, SIS' peut être supérieur à 10'°, 10220, 1 0 10, 10', 1 0 1, 1, 5, 10, 20, 50, 102, 10', 105 ou 1010. [0330] Dans un mode de réalisation de l'invention, l'altération est ou résulte en ou est associée à la rupture d'au moins une liaison entre le composé altéré et la nanoparticule altérée. Dans certains cas, l'altération peut consister en la libération d'au moins un composé d'au moins une nanoparticule. [0331] Dans un mode de réalisation de l'invention, l'altération est ou résulte en ou est associée à l'affaiblissement d'au moins une liaison entre le composé altéré et la nanoparticule altérée. [0332] Dans certains cas, l'affaiblissement de la liaison entre le composé et la nanoparticule peut être une diminution des forces de liaison, des énergies de liaison, des forces d'interaction ou des énergies d'interaction entre le composé et la nanoparticule. [0333] Dans certains cas, la rupture de la liaison entre le composé et la nanoparticule peut être ou être due à l'élimination ou à l'annihilation ou à la diminution des forces de liaison, des énergies de liaison, des forces d'interaction ou des énergies d'interaction entre le composé et la nanoparticule. [0334] Dans certains cas, l'affaiblissement de la liaison entre le composé et la nanoparticule peut être une diminution de l'énergie de dissociation de la liaison entre le composé et la nanoparticule. [0335] Dans certains cas, la rupture de la liaison entre le composé et la nanoparticule peut être ou être duc à l'élimination ou à l'annihilation ou à la diminution de l'énergie de dissociation de la liaison entre le composé et la nanoparticule. [0336] Dans certains cas, les forces de liaison, les énergies de liaison, les forces d'interaction ou les énergies d'interaction entre le composé et la nanoparticule peuvent être égales, proportionnelles ou liées à l'énergie de dissociation de la liaison. [0337] Dans certains cas, plus l'énergie de dissociation de la liaison est grande, plus les forces de liaison, les énergies de liaison, les forces d'interaction ou les énergies d'interaction entre lesdites nanoparticules et ledit composé sont fortes. [0338] Dans d'autres cas, plus l'énergie de dissociation de la liaison est faible, plus les forces de liaison, les énergies de liaison, les forces d'interaction ou les énergies d'interaction entre lesdites nanoparticules et ledit composé sont faibles. [0339] Dans d'autres cas encore, l'énergie de dissociation de la liaison peut être l'énergie qui doit être fournie, absorbée par, ou transférée à la liaison, à la nanoparticule et/ou à la particule, de préférence une énergie duc à ou provoquée par le rayonnement et/ou les perturbations physico-chimiques, pour dissocier le composé et/ou la liaison de la nanoparticule. [0340] Dans un mode de réalisation de l'invention, les types de liaisons qui sont affaiblies ou brisées par altération sont des liaisons fortes. [0341] Dans un autre mode de réalisation de l'invention, les types de liaisons qui ne sont pas affaiblies ou ne sont pas rompues par altération sont des liaisons fortes. [0342] Dans un mode de réalisation de l'invention, les types de liaisons qui sont affaiblies ou brisées par altération sont des liaisons faibles. [0343] Dans un mode de réalisation de l'invention, les types de liaisons qui ne sont pas af- faiblies ou ne sont pas rompues par altération sont des liaisons faibles. [0344] Dans un autre mode de réalisation de l'invention, le nombre de liaisons cassées ou af- faiblies par altération est supérieur à 1, 5, 10, 103, 10' ou 10'° liaisons par particule ou nanoparticule ou par mg de particule ou nanoparticule ou par cm' de partie du corps ou milieu altérant. [0345] Dans un autre mode de réalisation de l'invention, le nombre de liaisons cassées ou af- faiblies par altération est inférieur à 10w, 105, 10, 5, 3 ou 1 liaison(s) par particule ou nanoparticule ou par mg de particule ou nanoparticule ou par cm' de partie du corps ou milieu altérant. [0346] Dans un mode de réalisation de l'invention, l'altération entraîne ou est associée à une diminution de l'énergie de dissociation de liaison entre le composé et la nanoparticule, de préférence d'une énergie de dissociation de liaison Edi entre le composé initial et la nanoparticule initiale à une énergie de dissociation de liaison E±, entre le composé altéré et la nanoparticule altérée. 36 [0347] Dans certains cas, Ech et/ou Eda peut(peuvent) être supérieurs à 10-50, 10-20, 1010, 10-5, 101, 1, 5, 10, 103, 105, 1010, 102°, 1050 ou 10100 eV, KJ ou Kcal, de préférence mesurés par: i) mol de particule, nanoparticule, composé ou liaison, ou ii) particule, nanoparticule, composé ou liaison. [0348] Dans certains autres cas, Edi et/ou L. peut(peuvent) être inférieurs à 1050, 1030, 1010, 105, 10, 5, 1, 10-1, 10-3, 10-5, 1010 ou 10-20 eV, IO, ou Kcal, de préférence mesuré par: i) mol de particule, nanoparticule, composé ou liaison, ou ii) particule, nanoparticule, composé ou liaison. [0349] Dans certains cas encore, Edi/Ed' peut être inférieur à 1050, 1010, 105, 10, 5, 2, 1, 10-5, 1010 ou 10-50. Cela peut être le cas lorsque le composé est plus fortement lié après altération qu'avant altération. [0350] Dans d'autres cas encore, Edi/Ed' peut être supérieur à 10-50, 10-10, 10-5, 10-1, 1, 5, 10, 105, 1010 ou 1050. Cela peut être le cas lorsque le composé est moins fortement lié après altération qu'avant altération. [0351] Dans un mode de réalisation de l'invention, l'altération est ou est associée à une aug- mentation de l'énergie de dissociation de liaison entre le composé et la nanoparticule, de préférence d'une énergie de dissociation de liaison Edi entre le composé initial et la nanoparticule à une énergie de dissociation de liaison Ed' entre le composé altéré et la nanoparticule altérée. [0352] Dans encore un autre mode de réalisation de l'invention, l'altération est ou est associée à une diminution de l'épaisseur du revêtement de ladite nanoparticule. [0353] Dans certains cas, l'épaisseur du revêtement n'est pas uniforme ou le revêtement n'entoure que partiellement les nanoparticules. [0354] Dans d'autres cas, l'épaisseur du revêtement est uniforme ou le revêtement entoure complètement les nanoparticules. [0355] Dans certains cas, l'épaisseur du revêtement peut être égale à l'épaisseur du re- vêtement mesurée sur au moins un site de la ou des nanoparticules. [0356] Dans certains cas, l'épaisseur du revêtement peut être l'épaisseur moyenne des re- vêtements de la ou des nanoparticules. [0357] Dans certains cas, l'épaisseur du revêtement peut être supérieure à 10', 1, 5, 10, 1W ou 105 nm, préférentiellement dans la nanoparticule initiale, préférentiellement avant ou sans altération. [0358] Dans certains autres cas, l'épaisseur du revêtement peut être inférieure à 105, IO', 10, 5, 1 ou 10' nm, de préférence dans la nanoparticule altérée, de préférence pendant, après ou avec altération. [0359] Dans d'autres cas encore, l'épaisseur du revêtement diminue, de préférence d'un facteur d'au moins 1,001, 1,1, 1,5, 2, 5, 10, 103 ou 105 entre avant et après altération. [0360] Dans un mode de réalisation de l'invention, l'altération est ou entraîne ou est associée 37 à une diminution de l'épaisseur de revêtement de la nanoparticule, d'une épaisseur de revêtement CT, de la nanoparticulc initiale à une épaisseur de revêtement CT, de la nanoparticulc altérée. [0361] Dans certains cas, l'épaisseur du revêtement peut diminuer de CT,, supérieur à 10-3, 0,1, 1, 5, 10 ou 100 nm, à CT', inférieur à 105, 103, 100, 50, 20, 10 5 3 2 ou 1 nm. [0362] Dans certains autres cas, l'épaisseur du revêtement peut diminuer entre avant et après altération d'une quantité d'au moins 10-3, 104, 1, 5, 10 ou 103 nm. [0363] Dans certains cas, CT, peut être supérieur à 10L0, 10-5, 10-1, 1, 5, 10, 103 ou 105 nm ou supérieur à aSi, où a est un coefficient de proportionnalité supérieur de préférence à 101°, 10-5, 101, 1, 5, 10, 103 ou 105, et S, est la taille de la nanoparticulc initiale, de préférence supérieure à 101°, 10-5, 10', 1, 5, 10, 103 ou 105 nm. [0364] Dans certains autres cas, CT, peut être supérieur à 101°, 101, 101, 1, 5, 10, 103 ou 105 nm ou supérieur à a.Sa, où a est un coefficient de proportionnalité préférentiellement supérieur à 1010, 101, 101, 1, 5, 10, 103 ou 105, et Sa est la taille de la nanoparticulc altérée préférentiellement supérieure à 10 10, 105, 101, 1, 5, 10, 10' ou 10' nm. [0365] Dans certains cas, CT, peut être inférieur à 105°, 101°, 105, 10, 5, 2, 1, 10 1, 103 ou 105 nm ou peut être inférieur à a.Si, où a est un coefficient de proportionnalité préférentiellement supérieure à 101°, 105, 10 ', 1, 5, 10, 10' ou 10% et Si est la taille de la nano- [0366] ou 10 ' nm ou peut être supérieur à a.Sa, où a est un coefficient de proportionnalité, préférentiellement supérieur à 1010, 10 5, 10 1, 1, 5, 10, 10' ou IO', et S. est la taille de [0367] 10', 105, 1010 ou 10n. [0368] Dans d'autres cas encore, CTICT' est inférieur à 10'0, 1010, 105, 1, 105,10 10 ou 1050. [0369] Dans quelques autres cas encore, CTICT' se situe entre 105° et 1050, entre 101° et 10 10, entre 10 5 et 105, entre 10 et 10', entre 10 ' et 10, ou entre 0,2 et 5. [0370] À titre d'exemple, le tableau 6 montre que la taille de la nanoparticule peut diminuer entre avant et après altération, ce qui peut être dû à une diminution de l'épaisseur du revêtement. [0371] Dans un mode de réalisation de l'invention, l'altération est ou résulte en ou est associée à une augmentation de l'épaisseur de revêtement de la nanoparticule, à partir d'une épaisseur de revêtement CT; de la nanoparticule initiale jusqu'à une épaisseur de revêtement CT, de la nanoparticule altérée. [0372] Dans certains cas, l'épaisseur du revêtement peut augmenter d'une valeur de CT; in- particule initiale, préférentiellement inférieure à 105°, 101°, 105, 10, 5, 2, 1, 10 ', 10 ou 105 nm. Dans certains autres cas, CT' peut être inférieur à 105°, 101°, 105, 10, 5, 2, 1, 10 1, 10 la nanoparticule altérée, préférentiellement inférieure à 10'0, 1010, 105, 10, 5, 2, 1, 10 1, 10 ou 105 nm. Dans d'autres cas encore, CT;/CT;, est supérieur à 10 s°, 102°, 101°, 10 s, 101 1, 5, 10, 38 férieure à 105, 10", 100, 50, 20, 10 5 3 2 ou 1 nm à une valeur de CT' supérieure à 10_ 3, 0,1, 1, 5, 10 ou 100 nm. [0373] Dans d'autres cas encore, l'épaisseur du revêtement peut augmenter d'au moins 10-5, 104, 1, 5, 10 ou 103 nm entre avant et après altération. [0374] A titre d'exemple, le tableau 6 montre que la taille de la nanoparticule peut augmenter entre avant et après altération, cc qui peut être dû à une augmentation de l'épaisseur du revêtement. [0375] Dans un mode de réalisation de l'invention, l'altération est ou entraîne ou est associée à une diminution de l'encombrement du composé lié à la nanoparticulc, d'un encombrement important du composé initial lié à la nanoparticulc initiale à un faible encombrement du composé altéré lié à la nanoparticule altérée. Dans certains cas, un encombrement important du composé initial lié à la nanoparticulc initiale peut représenter un niveau d'encombrement important de ces composés, ce qui peut être dû au grand nombre ou à la concentration importante de ces composés, situés préférentiellement dans le revêtement ou à la surface. de la nanoparticule, où l'encombrement de ces composés peut être considéré comme important par rapport à l'encombrement des composés altérés. Dans certains autres cas, un faible encombrement du composé altéré lié à la nanoparticulc altérée peut représenter un faible encombrement de ces composés, ce qui peut être dû au faible nombre ou à la faible concentration de ces composés, situés préférentiellement dans le revêtement ou à la surface de la nanoparticule, où l'encombrement de ces composés peut être considéré comme faible par rapport à l'encombrement des composés initiaux. [0376] Dans encore un autre mode de réalisation de l'invention, l'altération est une di- minution de l'encombrement des composés liés à la nanoparticule. Dans certains cas, la diminution de l'encombrement du composé lié à la nanoparticule peut être, correspondre, entraîner ou être associée à: i) une diminution du nombre ou de la concentration de composé lié à la nanoparticule qui a gêné ou empêché ou bloqué la libération du composé de la nanoparticule, ou ii) une faculté accrue de la nanoparticule de libérer le composé de la nanoparticule en raison du nombre réduit de composés liés à la nanoparticule qui bloquent ou empêchent une telle libération. [0377] Dans un mode de réalisation de l'invention, l'altération est ou résulte en ou est associée à une augmentation de l'encombrement du composé lié à la nanoparticule, à partir d'un encombrement réduit du composé initial lié à la nanoparticule initiale à un encombrement important du composé altéré lié à la nanoparticule altérée. [0378] Dans un mode de réalisation de l'invention, l'altération entraîne une diminution du nombre ou de la concentration de composés N1 empêchant la libération de composés N 2 de la nanoparticule, à partir d'un certain nombre de composés initiaux N1; empêchant la libération de composés initiaux N,i de la nanoparticule initiale 'à un certain nombre 39 de composés altérés NI, qui empêchent la libération de composés altérés N, de la nanoparticulc altérée. [0379] Dans certains cas, la somme NE + N2, est le nombre total ou la concentration totale de composés liés à la nanoparticule initiale. [0380] Dans certains cas, la somme NI, + N,' est le nombre total ou la concentration totale de composés liés à la nanoparticule altérée. [0381] Dans certains cas, NI, et/ou NI, peut(peuvent) être inférieurs à 10100, 1050, 1020, 1010, 105, 102, 10, 5, 2, 1, 101, 10-5, 104" ou 1050 mg de composés ou composés par nanoparticule ou mg de composés par mg de nanoparticulcs. [0382] Dans certains autres cas, NI, et/ou NI, peut(peuvent) être supéricur(s) à 10-50, 10", 10 -'°, 10-5, 10-2, 101, 1, 5, 10, 103 ou 105 composés ou mg de composés ou composés par nanoparticulc ou mg de composés par mg de nanoparticulcs. [0383] Dans quelques autres cas encore, abs(N,'-Nii)/Nii, abs (1\11'-Nii)/NI' ou ahs(N la-Nii)/Nli est supérieur à 10-50, 10-20, 1 01°, 10-5, 10-1, 1, 5, 10, 103, 105, 1010 ou 1050. [0384] Dans quelques autres cas encore, abs(Nia-N')/Nii, N'/Nia, abs(N,'-Nii)/NI' ou abs(N,' -M)/Mi est inférieur à ltr, 10", 1010, 105, 103, 10 , 5, 1, 10 ', 105, 1010 ou 1050. [0385] Dans un mode de réalisation de l'invention, l'altération est ou résulte en ou est associée à une modification de la composition chimique de la particule, également appelée altération chimique. [0386] Dans certains cas, la modification chimique peut être le changement de plus de 1, 2, 5, 10, 1W, 105, 1010, 1020, BY° ou 10'n" élément(s) chimique(s) compris dans la particule, entre avant et après altération. [0387] Dans certains autres cas, la modification chimique peut être un changement de moins de 10ft", 105°, 10", 1010, 105, IO', 10, 5, 2 ou 1 élément(s) chimique(s) compris dans la particule, entre avant et après altération. [0388] Dans certains autres cas, la modification chimique peut être le changement de plus de 10'°, 10 10, 10', 1, 5, 10, 20, 50, 75, 80, 90 ou 99%, préférentiellement en masse ou volume, des éléments chimiques compris dans la particule entre avant et après altération. Ce pourcentage peut être le rapport entre le nombre ou la concentration ou la masse des éléments chimiques compris dans la particule altérée, divisé par le nombre ou la concentration ou la masse des éléments chimiques compris dans la particule initiale. [0389] Dans certains autres cas, la modification chimique peut être une altération inférieure à 100, 99, 90, 70, 60, 50, 20, 10, 5, 2, 1 ou 103% de préférence en masse ou en volume de l'élément chimique compris clans la particule, entre avant après altération. [0390] Dans certains cas encore, la modification chimique peut consister en le remplacement d'au moins un élément chimique par un autre élément chimique dans la particule ou la perte ou la libération d'au moins un élément chimique par la particule ou le gain d'au moins un élément chimique par les nanoparticules, préférentiellement entre avant et après altération. [0391] Dans certains cas, un élément chimique peut être un atome ou un ion. [0392] Dans certains cas, la modification chimique peut consister en un changement d'une composition métallique en une composition non métallique de la particule, entre avant et après altération. [0393] Dans certains cas, la modification chimique peut consister à passer d'une com- position plus métallique avant altération à une composition moins métallique après altération. [0394] Dans certains autres cas, la modification chimique peut être le changement d'une composition comprenant plus de 1, 5, 10, 103, 103, 1010, 1050 ou 10100 atome(s) métallique(s), de préférence par particule, avant altération, en une composition contenant moins plus de 10'00, 105°, 10m, 105, 103, 10, 5 ou 1 atome(s) métallique(s), préférentiellement par particule, après altération. [0395] Dans certains autres cas, la modification chimique peut consister en un changement d'une composition comprenant plus de 1050, 10 10, 1, 5, 10, 50, 75, 90 ou 99% atome(s) métallique(s), préférentiellement en masse, nomhre ou volume, préférentiellement par particule, avant altération, d'une composition comprenant moins de 99, 90, 75, 50, 10, 5, 1 ou 103% atome(s) métallique(s), préférentiellement en masse, en nomhre, volume, préférentiellement par particule, après altération. Ce pourcentage peut être le rapport entre le nombre, la concentration, la masse ou le volume du ou des atomes métalliques compris dans la particule et le nombre, la concentration, la masse ou le volume de tous les atomes de la particule. [0396] Dans certains autres cas, la modification chimique peut consister en un changement d'une composition métallique en une composition non métallique de la particule. [0397] Dans d'autres cas, l'altération chimique peut consister à passer d'une composition non métallique à une composition métallique de la particule. [0398] Dans certains cas, une composition métallique peut être une composition, préféren- tiellement de la particule, dans laquelle la particule comprend plus de 1050, 10 I", 105, 1, 5, 10, 50, 70, 90 ou 99%, préférentiellement en masse, en nombre ou en volume d'atomes métalliques, préférentiellement par particule. Ce pourcentage peut être le rapport entre le nombre d'atomes métalliques dans la particule et le nombre total d'atomes dans la particule. [0399] Dans certains autres cas, une composition non métallique peut être une composition dans laquelle la particule comprend moins de 1050, 10'0, 105, 103, 10, 5, 2, 1, 10-2 ou 105%, préférentiellement en masse, nombre ou volume d'atomes métalliques, préférentiellement par particule. [0400] Dans un mode de réalisation de l'invention, la modification chimique est un passage 41 d'une composition non pyrogène à une composition pyrogène ou d'une composition pyrogène à une composition non pyrogène. Dans certains cas, une composition non pyrogène est une composition associée à une concentration en endotoxines ou en lipopolysaccharide inférieure à 105°, 1010, 105, 10, 1, 10', 10-5 ou 104° EU par mg ou par mL ou par mg par mL de particule ou de suspension de particules ou de milieu altérant ou de partie du corps. Dans certains autres cas, une composition non pyrogène est une composition qui déclenche une augmentation de la température de la partie du corps ou de l'individu inférieure à 105, 103, 100, 50, 25, 10, 5, 2, 1 ou 10 C. C (degré Celsius). Dans certains cas, une composition pyrogène est une composition comprenant une concentration en endotoxines ou en lipopolysaccharide supérieure à 105°, 104°, 10-5, 10 1, 1, 10, 105 ou 1010 EU par mg ou par mL ou par mg par mL de particule ou de suspension de particules ou de milieu altérant ou de partie de corps. Dans certains cas, une composition pyrogène est une composition qui déclenche une augmentation de la température de la partie du corps ou de l'individu de plus de 10-5, 10-3, 10 1, 5, 10 ou 20 °C (degrés Celsius). [0401] Dans un mode de réalisation de l'invention, la modification chimique est le passage d'une composition non immunogène à une composition immunogène de la particule ou d'une composition immunogène à une composition non immunogène de la particule. Dans certains cas, une composition non immunogène est une composition qui déclenche l'apparition, de préférence dans la partie corporelle, d'un certain nombre de cellules immunitaires (cellules T, cellules B, cellules dendritiques, cellules présentant l'antigène, macrophages) ou d'autres entités immunitaires telles que sous forme de chimokines ou d'interleukines inférieures à 105°, 101°, 105, 10, 1, 10', 10' ou 10'°, préférentiellement par cm' ou par ml de partie du corps. Dans d'autres cas, une composition immunogène est une composition qui déclenche l'apparition, de préférence dans la partie du corps, de plus de 1050, 10 '°, 10 5, 1, 10, 10' ou 1010 cellules immunitaires ou autres entités immunitaires telles que des chimokines ou des interleukines, de préférence par cm3 ou par ml de partie du corps. [0402] Dans un mode de réalisation de l'invention, la modification chimique est le passage d'une composition non pharmacologique à une composition pharmacologique ou d'une composition pharmacologique à une composition non pharmacologique. Dans certains cas, une composition non pharmacologique est une composition comprenant moins de 105°, 1010, 105, 10, 1, 10', 105 ou 1010 composés pharmacologiques ou mg de composés pharmacologiques, préférentiellement par particule ou par mg de particule. Dans certains autres cas, une composition pharmacologique est une composition qui comprend plus de 10-50, 104", 10-5, 1, 1, 10, 105 ou 1010 composés pharmacologiques ou mg de composés pharmacologiques, préférentiellement par particule ou par mg de particule. Dans certains cas, un composé pharmacologique peut avoir une activité phar- 42 macologique, préférentiellement lorsqu'il est activé, préférentiellement après sa libération de la nanoparticule, telle qu'une activité contre des cellules pathologiques ou tumorales. Dans d'autres cas, un composé pharmacologique peut être non actif pharmacologiquement, de préférence lorsqu'il est lié à la nanoparticule. [0403] Dans un mode de réalisation de l'invention, la modification chimique est le passage d'une composition non métabolique à une composition métabolique ou d'une composition métabolique à une composition non métabolique. Dans certains cas, une composition non métabolique est une composition qui comprend moins de 1050, 1010, 105, 10, 1, 10-1, 10_5 ou 10_10 composés métaboliques ou mg de composés métaboliques, préférentiellement par particule ou par mg de particule. Dans certains autres cas, une composition métabolique est une composition comprenant plus de 10-50, 10_1°, 10-5, 0, 1, 10, 105 ou 1010 composés métaboliques ou mg de composés métaboliques, préférentiellement par particule ou par mg de particule. Dans certains cas, un composé métabolique peut avoir une activité métabolique, préférentiellement lorsqu'il est activé, préférentiellement après sa libération de la nanoparticule, telle qu'une activité contre des cellules pathologiques ou tumorales. Dans d'autres cas, un composé métabolique peut être non métaboliquement actif, de préférence lorsqu'il est lié à la nanoparticule. [0404] Dans un mode de réalisation de l'invention, la modification chimique est le passage d'une composition non immunogène à une composition immunogène ou d'une composition immunogène à une composition non immunogène. Dans certains cas, une composition non immunogène est une composition qui comprend moins de 1050, 10ffl, 105, 10, 1, 10', 10 5 ou 101° composés immunogènes ou mg de composés immunogènes, préférentiellement par particule ou par mg de particule. Dans certains autres cas, une composition immunogène est une composition qui comprend plus de 10 50, 101°, 105, 0, 1, 10, 105 ou 1010 composés immunogènes ou mg de composés im- munogènes, de préférence par particule ou par mg de particule. Dans certains cas, un composé immunogène peut avoir une activité immunogène, préférentiellement lorsqu'il est activé, préférentiellement après sa libération de la nanoparticule, telle qu'une activité contre des cellules pathologiques ou tumorales. Dans certains autres cas, un composé immunogène peut être non immunogéniquement actif, de préférence lorsqu'il est lié à la nanoparticule. [0405] Dans un autre mode de réalisation de l'invention, l'altération entraîne ou est associée à une diminution de la charge de surface ou du potentiel zêta de la particule, de préférence d'une charge de surface de la particule initiale SC; ou du potentiel zêta de la particule initiale ZP; à une charge de surface de la particule altérée SC, ou un potentiel zêta de la particule altérée ZP,'. [0406] Dans certains cas, la propriété de la particule, telle que la charge de surface ou le potentiel zêta de la particule, est mesurée ou existe avant altération ou sans altération. 43 [0407] Dans certains autres cas, la propriété de la particule, telle que la charge de surface ou le potentiel zêta de la particule, est mesurée ou existe pendant ou après ou avec altération. [0408] Dans certains cas, SC,, ZP,, SC,, et/ou ZP, peut(peuvent) être inférieur(s) à 1050, 101D, 105, 103, 100, 50, 20, 10, 5, 2, 1, 0, -5, -10, -50 ou -100 mV. [0409] Dans certains autres cas, SC, ZP,, SC, et/ou ZP, peut(peuvent) être plus grand(s) que -1010, -105, -103, -100, -50, -20, -20, -5, -1, 0, 2, 5, 10, 50, 102 ou 105 mV. [0410] Dans quelques autres cas encore, SCi, ZPi, SCa et / ou ZPa peuvent être compris entre -1050 mV et 1050 mV, entre -1010 mV et 1010 mV, entre -105 mV et 105 mV, entre -103 mV et 103 mV, entre -100 mV et 100 mV, entre -50 mV et 50 mV ou entre - 20 mV et 20 mV. [0411] Dans certains cas encore, SCi / SCa ou ZPi / ZPa peuvent être supérieurs à 10-50, 10-10, 10-5, 10-3, 0, 1, 2, 5, 10, 103, 105 ou 1010. [0412] Dans d'autres cas encore, le potentiel zêta et/ou la charge de surface peut(peuvent) diminuer de ZP, ou SC, supérieure à -105, -10', -100, -50, -20, -10, -5, -2, -1, 0, 1, 2, 5, 10, 20 ou 50 mV, préférentiellement avant ou sans altération, à SC' ou ZP', inférieure à 1010, 105, 10', 10, 5, 2, 1, 0, -1, -5, -10, -50 ou -100 mV, de préférence pendant, après ou avec altération. [0413] Dans d'autres cas encore, le potentiel zêta et/ou la charge de surface peut(peuvent) diminuer entre avant et après altération d'une valeur ou d'une magnitude supérieure à 1020, 105, 10 1, 1, 5, 10, 20 ou 100 mV. [0414] Dans d'autres cas encore, le potentiel zêta et/ou la charge de surface peut(peuvent) augmenter de ZP, ou SC,, inférieure à 10% IO', 500, 100, 50, 20 ou 10 mV, à SC' ou ZP a, supérieure à -105, -10', - 10, 0, 1, 5, 10, 50 ou 100 mV. [0415] Dans d'autres cas encore, le potentiel zêta et/ou la charge de surface peut(peuvent) augmenter entre avant et après altération d'une valeur ou d'une amplitude supérieure à 1020, 105, 10 1, 1, 5, 10, 20 ou 100 mV . [0416] A titre d'exemple, le tableau 6 montre que l'altération peut entraîner une variation de la charge de surface des nanoparticules. [0417] Dans certains cas, la variation de la charge de surface ou du potentiel zêta de la particule peut dépendre: i) du matériau utilisé pour l'altération, c'est-à-dire préférentiellement un milieu altérant comprenant des ions chargés positivement peut apporter une charge de surface plus positive à la particule alors qu'un milieu altérant comprenant des ions chargés négativement peut apporter une charge plus négative à la particule, ou ii) de la quantité de particule ou de revêtement enlevée par le milieu altérant, c'est-à-dire que pour une grande quantité de revêtement enlevée, la charge de surface peut devenir la charge de surface du coeur des nanoparticules, alors que pour une faible quantité de revêtement enlevée, la charge de surface peut rester la charge de 44 surface du matériau de revêtement ou être proche de cette valeur. [0418] Dans un autre mode de réalisation de l'invention, l'altération est ou résulte en ou est associée à une diminution du point isoélectrique de la particule. Dans certains cas, cette diminution peut être une diminution d'un point isoélectrique de la particule initiale dont le pH est supérieur à 0, 1, 2, 3, 4, 5, 6, 7, 8, 9, 10, 11, 12, 13 ou 14, préférentiellement avant ou sans altération, à un point isoélectrique de la particule altérée dont le pH est inférieur à 14, 13, 12, 11, 10, 9, 8, 7, 6, 5, 4, 3, 2 ou 1, préférentiellement pendant, après ou avec altération. Dans d'autres cas, cette diminution est une diminution du point isoélectrique de la particule d'au moins 10-50, 10 '0, 10-5, 10', 1, 2, 5 ou 10 unités de pH, de préférence entre avant et après altération. [0419] Dans un autre mode de réalisation de l'invention, l'altération est ou résulte en ou est associée à une augmentation du point isoélectrique de la particule. Dans certains cas, cette augmentation peut être une augmentation d'un point isoélectrique de la particule initiale dont le pH est inférieur à 14, 13, 12, 11, 10, 9, 8, 7, 6, 5, 4, 3, 2 ou 1, préférentiellement avant ou sans altération, à un point isoélectrique de la particule altérée à un pH supérieur à 0, 1, 2, 3, 4, 5, 6, 7, 8, 9, 10, 11, 12, 13 ou 14, mesuré de manière préférentielle pendant, après ou avec altération. Dans certains autres cas, cette augmentation peut être une augmentation du point isoélectrique de la particule d'au moins 10 50, 10 10 ", 1 0 ' , 1, 2, 5 ou 10 unités de pH. [0420] Dans encore un autre mode de réalisation de l'invention, l'altération est ou résulte en ou est associée à une modification, préférentiellement une diminution, du pourcentage en masse de matière organique ou de carbone de la particule. [0421] Dans certains cas, le pourcentage en masse de matière organique ou de carbone de la particule peut être supérieur à 10 w°, 105°, 10 ID, 105, 10', 1, 5, 10, 50, 70 ou 99%, préférentiellement avant ou sans altération. [0422] Dans certains autres cas, le pourcentage en masse de matière organique ou de carbone de la particule peut être inférieur à 100, 99, 70, 50, 10, 5, 2, 1, 10 ' ou 10 '%, préférentiellement pendant, après ou avec altération. [0423] Dans d'autres cas encore, le pourcentage en masse de matière organique ou de carbone de la particule peut diminuer, de préférence d'un facteur d'au moins 1,001, 1,1, 1,5, 2, 5, 10, 1W ou 105 entre avant et après altération. [0424] Dans un autre mode de réalisation de l'invention, l'altération est ou résulte en ou est associée à une diminution de la masse ou du poids de la particule. Dans certains cas, cette diminution correspond à une diminution, d'une masse ou d'un poids de la particule initiale supérieur à 10-5", 1040, 10-5, 10-1, 1, 5, 10, 100 ou 105 mg de particule ou mg de particule par cm' d'assemblée de particule ou mg de particule par cm5 de partie du corps ou de milieu d'altération, préférentiellement avant ou sans altération, à une masse ou un poids de la particule altérée inférieur à 10100, 1050, 1010, 10g, 102, 10 , 5, 2, 1, 105 ou 10 10 mg de particule ou mg de particule par cm3 d'assemblée de particule ou mg de particule par cm3 de partie du corps ou de milieu altérant, préférentiellement après, pendant ou avec altération. Dans certains autres cas, cette diminution est une diminution d'au moins 10 50, 10 10, 103, 10 1, 1, 5, 10, 25, 50, 70 ou 90% entre avant et après altération. Ce pourcentage peut être égal à abs(M,-M,)/Mi, Ma/Mi, où Ma et Mi sont respectivement la masse ou le poids des particules altérées et initiales. [0425] Dans un autre mode de réalisation de l'invention, l'altération est ou résulte en ou est associée à une augmentation de la masse ou du poids de la particule. Dans certains cas, cette augmentation est une augmentation, d'une niasse ou d'un poids de la particule initiale inférieur à 105D, 10'0. 105, 10, 5, 1, 10-1 ou 105 mg de particule ou mg de particule par cm3 d'assemblée de particules ou mg de particules par cm3 de partie du corps ou de milieu d' altération, préférentiellement avant ou sans altération, à une niasse ou un poids de la nanoparticule altérée supérieur à 10-11111 10-50, 10-111, 10-2, 0 , 1, 5, 10, 105 ou 1010 mg de particule ou mg de particule par cm3 d'assemblée de particule ou mg de particule par cm' de partie du corps ou de milieu altérant, préférentiellement pendant, après ou avec altération. Dans certains autres cas, cette augmentation est une augmentation d'au moins 1050, 10 1°, 103, 10', 1, 5, 10, 25, 50, 70 ou 90% entre avant et après altération. Ce pourcentage peut être égal à abs (Ma- M;)/Ma, Mi/M', où Ma et M1 sont respectivement la masse ou le poids des particules altérées et initiales. [0426] A titre d'exemple, le tableau 6 montre les changements de taille des nanoparticulcs entre avant et après altération, ce qui peut entraîner un changement de masse ou de poids des nanoparticules. [0427] Dans certains cas, un changement de taille de la particule d'au moins 10 50, 10 10, 105, 10 1,1, 5, 10, 25, 50, 70 ou 90% entre avant et après l'altération peut entraîner une modification de la masse ou du poids de la particule d'au moins 105°, 10 10, 105, 10 1, 5, 10, 25, 50, 70 ou 90% entre avant et après l'altération. Ces pourcentages peuvent être égaux à SIS', (S2-SYS,, SI/S2, (S1-52)151, (M2-M,)/MI, MI/M2, (M1-1\42)/M2, où S,, S2, M, et M, correspondent à la taille, à la masse ou au poids, avant (numéro 1) et après (numéro 2) altération. Cela peut être le cas lorsque la modification de la taille des nanoparticules a un effet direct sur la masse ou le poids des nanoparticules, c'est-à-dire qu'elle induit préférentiellement une perte ou un gain de masse ou de poids des nanoparticules. [0428] Dans certains autres cas, un changement de taille de la particule d'au moins 10", 10 - 1°, 105, 10 1,1, 5, 10, 25, 50, 70 ou 90% entre avant et après l'altération peut entraîner une variation de la masse ou du poids de la particule de moins de 1010, 100, 90, 70, 50, 10, 5, 2, 1 ou 10-5% entre avant et après altération. Cela peut être le cas lorsque le changement de taille des particules n'a pas d'effet direct sur la masse ou le poids des particules. 46 [0429] Dans un mode de réalisation de l'invention, l'altération est ou résulte en ou est associée à une modification des propriétés magnétiques de la particule. Un tel changement peut être un changement: i) d'une propriété diamagnétique de la particule initiale à une propriété paramagnétique, superparamagnétique, ferromagnétique et/ou ferromagnétique de la particule altérée, ii) d'une propriété paramagnétique de la particule initiale à une propriété diamagnétique, superparamagnétique , propriété ferromagnétique et/ou ferromagnétique de la particule altérée, iii) d'une propriété superparamagnétique de la particule initiale à une propriété diamagnétique, paramagnétique, ferromagnétique et/ou ferromagnétique de la particule altérée, iv) d'une propriété ferromagnétique de la particule initiale à une propriété diamagnétique, paramagnétique, superparamagnétique et/ou ferromagnétique de la particule altérée, et/ou v) d'une propriété ferromagnétique de la particule initiale à une propriété diamagnétique, paramagnétique, superparamagnétique et/ou ferromagnétique de la particule altérée. [0430] Dans un autre mode de réalisation de l'invention, la modification des propriétés ma- gnétiques de la particule est une augmentation d'au moins l'un des paramètres magnétiques suivants: i) la coercivité de la particule, préférentiellement d'une coercivité de la particule initiale inférieure à 105n, 101°, 105, 10', 10, 1, 10', 10' ou 1010 Oc, préférentiellement avant ou sans altération, jusqu'à une coercivité de la particule altérée supérieure à 1010, 10', 10', 1, 5, 10, 101, 105, 10'0 ou 105° Oc, préférentiellement pendant, après ou avec altération, ii) l'aimantation rémanente de la particule, préférentiellement d'une aimantation rémanente de la particule initiale inférieure à 1, 0,99, 0,9, 0,8 0,7, 0,6, 0,5, 0,4, 0,3, 0,2 ou 0,1, mesurée préférentiellement avant ou sans altération, à une magnétisation rémanente de la particule altérée supérieure à 10 50, 10 10, 105, 10', 0,1, 0,2, 0,3, 0,4, 0,5, 0,6, 0,7, 0,8 ou 0,9, pendant, après ou avec altération, iii) l'aimantation à saturation de la particule, d'une aimantation à saturation de la particule initiale inférieure à 105°, 102°, 1010, 105, 1W, 10, 5, 2, 1, 102, 10 1010 ou 105.0 emu ou emu par gramme ou milligramme de particule préférentiellement avant ou sans altération, à une aimantation à saturation de la particule altérée supérieure à 10 50, 10 n. 1010, 10', 1, 5, 10, 100, 10' ou 1010 emu ou emu par gramme ou milligramme de particule, préférentiellement pendant, après ou avec altération. Dans certains cas, les paramètres magnétiques peuvent exister ou être mesurés à une température supérieure à 0, 0,1, 5, 10, 10', 105, 10'° ou 1020K (Kelvin). Dans certains autres cas, les paramètres magnétiques peuvent exister ou être mesurés à des températures inférieures à 10100, 1050, 102°, 1010, 105, 101, 100, 50, 20, 10, 5, 2, 1 ou 0,1 K. [0431] Dans un autre mode de réalisation de l'invention, la modification des propriétés ma- gnétiques de la particule est une diminution d'au moins l'un des paramètres magnétiques suivants: i) la coercivité de la particule, préférentiellement d'une coercivité de la particule initiale supérieure à 1040, 10-5, 10', 1, 5, 10, 103, 105, 1010 ou 105° 0e, de 47 préférence avant ou sans altération, à une coercivité de la particule altérée inférieure à 1050, 1010, 105, 103, 10, 1, 104, 10-5 ou 1040 Oc, de préférence après ou avec altération, ii) l'aimantation rémanente de la particule, de préférence d'une aimantation rémanente de la particule initiale supérieure à 10-50, 10-10, 10-5, 10-1, 0,1, 0,2, 0,3, 0,4, 0,5, 0,6, 0,7, 0,8 ou 0,9, préférentiellement avant ou sans altération, jusqu'à une magnétisation rémanente de la particule altérée inférieure à 1, 0,99, 0,9, 0,8, 0,7, 0,6, 0,5, 0,4, 0,3, 0,2 ou 0,1, préférentiellement pendant, après ou avec altération, iii) l'aimantation à saturation de la particule, préférentiellement d'une aimantation à saturation de la particule initiale supérieure à 10-50, 10-20, 10-10, 10-1, 1, 5, 10, 100, 105 ou 1010 emu ou emu par gramme ou milligramme de particule, de préférence avant ou sans altération, à une aimantation à saturation de la particule altérée inférieure à 1050, 10,0, 1010, 105, 103, 100, 10, 5, 2, 1, 10-2, 10-h, 101° ou 10-50 emu ou emu par gramme ou milligramme de particule, préférentiellement pendant, après ou avec altération. [0432] A titre d'exemple, le tableau 6 montre que la taille du magnétosome peut diminuer entre avant et après altération. Une telle diminution de taille peut entraîner un changement des propriétés magnétiques des magnétosomes, préférentiellement d'un comportement ferrimagnétique en un comportement superparamagnétique, ou une variation significative, préférentiellement une diminution de la cocrcivité et/ou d'une aimantation rémanente des magnétosomes. [0433] Dans un mode de réalisation de l'invention, l'altération est ou est associée à une mo- dification d'une propriété d'assemblage, d'organisation et/ou de distribution des nanoparticules. Une telle modification peut être choisie dans le groupe constitué par: i) d'une organisation de particules initiales en chaînes, existant préférentiellement ou mesurées avant ou sans altération, en une organisation de particules altérées qui ne sont pas en chaînes, existantes ou mesurées préférentiellement pendant, après, ou avec altération, ii) d'une organisation de particule initiale en agrégats, existant préférentiellement ou mesurée avant ou sans altération, en un organisme de particule altérée qui n'est pas en agrégats, existant préférentiellement ou mesurée pendant, après ou avec altération, iii) d'une organisation d'une particule initiale dans une figure géométrique telle qu'un cercle, existant préférentiellement ou mesurée avant ou sans altération, à une organisation de particule altérée qui n'est pas suivant une figure géométrique, existant préférentiellement ou mesurée pendant, après ou avec altération, et/ou iv ) d'une distribution homogène de la particule initiale, existant préférentiellement ou mesurée avant ou sans altération, à une distribution non homogène de la particule altérée, existant préférentiellement ou mesurée pendant, après ou avec altération. [0434] Dans un mode de réalisation de l'invention, la modification d'une propriété d'assemblage, d'organisation et/ou de distribution de la particule est choisie dans le groupe comprenant: i) d'une organisation de particule initiale qui n'est pas en chaînes, 48 préférentiellement mesurée avant ou sans altération, à une organisation de particules altérées en chaînes, existant de préférence ou mesurées pendant, après ou avec altération, ii) d'une organisation de particules initiales qui n'est pas en agrégats, existant de préférence ou mesurée avant ou sans altération, en une organisation de particule altérée en agrégats, existant préférentiellement ou mesurée pendant, après ou avec altération, iii) d'une organisation de particule initiale qui n'est pas suivant une figure géométrique, préférentiellement existant ou mesurée avant ou sans altération, en une organisation de particule altérée suivant une figure géométrique, préférentiellement existant ou mesuré pendant, après ou avec altération, et/ou iv) d'une distribution non homogène de la particule initiale, préférentiellement existant ou mesuré avant ou sans altération, en une distribution homogène de la particule altérée, préférentiellement existant ou mesuré pendant, après ou avec altération. [0435] Dans certains cas, au moins deux particules peuvent être organisées en chaînes, lorsque au moins deux nanoparticules sont: i) liées ensemble par un matériau liant, ii) proches les unes des autres, séparées préférentiellement de moins de 10', 103, 10, 5, 2 ou 1 nm, ou iii) en interaction ou liées les unes aux autres. [0436] Dans certains autres cas, au moins deux particules ne sont pas organisées en chaînes lorsque au moins deux nanoparticules sont: i) non liées ensemble par un matériau liant, ii) éloignées l'une de l'autre, séparées de préférence par plus de 10', 1 0 I , 1, 5, 10, 10' ou 10' nm, ou iii) en interaction les unes avec les autres. [0437] Dans certains cas, au moins deux particules sont organisées en agrégats quand elles sont proches les unes des autres, préférentiellement séparées par une distance inférieure à 105, 10', 100, 50, 20, 10, 5 ou 1 nm, ou lorsqu'elles sont en interactions entre elles. [0438] Dans certains autres cas, au moins deux particules ne sont pas organisées en agrégats quand elles ne sont pas proches les unes des autres, séparées de préférence par une distance supérieure à 10', 10', 1, 5, 10, 10' ou 10' nm, ou quand elles ne sont pas en interaction les unes avec les autres. [0439] Dans certains cas, un agrégat peut être un assemblage d'au moins deux chaînes de particules. [0440] Dans certains cas, au moins deux particules peuvent être organisées suivant une figure géométrique. [0441] Dans certains cas, une figure géométrique est sélectionnée dans le groupe comprenant: un balbis, un polygone concave, un polygone constructible, un polygone convexe, un polygone cyclique, un polygone équiangulaire, un polygone équilatéral, une tuile de Penrose, un polyform, un polygone régulier, un polygone simple, un polygone simple, Polygones avec un nombre spécifique de côtés, Henagon, Digon, Triangle, Triangle aigu, Triangle équilatéral, Triangle heptagonal, Triangle isocèle, 49 Triangle obtus, Triangle rationnel, Triangle de Kepler, Triangle scalène, Quadrilatéral, Quadrilatère cyclique, Cerf-volant, Cerf, Parallélogramme, Parallèle, Rhomhus Losange, losange, rectangle, carré, quadrilatère tangentiel, trapézoïde, trapèze isocèle, pentagone, hexagone, Lemoine hexagon, heptagone, octogone, nonagone, décagone, Dodécagone, tridécagone, tétradécagonc, pentagone, pentadécagone, pentadécagone, hexagone Icosagon, croix gammée, étoile, Pentagram - étoile, hcxagramme, étoile de David, heptagramme, octagrammc, étoile de Lakshmi, décagramme - sta r polygone, Annulus, Arbelos, cercle, cercles jumeaux d' Archimedes, cercle de Bankoff, cercle, disque, cercle et excercles d'un triangle, cercle de neuf points, secteur circulaire, segment circulaire, croissant, indalo, lentille, lune, polygone de Rouleaux, Triangle de Rouleaux, Salinon, Demi-cercle, Tomahawk, Triquetra, Coeur, Spirale d'Archimède, Astroïde, Cardioïde, Deltoïde, Ellipse, Coeur, Coeur varié, Ovale, Ovale cartésien, Ovale de Cassini, Ovale de Booth, Ovoïde, Superole, Taijitu, Tomoe et/ou Magatama. [0442] Dans d'autres cas, au moins deux particules ne sont pas organisées en une figure géo- métrique. [0443] Dans un mode de réalisation de l'invention, la distribution des particules est homogène. Dans ce cas, la distribution en taille, volume, masse de la particule pont être inférieure à 100, 90, 70, 60, 50, 40, 30, 20, 10, 5, 2 ou 1%. Dans certains cas, cc pourcentage peut être égal à Tmax-Tmin/Tmax, Tmin/Tmax, Vmax-Vmin/Vmax, Vmin/Vmax Mmax-Mmin/Mmax, Mmin/Mmax, où Tmax, Tmin, Vmax, Vmax, Vmin, Mmax, Mmin sont la taille maximale, la taille minimale, le volume maximal, le volume minimal, la masse maximale et la masse minimale, au sein de la distribution en taille, volume et masse de la particule. [0444] Dans un autre mode de réalisation de l'invention, la distribution des particules est non homogène. Dans ce cas, la distribution en taille, volume, masse de la particule peut être supérieure à 105°, 1010, 10 1, 5, 10, 20, 50, 70, 90 ou 99%. [0445] Comme décrit dans la partie expérimentale, les magnétosomes peuvent être organisés en chaînes avant altération et ne pas être organisés en chaînes après altération. [0446] Dans un autre mode de réalisation de l'invention, l'altération est ou résulte en ou est associée à une modification de la cristallinité de la particule. Dans certains cas, une telle modification peut consister en un changement d'une condition cristalline, observée préférentiellement ou existant dans la particule initiale, préférentiellement avant ou sans altération, en une condition amorphe de la particule, préférentiellement observée ou existant dans la particule altérée, préférentiellement après, pendant ou avec altération. [0447] Dans un autre mode de réalisation de l'invention, la modification de la cristallinité de la particule est le passage d'une condition amorphe de la particule initiale, observée préférentiellement avant ou sans altération, à une condition cristalline de la particule altérée, observée préférentiellement ou existant pendant, après ou avec altération. [0448] Dans certains cas, une condition cristalline peut être caractérisée par la présence de plus de 1, 2, 5, 10, 103 ou 105 plan(s) cristallographique(s) ou atome(s) ordonné(s), compris de préférence dans la particule, pouvant être observé(s) de préférence par microscopie électronique. [0449] Dans certains autres cas, une condition amorphe peut être caractérisée par la présence de moins de 1010, 1020, 10w, 105, 103, 100, 50, 20, 10, 5, 2 ou 1 plan(s) cristallographique(s), préférentiellement compris dans la particule, préférentiellement observable en microscopie électronique. [0450] Dans un autre mode de réalisation de l'invention, la modification de la cristallinité de la particule est une augmentation du nomhre de plans cristallographiques ou d'atomes ordonnés, préférentiellement par particule, préférentiellement de moins de 10100, 1050, 1010, 105, 103, 10, 5, 2 ou 1 plans cristallins dans la particule initiale, préférentiellement existants ou mesurés avant ou sans altération, à plus de 1, 5, 10, 103, 105 ou 1010 plans cristallins dans la particule altérée, préférentiellement existant ou mesurés pendant, après ou avec altération. [0451] Dans encore un autre mode de réalisation de l'invention, la modification de la cris- tallinité de la particule est une diminution du nomhre de plans cristallographiques ou d'atomes ordonnés, préférentiellement par particule, préférentiellement de plus de 1, 5, 10, 10', 105 ou 1010 plans cristallographiques dans la particule initiale, préférentiellement existant ou mesuré avant ou sans altération, à moins de 10100, 105°, 1010, 105, 10', 10, 5, 2 ou 1 plans cristallographiques de la particule altérée, préférentiellement existant ou mesuré pendant, après ou avec altération. [0452] A titre d'exemple, les tableaux 6 montrent l'évolution de la taille de la particule entre avant et après altération, qui peut entraîner une diminution du nombre de plans cristallins par particule, de préférence d'un facteur supérieur à 1 0001, 1,2, 1,5, 2, 5, 10 ou 10' entre avant et après altération. [0453] Dans encore un autre mode de réalisation de l'invention, la modification de la cris- tallinité de la particule est un changement: i) d'une composition cristalline à une composition amorphe de la particule, ii) d'une composition amorphe à une composition cristalline de la particule, iii) d'une composition amorphe ou cristalline de la particule à une composition ionique de la particule, iv) d'une composition ionique de la particule à une composition amorphe ou cristalline de la particule, y) d'une composition solide à une composition liquide de la particule, vi) d'une composition solide à une composition gazeuse de la particule, vii) d'une composition liquide à une composition solide de la particule, viii) d'une composition liquide à une composition gazeuse de la particle, ix ) d'une composition gazeuse à une composition liquide de la particule, x) d'une composition gazeuse à une composition solide de la particule. 51 [0454] Dans un mode de réalisation de l'invention, l'altération est ou résulte en ou est associée à une modification du nombre ou de la concentration de nanoparticulcs. Une telle altération peut être une diminution de plus de 1010, 10-20, 10-10, 10-5, 10-2, 10-1, 1, 5, 10, 103 ou 105 nanoparticulcs initiales ou mg de nanoparticules initiales, préférentiellement par cm3 de partie du corps ou de milieu d'altération, préférentiellement existant ou mesuré avant ou sans altération, à moins de 10I00, 1050, 1020, 1010, 105, 10,, 10, 5, 2, 1, 10-1, 10-5, 10-10 ou 10-50 nanoparticulcs altérées ou mg de nanoparticulcs altérées, préférentiellement par cm3 de partie du corps ou de milieu altérant, préférentiellement existant ou mesuré pendant, après ou avec altération. [0455] Dans certains autres cas, la modification du nombre ou de la concentration de nano- particules peut être une augmentation de moins de 10100, 1050, 1020, 1010, 105, 102, 10, 5, 2, 1, 101, 1 CO, 10-10 ou 10-50 nanoparticulcs initiales ou mg de nanoparticulcs initiales, préférentiellement par cm3 de partie du corps, préférentiellement existante ou mesuré avant ou sans altération, à plus de 10 5(), 10-20, 10-L0, 1 0 5, 10-2, 10-1, 1, 5, 10, 10' ou 105 nanoparticulcs altérées ou mg de nanoparticulcs altérées. [0456] Dans un mode de réalisation de l'invention, l'altération est ou résulte en ou est associée à une modification de la morphologie ou de la géométrie ou en particule, préférentiellement la nanoparticule. Une telle altération peut consister en un changement d'une figure géométrique ou morphologie avant l'altération des particules en une autre figure géométrique ou morphologie après altération de particules. Les différents types de figures géométriques ont été énumérés précédemment. [0457] Dans certains cas, les morphologies observées ou existantes de la particule peuvent comprendre des morphologies cubo-octaédriques, allongées, octaédriques, prismatiques, en balle, équidimensionnelles ou irrégulières. [0458] Dans certains autres cas, bien qu'avant altération, au moins une géométrie ou mor- phologie telle que la géométrie cubo-octaédrique puisse être une morphologie fréquente ou la plus fréquente morphologie, comme observé pour les magnétosomes sur la figure 1(b) de la section expérimentale, au moins une autre géométrie ou morphologie telle que la géométrie cubique peut être une morphologie fréquente ou la plus fréquente après l'altération, telle qu'une altération cellulaire, comme observé pour les magnétosomes altérés sur les figures 2(a) et 2(b) de la section expérimentale. [0459] Dans un mode de réalisation de l'invention, l'altération est ou résulte en ou est associée à une altération du nombre de facettes de la particule, préférentiellement une nanoparticule. Dans certains cas, une facette peut être une face plate de la particule, préférentiellement une nanoparticule, qui peut être préférentiellement observée par microscopie électronique. [0460] Dans un mode de réalisation de l'invention, la modification du nombre de facettes ou d'arêtes ou d'angles de la particule, de préférence d'une nanoparticule, est une di- 52 minution d'un nombre de facettes ou d'arêtes ou d'angles supérieur à 1, 2, 5, 10, 103 ou 103 facettes ou arêtes ou angles, préférentiellement par particule, préférentiellement par mg de particule, préférentiellement par cm3 de partie du corps à un nombre de facettes ou arêtes ou angles inférieur à 103°, 103, 103, 10, 5, 2 ou 1, préférentiellement par particule, préférentiellement par mg de particule, préférentiellement par cm3 de partie du corps. [0461] Dans un mode de réalisation de l'invention, la modification du nombre de facettes ou d'arêtes ou d'angles de la particule, de préférence de la nanoparticule, est une augmentation, d'un nombre de facettes ou d'arêtes ou d'angles inférieur à 1030, 103, 103, 10, 5, 2 ou 1, préférentiellement par particule, préférentiellement par mg de particule, préférentiellement par cm3 de partie du corps, à un nombre de facettes ou d'arêtes ou d'angles, supérieur à 1, 2, 5, 10, 103 ou 103, préférentiellement par particule, préférentiellement par mg de particule, préférentiellement par cm3 de partie du corps. [0462] Dans un mode de réalisation de l'invention, le nombre de facettes dans une particule, préférentiellement une nanoparticule, est plus grand avant qu'après une altération, comme on peut l'observer dans la section expérimentale en comparant les morphologies des magnétosomes de la figure 1 (h) avec celles des figures 2 (a) et 2 (h). [0463] Dans un mode de réalisation de l'invention, l'altération est, ou a pour résultat, ou produit ou est associée à une modification de la faculté de la particule, de préférence une nanoparticule, de libérer au moins un composé, également désigné par efficacité du mécanisme de libération. Dans certains cas, l'efficacité du mécanisme de libération peut augmenter entre avant et après altération, de préférence lorsque le nombre ou la concentration de composés libérés augmente, de préférence d'un facteur supérieur à 1,001, 1,1, 1,5, 5, 10, 102, 10' ou 10'. [0464] Dans un autre mode de réalisation de l'invention, l'altération est, ou a pour résultat, ou produit ou est associée à une modification de la quantité de chaleur produite ou absorbée par la particule, de préférence une nanoparticule, de préférence sous l'application d'un rayonnement. Dans certains cas, cette quantité de chaleur peut être qualifiée de taux d'absorption spécifique (SAR). [0465] Dans certains cas, la SAR de la particule peut diminuer, d'une SAR supérieure à 105.° 10 Iù, 10 ', 1, 5, 10, 100 ou 500 Watt par gramme de particule dans la particule initiale, préférentiellement avant ou sans altération, à un SAR inférieure à 105°, 10'°, 10 5, 10', 10, 5, 2 ou 1 Watt par gramme de particule dans la particule altérée, de préférence pendant, après ou avec altération. Dans d'autres cas, la SAR de la particule peut diminuer d'un facteur supérieur à 1,001, 1,1, 1,5, 5, 10, lOE ou 105 entre avant et après l'altération. Dans d'autres cas encore, la quantité de chaleur produite par la particule, de préférence sous exposition à un rayonnement, peut diminuer, de préférence d'une valeur supérieure à 0, 1, 2, 5, 10, 103 ou 105 °C dans la particule 53 initiale, préférentiellement avant ou sans altération, à une valeur inférieure à 105, 103, 10, 5, 2 ou 1 °C (degré Celsius) ou égale à 0 C dans la particule altérée, de préférence pendant, après ou avec altération. [0466] À titre d'exemple, la figure 4(h) montre que l'augmentation de la température produite par les magnétosomcs introduits dans des tumeurs de souris et exposées à un champ magnétique alternatif diminue de 4 °C (au jour de l'injection de magnétosome où l'altération du magnétosome est limitée) jusqu'à 0 C (9 jours après l'injection de magnétosome lorsque l'altération de magnétosome est plus prononcée). [0467] Dans certains cas, la SAR de la particule peut augmenter, d'une SAR inférieure à 10 50, 1010, 105, 103, 10, 5, 2 ou 1 Watt par gramme de particule dans la particule initiale, préférentiellement avant ou sans altération, à une SAR supérieure à 10-50, 10-10, 10-1, 1, 5, 10, 100 ou 500 Watt par gramme de particule dans la particule altérée, préférentiellement pendant, après ou avec altération. Dans certains autres cas, le SAR de la particule peut augmenter d'un facteur supérieur à 1,001, 1,1, 1,5, 5, 10, 103 ou 105 entre avant et après l'altération. Dans d'autres cas encore, la quantité de chaleur produite par la particule, de préférence sous exposition aux radiations, peut augmenter, d'une valeur qui est inférieure à 105, 103, 10, 5, 2 ou 1 °C (degré Celsius) ou qui est égal à 0 C dans la particule initiale, préférentiellement avant ou sans altération, à une valeur supérieure à 0, 1, 2, 5, 10, 10' ou 105 °C dans la particule altérée, de préférence pendant, après ou avec altération. [0468] Dans un autre mode de réalisation de l'invention, l'altération est, ou a pour résultat, ou produit ou est associée à une modification de la quantité d'espèces radicalaires ou réactives produites par la particule, de préférence sous l'application d'un rayonnement. [0469] Dans certains cas, la quantité d'espèces radicalaires ou réactives produites par la particule varie entre avant et après altération d'une amplitude d'au moins 101°, 105, 10 - 1, 1, 5, 10, 10' ou 1010 pM d'espèces radicalaires ou réactives, préférentiellement par particule ou par milligramme de particule ou par cm" de particule ou par cm" de partie du corps. [0470] Dans d'autres cas, la quantité d'espèces radicalaires ou réactives produites par la particule augmente entre avant et après l'altération, d'une quantité d'espèces radicalaires ou réactives produites par la particule initiale inférieure à 101', 105, 10,1, 10 ', 10 ou 10 10 pM d'espèces radicalaires ou réactives, de préférence par particule ou par milligramme de particules ou par cm' de particules ou par cm" de partie du corps, jusqu'à une quantité d'espèces radicalaires ou réactives produite par la particule altérée supérieure à 1040, 10-5, 104, 1, 5, 10, 103 ou 101" pM d'espèces radicalaires ou réactives, préférentiellement par particule ou par milligramme de particule ou par cm3 de particule ou par cm3 de partie de corps. [0471] Dans d'autres cas encore, la quantité d'espèces radicalaires ou réactives produites par 54 la particule diminue entre avant et après altération, d'une quantité d'espèces radicalaires ou réactives produites par la particule initiale qui est supérieure à 1040, 10-5, 10-I, 1, 5, 10, 103 ou 1010 FIM d'espèces radicalaires ou réactives, de préférence par particule ou par milligramme de particules ou par cm3 de particules ou par cm3 de partie du corps, à une quantité d'espèces radicalaires ou réactives produites par la particule altérée qui est inférieure à 1010, 103, 10, 1, 10-,, 10-3 ou 1010 pM d'espèces radicalaires ou réactives, préférentiellement par particule ou par milligramme de particule ou par cm3 de particule ou par cm3 de partie du corps. [0472] Dans certains cas, les espèces réactives ou radicalaires peuvent être constituées d'espèces réactives d'oxygène (ROS) et/ou d'espèces réactives d'azote (RNS). Les exemples de ROS et de RNS comprennent les superoxydes, les radicaux oxygène, les hydroxyles, les radicaux alcoxy, les radicaux peroxyle, les oxydes d'azote, les monoxyde d'azote et les dioxyde d'azote. [0473] Dans un mode de réalisation de l'invention, l'altération est, résulte en, ou est associée à une modification d'au moins une propriété de la particule. Dans certains cas, cette modification peut être supérieure à 10 ", 1010, 10', 10', 1, 5, 10, 50, 80, 102,103, 105 ou 10'°%. Ce pourcentage peut être égal à (PI-P2)/PI, P,/P2, (P2-Pi)/Pi ou PIPI, où P, et P2 sont les propriétés des particules avant et après altération, respectivement. Dans certains autres cas, une telle modification peut être inférieure à 1050, 101°, 10', 10, 5, 1 ou 10 [0474] Dans un mode de réalisation de l'invention, l'altération génère, conduit à, résulte en, est associée à, est, ou produit une première libération partielle générant une première partie de composés altérés libérés par la nanoparticule altérée. [0475] Dans certains cas, la première partie des composés altérés est ou représente les composés libérés par altération. La première partie desdits composés altérés peut être non liée à la nanoparticule altérée après altération. [0476] Dans certains cas, la première libération partielle peut générer, provoquer, entraîner, être associée à, produire, ou provenir de la rupture, préférentiellement complète, de la liaison altérée entre la première partie du composé altéré et de la nanoparticule altérée. Dans certains cas, la rupture complète peut être la rupture de toutes les liaisons entre le composé altéré et la nanoparticule altérée ou la rupture des liaisons entraînant la localisation du composé altéré à une distance supérieure à W ', 1, 10, 10', 103 ou 10' nm de la nanoparticule altérée. Dans certains cas, la rupture de la liaison altérée entre le composé altéré et la nanoparticule altérée peut être ou être désignée par rupture de la liaison ou première libération partielle. [0477] Dans certains cas, la rupture de la liaison entre la nanoparticule, préférentiellement altérée, et le composé, préférentiellement altéré, correspond à l'élimination de la liaison, du lien ou de l'interaction entre la nanoparticule et le composé, conduisant pré- férentiellement au composé: i) diffusant librement dans l'environnement de la particule, ou ii) situé à une distance de la nanoparticule qui a été multipliée par au moins 1,001, 1,1, 1,5, 2, 5, 10, 103 ou 105 entre avant et après altération. [0478] Dans certains cas, la première partie des composés altérés peut provenir, être produite ou générée par la première libération partielle de la première partie des composés altérés de la nanoparticule altérée. [0479] Dans certains cas, la première partie des composés altérés peut être la quantité ou la concentration de composés libérés par la nanoparticule altérée, de préférence après altération. Dans certains autres cas, la première partie des composés altérés peut être liée à la nanoparticule initiale, de préférence avant altération. [0480] Dans d'autres cas encore, la première partie des composés altérés n'est pas liée à la nanoparticule altérée, de préférence après altération. [0481] Dans certains cas, la première partie des composés altérés est ou représente un nombre ou une concentration de composés, composés altérés préférentiellement libérés, supérieure à: i) 1, 5, 10, 103, 105, 1010, 102° ou 105° composés, composés altérés libérés préférentiellement, préférentiellement par la nanoparticule altérée, ou ii) plus de 105°, 101°, 10', 1, 5, 10, 50, 75, 80, 90 ou 99% des composés initiaux liés initialement à la nanoparticule initiale. Ce pourcentage peut être égal à NAcR/Nic, NACR étant le nombre ou la concentration de composés altérés libérés par la nanoparticule altérée et N,c, le nombre de concentrations de composés initiaux liés à la nanoparticule initiale. [0482] Dans certains autres cas, la première partie des composés altérés est ou représente un nombre ou une concentration de composés, composés altérés préférentiellement libérés, inférieure à: i) 105°, 1020, 1010, 105, 1133, 10, 5 ou 1 composé(s), préférentiellement des composés altérés libérés, préférentiellement par nanoparticule altérée, ou ii) moins de 100, 99, 80, 70, 50, 20, 10, 5, 2 ou 1% des composés initiaux liés initialement à la nanoparticule initiale. [0483] Dans un mode de réalisation de l'invention, l'altération génère, entraîne, est associée à, ou produit une absence de libération, générant une seconde partie de composés altérés liés à la nanoparticule altérée et/ou non libérés de la nanoparticule altérée. [0484] Dans certains cas, une telle absence de libération peut être qualifiée d'absence de li- bération par altération. [0485] Dans certains cas, la deuxième partie des composés altérés est ou représente les composés altérés non libérés par altération. La seconde partie dudit composé altéré peut rester liée à la nanoparticule altérée après altération. [0486] Dans certains cas, l'absence de libération par altération peut générer, entraîner, être due à, être associée à, produire, ou provenir de l'absence de rupture du lien altéré entre la deuxième partie de composés altérés et la nanoparticule altérée. Dans certains cas, l'absence de rupture peut être l'absence de rupture de toutes les liaisons entre le 56 composé altéré et la nanoparticulc altérée ou l'absence de rupture des liaisons conduisant à la localisation du composé altéré à une distance inférieure à 10-1, 1, 10, 10 2, 103 ou 103 nm de la nanoparticulc altérée. Dans certains cas, l'absence de rupture de la liaison altérée entre le composé altéré et la nanoparticule altérée peut être ou être désignée par l'absence de rupture de la liaison ou l'absence de libération par altération. [0487] Dans certains cas, l'absence de rupture de la liaison entre la nanoparticulc, préféren- tiellement altérée, et le composé, préférentiellement altéré, peut être l'absence d'élimination de la liaison, du lien ou de l'interaction entre la nanoparticulc et le composé, résultant préférentiellement en le composé: i) restant lié à la nanoparticulc, ii) ne diffusant pas librement dans l'environnement de la particule, ou iii) situé à une distance de la nanoparticule ayant augmenté d'un facteur inférieur à 1,001, 1,1, 1,5, 2, 5 , 10, 103 ou 105 entre avant et après altération. [0488] Dans certains cas, l'absence de libération par altération peut résulter de, provenir de, être produite par ou être générée par l'absence de libération de la seconde partie des composés altérés de la nanoparticulc altérée. [0489] Dans certains cas, la deuxième partie des composés altérés peut être la quantité ou la concentration de composés qui: i) ne sont pas libérés de la nanoparticulc altérée, de préférence après altération, ii) ou restent liés à la nanoparticulc altérée, de préférence après altération. Dans d'autres cas, la deuxième partie des composés altérés peut être liée à la nanoparticule initiale, de préférence avant altération. [0490] Dans d'autres cas encore, la deuxième partie des composés altérés est liée à la nano- particule altérée, de préférence après altération. [0491] Dans certains cas, la deuxième partie des composés altérés est ou représente un nombre ou une concentration de composés, préférentiellement des composés altérés non libérés, supérieure à: i) 1, 5, 10, 10', 105, 10'°, 1020 ou 10" composés ), préférentiellement des composés altérés non libérés, préférentiellement par la nanoparticule altérée, ou ii) plus de 10 50, 1010, 10, 1, 5, 10, 50, 75, 80, 90 ou 99% des composés liés initialement à la nanoparticule initiale. Ce pourcentage peut être égal à NANR/Nw., NANR étant le nombre ou la concentration de composés altérés non libérés par la nanoparticule altérée et Mc, le nombre ou la concentration de composés initiaux liés à la nanoparticule initiale. [0492] Dans certains autres cas, la deuxième partie des composés altérés est ou représente un nombre ou une concentration de composés, préférentiellement des composés altérés non libérés, inférieure à: i) 1050, 1020, 1010, 105, 10P, 10, 5 ou 1 composé(s), préférentiellement composés altérés non libérés, préférentiellement par nanoparticule altérée, ou ii) moins de 100, 99, 80, 70, 50, 20, 10, 5, 2 ou 1% des composés initiaux liés initialement à la nanoparticule initiale . [0493] Dans certains cas, la deuxième partie des composés altérés est au moins 1,01, 1,1, 57 1,5, 2, 5, 10, 103 ou 105 plus importante que la première partie desdits composés altérés. Cela peut être le cas lorsque l'altération ne conduit pas à une première libération partielle efficace. [0494] Dans d'autres cas, la deuxième partie des composés altérés est au moins 1,01, 1,1, 1,5, 2, 5, 10, 103 ou 105 plus petite que la première partie des composés altérés. Cela peut être le cas lorsque l'altération conduit à une première libération partielle efficace. [0495] Dans d'autres cas encore, la somme de la première partie des composés altérés et de la seconde partie des composés altérés représente ou correspond au nombre total de composés initialement liés à la nanoparticule initiale. [0496] Dans certains cas, le nombre total de composés liés initialement à la nanoparticule initiale est le nombre de composés liés à la nanoparticule avant ou sans altération. [0497] Dans un mode de réalisation de l'invention, une perturbation physico-chimique est appliquée sur ladite particule altérée, ayant pour résultat, conduisant à, étant associée à, produisant ou conduisant à la formation d'une particule altérée et perturbée. Dans certains cas, une particule altérée et perturbée peut être une particule altérée qui est perturbée. Dans certains cas, la particule altérée exposée à la perturbation physico-chimique est la particule altérée et perturbée. Dans certains cas, la nanoparticule altérée exposée à une perturbation physico-chimique est la nanoparticule altérée et perturbée. Dans certains cas, le composé altéré qui est exposé à une perturbation physico-chimique est le composé altéré et perturbé. Dans certains cas, le lien entre le composé altéré et la nanoparticule altérée qui est exposé à une perturbation physico-chimique est le lien altéré et perturbé. [0498] Dans un mode de réalisation de l'invention, l'application d'une perturbation physico- chimique sur ladite particule, de préférence la particule altérée ou altérée et perturbée, consiste à exposer ladite particule, préférentiellement la particule altérée ou altérée et perturbée, à une perturbation physico-chimique. Dans certains cas, l'application d'une perturbation physico-chimique sur ladite particule peut être désignée par perturbation physico-chimique. [0499] Dans certains cas, la perturbation physico-chimique et/ou l'altération de la particule peut être le traitement de la particule. [0500] Dans un mode de réalisation de l'invention, la particule altérée et perturbée comprend au moins un ingrédient actif, qui est dans certains cas le même que celui compris dans la particule altérée, qui est dans certains autres cas différent de celui compris dans la particule altérée. [0501] Dans un mode de réalisation de l'invention, l'application d'une perturbation physico- chimique sur ladite seconde partie dudit composé altéré non libérée par altération est divisée en: i) un groupe 1 de ladite seconde partie du composé non libéré après altération et non libéré après perturbation physico-chimique et un groupe 2 de ladite 58 seconde partie du composé libéré à la suite d'une altération successive et d'une perturbation physico-chimique. Dans certains cas, le groupe mentionné en i) peut être désigné comme le groupe 1 de la deuxième partie. Dans certains autres cas, le groupe mentionné en ii) peut être désigné comme le groupe 2 de la deuxième partie. [0502] Dans un mode de réalisation de l'invention, l'application d'une perturbation physico- chimique sur ladite particule, de préférence la particule altérée et perturbée, est associée à, entraîne, produit ou conduit à une absence de libération, préférentiellement du composé altéré et perturbé, préférentiellement du composé provenant de ou de la deuxième partie des composés altérés non libérés par altération ou des composés non libérés par altération. Dans certains cas, une telle absence de libération est désignée par l'absence de libération par perturbation physico-chimique. Une telle absence de libération peut être, produire, générer ou être associée à: i) des composés altérés et perturbés non libérés appartenant au groupe 1 de la deuxième partie, ou ii) l'apparition, le maintien, l'existence, de composés altérés et perturbés non libérés appartenant au groupe 1 de la deuxième partie. Dans certains cas, une telle absence de libération peut être l'absence de libération du composé de la nanoparticule qui n'a pas été libérée par l'altération et qui n'est pas libéré davantage par la perturbation physico-chimique. Dans certains cas, le composé altéré et perturbé appartenant au groupe 1 de la deuxième partie de composés n'est pas libéré par une perturbation physico-chimique. Dans certains cas, le composé appartenant au groupe 1 de la deuxième partie peut rester lié à la nanoparticule altérée et perturbée à la suite des altérations et perturbation physico-chimique successives. [0503] Dans un mode de réalisation de l'invention, les composés altérés et perturbés non libérés appartenant au groupe 1 de la deuxième partie ne sont pas libérés par, après ou pendant l'altération et ne sont pas libérés par, après ou pendant l'application de la perturbation physico-chimique. Dans certains cas, ces composés appartenant au groupe 1 sont les composés suivants: i) fortement liés à la nanoparticule altérée et perturbée, ii) en fortes interactions avec la nanoparticule altérée et perturbée, iii) liés de manière covalente à la nanoparticule altérée et perturbée, iv) liée à la nanoparticule altérée et perturbée via une énergie de dissociation de liaison supérieure d'un facteur d'au moins 1,001, 1,1, 1,5, 2, 5, 10, 10', l0 ou 1010 à l'énergie de dissociation de liaison des composés appartenant au groupe 2 de la deuxième partie. [0504] Dans certains cas, l'absence de libération par perturbation physico-chimique peut être due à l'absence de rupture du lien altéré et perturbé entre la nanoparticule altérée et perturbée et le groupe 1 de la seconde partie des composés altérés et perturbés.Dans un mode de réalisation de l'invention, l'application d'une perturbation physico-chimique sur ladite particule altérée, de préférence la particule altérée et perturbée, produit, ou conduit à une deuxième libération partielle, préférentiellement de composés altérés et 59 perturbés, de préférence de ladite seconde partie desdits composés non libérés par altération. Dans certains cas, cette seconde libération partielle peut être, produire, générer ou être associée à la libération de composés altérés et perturbés appartenant au groupe 2 de la seconde partie à partir de la nanoparticule altérée et perturbée. Dans certains cas, la deuxième libération partielle est la libération du composé de la nanoparticule qui n'a pas été libéré par l'altération, niais qui est libéré par la perturbation physico-chimique. Dans certains cas, le composé altéré et perturbé appartenant au groupe 2 de la deuxième partie des composés est libéré par perturbation physico-chimique. Dans certains cas, le composé appartenant au groupe 2 de la deuxième partie peut être libéré par, après ou pendant l'altération et la perturbation physico-chimique successives. [0505] Dans un mode de réalisation de l'invention, le composé appartenant au groupe 2 de la deuxième partie qui est préférentiellement partiellement libéré est le composé qui est: i) faiblement lié à la nanoparticule altérée et perturbée ou plus faiblement lié à la nanoparticule altérée et perturbée que le composé du groupe 1 de la deuxième partie, ii) en interactions faibles avec la nanoparticule altérée et perturbée, iii) faiblement liée à la nanoparticule, par exemple en étant adsorbée à la surface de la nanoparticule altérée et perturbée ou non liée de manière covalente à la nanoparticule altérée et perturbée, iv) liée à la nanoparticule altérée et perturbée via une énergie de dissociation de liaison inférieure d'un facteur d'au moins 1,001, 1,1, 1,5, 2, 5, 10, 101, 10' ou 10'° à l'énergie de dissociation de liaison des composés appartenant au groupe 1 de la deuxième partie. [0506] Dans certains cas, ladite seconde libération partielle provoquée par une perturbation physico-chimique peut être associée, entraîner, produire, ou être due à la rupture de la liaison altérée et perturbée entre la nanoparticule altérée et perturbée et le groupe 2 de la deuxième partie des composés altérés et perturbés. [0507] Dans un mode de réalisation de l'invention, la rupture de la liaison entre ladite nano- particule altérée et perturbée et ledit groupe 2 de la deuxième partie du composé est ou est désignée comme étant la rupture de la liaison de la deuxième libération partielle. [0508] Dans un mode de réalisation de l'invention, la rupture de la liaison de la deuxième li- bération partielle peut être plus importante ou plus efficace que la rupture de la liaison de la première libération partielle. Dans ce cas, le nombre de liaisons, préférentiellement par nanoparticule ou composé, rompues par ou au cours de la seconde libération partielle peut être supérieur d'au moins 1,01, 1,1, 1,1, 1,2, 1,5, 2, 5, 10, 101, 10' ou 1010 que le nombre de liaisons, préférentiellement par nanoparticule ou composé, qui est rompu par ou au cours de la première libération partielle. Dans ce cas, le nombre de composés libérés par ou au cours de la seconde libération partielle, préférentiellement par nanoparticule ou liaison, est supérieur d'au moins 1,01, 1,1, 1,1, 1,2, 1,5, 2, 5, 10, 103, 105 ou 101" que le nombre de composés, préférentiellement par nano- particule ou liaison, libérés par ou au cours de la première libération partielle. [0509] Dans un mode de réalisation de l'invention, la rupture de la liaison de la deuxième li- bération partielle est moins importante ou moins efficace que la rupture de la liaison de la première libération partielle. Dans ce cas, le nombre de liaisons, préférentiellement par nanoparticulc ou composé, rompues par ou au cours de la deuxième libération partielle peut être inférieur d'au moins 1,01, 1,1, 1,1, 1,2, 1,5, 2, 5, 10, 103, 105 ou 10'" au nombre de liaisons, préférentiellement par nanoparticule ou composé, qui est rompu par ou au cours de la première libération partielle. Dans ce cas, le nombre de composés libérés par ou au cours de la seconde libération partielle, préférentiellement par nanoparticule ou liaison, est inférieur d'au moins 1,01, 1,1, 1,1, 1,2, 1,5, 2, 5, 10, 103, 103 ou 10,0 au nombre de composés, préférentiellement par nanoparticulc ou liaison, libérés par ou au cours de la première libération partielle. [0510] Dans un mode de réalisation de l'invention, la rupture de la liaison de la somme de la première et de la seconde libération partielle est plus importante ou plus efficace que la rupture de la liaison de la première ou de la deuxième libération partielle, prise individuellement. Dans cc cas, le nombre de liaisons, préférentiellement par nanoparticule ou composé, qui sont rompues par ou pendant la somme dès première et seconde libération partielle peut être d'au moins 1,01, 1,1, 1,2, 1,5, 2, 5, 10, 105, 10' ou 1010 plus grand que le nombre de liaisons, préférentiellement par nanoparticule ou composé, qui est rompu par ou pendant la première ou la seconde libération partielle, pris individuellement. Dans ce cas, le nombre de composés libérés par ou pendant la somme de la première et de la seconde libération partielle, de préférence par nanoparticule ou liaison, est au moins égal à 1,01, 1,1, 1,2, 1,5, 2, 5, 10, 10', 105 ou 1010 plus grand que le nombre de composés, préférentiellement par nanoparticule ou liaison, libérés par ou pendant la première ou la seconde libération partielle, pris individuellement. [0511] À titre d'exemple, le pourcentage d'endotoxines pouvant être considérées comme le composé libéré pal- les magnétosomes à la suite de l'application d'une perturbation physico-chimique est un champ magnétique alternatif d'intensité moyenne 27 mT, fréquence 200 KHz, pendant 10 minutes, augmente de 0,48% lorsque les magnétosomes ne sont pas dégradés à 7,53% lorsque les magnétosomes sont dégradés avec le HC1, entraînant un pourcentage de libération d'endotoxines qui augmente d'un facteur 16 entre sans et avec dégradation. Dans certains cas, ce facteur peut être plus grand, préférentiellement d'un facteur d'au moins 1,001, 1,1, 1,5, 2, 5, 10, 10' ou 10' lorsque la dégradation est différente de ce traitement par HC1 ou permet de libérer un facteur plus important de nombre de composés. Dans certains autres cas, ce facteur peut être plus petit, préférentiellement d'un facteur d'au moins 1,001, 1,1, 1,5, 2, 5, 10, 103 ou 105 lorsque la dégradation est différente de ce traitement par HC1 et permet la libération d'un nombre moins important de composés. 61 [0512] Dans un autre mode de réalisation de l'invention, l'application d'une perturbation physico-chimique appliquée sur ladite particule, de préférence la particule altérée et perturbée, permet d'obtenir, produit ou conduit à une libération totale préférentiellement des composés altérés et perturbés, préférentiellement de ladite entière seconde partie desdits composés qui ne sont pas libérés par altération. Dans certains cas, ladite libération totale peut être, produire, générer ou être associée à la libération de tous les composés altérés et perturbés appartenant à la totalité de la seconde partie à partir de la nanoparticulc altérée et perturbée. Dans certains cas, la libération totale est la libération du composé de la nanoparticulc qui n'a pas été libéré par l'altération, mais qui est libéré par la perturbation physico-chimique. Dans certains cas, le composé altéré et perturbé appartenant à la seconde partie des composés est libéré par une perturbation physico-chimique. Dans certains cas, le composé appartenant à l'ensemble de la seconde partie peut être libéré par, après ou pendant l'altération et la perturbation physico-chimique successive. Dans certains cas, toute la seconde partie dudit composé peut désigner tous les composés appartenant à la seconde partie qui sont tous libérés après altération successive et perturbation physico-chimique. Dans certains cas, la libération totale peut désigner la libération de tous les composés des nanoparticules. Dans certains cas, la libération totale peut être obtenue par une première libération partielle du composé par l'altération suivie par une autre libération par perturbation physico-chimique, conçue comme une libération totale, de tous les composés restants qui n'ont pas été libérés par l'altération. [0513] Dans un mode de réalisation de l'invention, la libération totale est, est associée à, conduit à, produit ou correspond à la rupture de la liaison entre ladite nanoparticule altérée et perturbée et ladite entière seconde partie du composé. [0514] Dans certains cas, la rupture du lien peut être complète. Une rupture complète de la liaison peut signifier que le composé ne peut pas rester attaché ou lié à la nanoparticule après la rupture de la liaison. [0515] Dans un mode de réalisation de l'invention, le composé appartenant à la totalité de la deuxième partie qui est totalement libéré est le composé qui est: i) faiblement lié à la nanoparticule altérée et perturbée ou plus faiblement lié à la nanoparticule altérée et perturbée que le composé du groupe 1 et/ou groupe 2 de la deuxième partie, ii) en interactions faibles avec la nanoparticule altérée et perturbée, iii) faiblement lié à la nanoparticule, telle qu'adsorbée à la surface de la nanoparticule altérée et perturbée ou non liée de manière covalente à la nanoparticule altérée et perturbée, iv) liée à la nanoparticule altérée et perturbée via une énergie de dissociation de liaison inférieure d'un facteur d'au moins 1,001, 1,1, 1,5, 2, 5, 10, 103, 105 ou 10'" à l'énergie de dissociation des composés appartenant au(x) groupe(s) 1 et/ou 2 de la deuxième partie. [0516] Dans un mode de réalisation de l'invention, la rupture de la liaison entre ladite nano- 62 particule altérée et perturbée et ladite seconde partie entière du composé est ou est désignée comme étant la rupture de la liaison de la libération totale. [0517] Dans un mode de réalisation de l'invention, la rupture de la liaison de la libération totale est plus importante ou plus efficace que la rupture de la liaison de la première ou de la seconde libération partielle. Dans cc cas, le nombre de liaisons, préférentiellement par nanoparticulc ou composé, qui sont rompues par ou pendant la libération totale peut être supérieur à au moins 1,01, 1,1, 1,2, 1,5, 2, 5, 10, 103, 105 ou 1010 nombre de liaisons, préférentiellement par nanoparticulc ou composé, rompues par ou pendant la première ou la seconde libération partielle. Dans ce cas, le nombre de composés libérés par ou pendant la libération totale, préférentiellement par nanoparticule ou par liaison, est au moins supérieur à 1,01, 1,1, 1,1, 1,2, 1,5, 2, 5, 10, 103, 105 ou 1010 nombre de composés, préférentiellement par nanoparticule ou par liaison, libérés par ou au cours de la première ou de la seconde libération partielle. [0518] Dans un mode de réalisation de l'invention, la rupture de la liaison de la libération totale est moins importante ou moins efficace que la rupture de la liaison de la première libération partielle. Dans ce cas, le nombre de liaisons, préférentiellement par nanoparticulc ou composé, qui sont rompues par ou pendant la libération totale peut être inférieur d'au moins 1,01, 1,1, 1,1, 1,2, 1,5, 2, 5, 10, 10', 105 ou 101° au nombre de liaisons, préférentiellement par nanoparticulc ou composé, rompues par ou au cours de la première libération partielle. Dans ce cas, le nombre de composés libérés par ou pendant la libération totale, préférentiellement par nanoparticule ou par liaison, est inférieur d'au moins 1,01, 1,1, 1,1, 1,2, 1,5, 2, 5, 10, 10', 10' ou 101° au nombre de composés, préférentiellement par nanoparticule ou liaison, libérés par ou au cours de la première libération partielle. [0519] Dans un mode de réalisation de l'invention, la rupture de la liaison de la somme de la première et de la seconde libération partielle est plus importante ou plus efficace que la rupture de la liaison de la première ou de la seconde libération, prise individuellement. Dans ce cas, le nombre de liaisons, préférentiellement par nanoparticule ou composé, qui sont cassées par ou pendant la somme de la première et de la seconde libération peut être au moins égal à 1,01, 1,1, 1,2, 1,5, 2, 5, 10, 10', 105 ou 1010 plus grand que le nombre de liaisons, préférentiellement par nanoparticule ou composé, qui est rompu par ou pendant la première ou seconde libération, pris individuellement. Dans ce cas, le nombre de composés libérés par ou pendant la somme de la première et de la deuxième libération, préférentiellement par nanoparticule ou liaison, est au moins 1,01, 1,1, 1,2, 1,5, 2, 5, 10, 103, 105 ou 101" plus grand que le nombre de composés, préférentiellement par nanoparticule ou par liaison, qui est libéré par ou pendant la première ou seconde libération, prise individuellement. [0520] Dans un mode de réalisation de l'invention, la rupture de la liaison de la libération 63 totale est plus importante ou plus efficace que la rupture de la liaison de la première ou de la deuxième libération partielle, prise individuellement, ou de la somme de la première et de la deuxième libération partielle. Dans cc cas, le nombre dc liaisons, préférentiellement par nanoparticule ou composé, qui sont rompues par ou pendant la libération totale peut être supérieur à au moins 1,01, 1,1, 1,2, 1,5, 2, 5, 10, 103, 105 ou 10 Io nombre de liaisons, préférentiellement par nanoparticule ou composé, rompues par ou pendant: i) la première ou la seconde libération partielle, prises individuellement, ou ii) la somme des première et seconde libération partielles. Dans cc cas, le nombre dc composés libérés par ou pendant la libération totale, préférentiellement par nanoparticule ou par liaison, est au moins supérieur à 1,01, 1,1, 1,1, 1,2, 1,5, 2, 5, 10, 103, 105 ou 1010 nombre de composés, préférentiellement par nanoparticule ou par liaison, libérés par ou pendant: i) la première ou la seconde libération partielle, prise individuellement, ou ii) la somme des première et seconde libération partielles. [0521] Dans un mode de réalisation de l'invention, la rupture de la liaison de la libération totale est moins importante ou moins efficace que la rupture de la liaison de la première ou dc la deuxième libération partielle, prise individuellement, ou dc la somme de la première et de la deuxième libération partielle. Dans ce cas, le nombre de liaisons, préférentiellement par nanoparticule ou composé, qui sont rompues par ou pendant la libération totale peut âtre inférieur d'au moins 1,01, 1,1, 1,1, 1,2, 1,5, 2, 5, 10, 103, 105 ou 1010 nombre de liaisons, préférentiellement par nanoparticule ou composé, rompues par ou pendant: i) la première ou la seconde libération partielle, prises individuellement, ou ii) la somme des première et seconde libération partielles. Dans ce cas, le nombre de composés libérés par ou pendant la libération totale, préférentiellement par nanoparticule ou par liaison, est inférieur d'au moins 1,01, 1,1, 1,1, 1,2, 1,5, 2, 5, 10, 1W, 105 ou 1010 composés, préférentiellement par nanoparticule ou par liaison, libérés par ou pendant: i) la première ou la seconde libération partielle, prise individuellement, ou ii) la somme des première et seconde libération partielles. [0522] L'invention concerne également un procédé d'obtention d'une particule altérée et perturbée comprenant au moins une des étapes suivantes: [0523] a) Application d'une altération sur au moins une particule initiale comprenant au moins une nanoparticule initiale et au moins un composé initial libérable, qui est liée initialement à ladite nanoparticule initiale par une liaison initiale, [0524] (3) Obtention d'au moins une particule altérée, comprenant au moins une nano- particule altérée et au moins un composé altérable libérable, une première libération partielle générant la libération d'une première partie de composé altéré lors de l'altération, lesdits composés altérés étant répartis entre: [0525] i) une première partie de composés altérés comprenant des composés altérés libérés par la nanoparticule altérée, et 64 [0526] ii) une seconde partie de composés altérés comprenant des composés altérés liés à la nanoparticulc altérée via une liaison altérée, [0527] y) Application d'une perturbation physico-chimique sur ladite particule altérée, [0528] Obtention d'au moins une particule altérée et perturbée, comprenant au moins une nanoparticulc altérée et perturbée et au moins un composé libérable altéré et perturbé, où une seconde libération partielle génère la libération d'une seconde partie de composés altérés et perturbés au cours de la perturbation physico-chimique, lesdits composés altérés et perturbés étant répartis entre: [0529] i) le groupe 1 de la seconde partie des composés altérés et perturbés comprenant des composés altérés ct perturbés liés à la nanoparticulc altérée et perturbée via une liaison altérée et perturbée, et [0530] ii) le groupe 2 de la deuxième partie de composés altérés et perturbés comprenant des composés altérés et perturbés libérés par la nanoparticulc altérée et perturbée, [0531] où lesdites particules initiales, particules altérées et/ou particules altérées et perturbées comprennent au moins un ingrédient actif [0532] Dans certains cas, l'altération est appliquée sur une particule, préférentiellement la particule initiale, préférentiellement lors de l'étape n du procédé. [0533] Dans certains cas, appliquer une altération à la particule initiale peut signifier que la particule, de préférence la particule initiale, est exposée à une altération, ou est altérée, ou est en train de changer son état, passant d'une particule initiale à une particule altérée, de préférence par ou après altération. [0534] Dans certains cas, la particule initiale peut comprendre au moins une nanoparticule initiale et au moins un composé initial libérable, qui est lié initialement à ladite particule initiale. Un tel composé peut être lié à la nanoparticule initiale, préférentiellement avant ou sans altération, et être libéré de la nanoparticule altérée, préférentiellement pendant, après ou avec altération. [0535] Dans certains cas, une particule altérée comprenant au moins une nanoparticule altérée et au moins un composé altéré libérable peut être liée à la nanoparticule initiale, préférentiellement avant ou sans altération, et être libérée de la nanoparticule altérée, préférentiellement pendant, après ou avec altération. [0536] Dans certains cas, le composé initial libérable peut être le même que le composé altérable libérable. [0537] Dans certains cas, l'obtention de la particule altérée peut être, être associée à, cor- respondre à la formation de la particule altérée, à partir de la particule initiale, qui est altérée ou exposée à l'altération. [0538] Dans certains autres cas, l'obtention de la particule altérée peut être associée à la formation de la particule altérée, à partir de celle-ci, à partir de la particule altérée, qui est altérée ou exposée à l'altération. Dans ce cas, au moins deux types d'altération peuvent se succéder. [0539] Dans certains cas, une première libération partielle peut générer la libération d'une première partie du composé altéré de la nanoparticule altérée pendant ou après l'altération. [0540] Dans certains cas, une absence de libération peut générer une seconde partie de composés altérés qui restent liés à la nanoparticulc altérée pendant ou après l'altération. [0541] Dans certains cas, une perturbation physico-chimique peut être appliquée sur ladite particule altérée, préférentiellement lors de l'étape y) du procédé. [0542] Dans certains cas, l'obtention d'une particule altérée et perturbée peut être, être associée à ou correspondre à la formation de la particule altérée et perturbée, à partir de la particule initiale et/ou altérée et/ou perturbée. Dans certains cas, au moins deux types de perturbations physico-chimiques peuvent se succéder. [0543] Dans certains cas, une seconde libération partielle peut générer la libération du groupe 2 de la seconde partie de composés altérés et perturbés de la nanoparticulc altérée et perturbée pendant ou après une perturbation physico-chimique. [0544] Dans certains autres cas, une absence de libération, préférentiellement à la suite de la perturbation physico-chimique, peut générer le groupe 1 de la deuxième partie de composés altérés et perturbés comprenant des composés altérés et perturbés liés à la nanoparticulc altérée et perturbée, suivant, pendant ou avec perturbation physico-chimique. [0545] Dans certains cas, la particule initiale, altérée et/ou altérée et perturbée comprend au moins un ingrédient actif. [0546] L'invention concerne également le procédé ou le composé selon l'invention, dans lequel le composé est sélectionné dans le groupe comprenant: i) des ions, ii) des atomes, iii) des molécules, iv) des nanoparticules et y) des espèces radicalaires. [0547] L'invention concerne également une particule altérée pouvant être obtenue par le procédé, préférentiellement les étapes a) et (3) du procédé, ladite particule altérée comprenant au moins une nanoparticule altérée et au moins un composé altéré libérable, lesdits composés altérés étant répartis entre: [0548] a) une première partie des composés altérés étant libérés par la nanoparticule altérée, et [0549] b) une seconde partie des composés altérés étant des composés altérés liés par une liaison altérée à la nanoparticule altérée, [0550] où ladite particule altérée comprend au moins un ingrédient actif, ladite particule altérée comprenant une ou plusieurs des caractéristiques suivantes: [0551] i) une taille de la particule altérée inférieure à la taille de la particule initiale, de préférence d'un pourcentage compris entre 10-5% et 99,99%, ce pourcentage étant pré- 66 férentiellement SA/S, ou (SI-SA)/S1, où SA et S, sont les tailles des particules altérées et initiales, respectivement, [0552] ii) un nombre de composés altérés liés à la nanoparticule altérée, na, inférieur au nombre de composés liés à la nanoparticule initiale, ni, où ni/na est préférentiellement compris entre 1 et 1010. [0553] iii) une force de liaison d'au moins une liaison entre le composé altéré et la nano- particule altérée, S. qui est inférieure à la force de liaison d'au moins une liaison entre le composé initial et la nanoparticule initiale, Si, [0554] iv) la rupture d'au moins une liaison entre le composé altéré et la nanoparticule altérée, [0555] v) une énergie de dissociation de liaison entre le composé altéré et la nanoparticule altérée, Ed,,, inférieure à l'énergie de dissociation de liaison entre le composé initial et la nanoparticule initiale, Eia, [0556] vi) une épaisseur de revêtement de la nanoparticule altérée, CTa, inférieure à l'épaisseur de revêtement de la nanoparticule initiale, CT, [0557] vii) un pourcentage en masse de matière organique ou de carbone de la particule altérée inférieur au pourcentage en masse de matière organique ou de carbone de la particule initiale, [0558] viii) un encombrement du composé altéré lié à la nanoparticule altérée qui est inférieur à l'encombrement du composé initial lié à la nanoparticule initiale, [0559] et/ou [0560] ix) un certain nombre de composés altérés Nia empêchant la libération des composés altérés N2a de la nanoparticule altérée, qui est inférieure au nombre de composés initiaux Nhempêchant la libération des composés initiaux N21 de la nanoparticule initiale. [0561] Dans un mode de réalisation de l'invention, la particule altérée est la particule qui a subi une altération, a été exposée ou soumise à une altération. Préférentiellement avant altération, la particule est non altérée. Préférentiellement, pendant ou après altération, la particule est altérée. [0562] Dans certains cas, l'altération peut être l'altération de la particule, de la nanoparticule, du composé et/ou de la liaison entre la nanoparticule et le composé. [0563] Dans un mode de réalisation de l'invention, le composé est lié à la nanoparticule ou n'est pas libéré de la nanoparticule, préférentiellement avant, pendant ou après l'étape a), b), a), et/ou (3) du procédé. Dans ce cas, le composé peut être lié à la nanoparticule ou ne pas être libéré de la nanoparticule dans les situations suivantes: i) avant que la particule ne soit exposée à l'altération ou lorsque la particule n'est pas exposée à l'altération ou avant l'altération de la particule ou lorsque l'altération de la particule ne se produit pas, ou ii) lorsque le composé appartient à la deuxième partie du composé, 67 la deuxième partie du composé étant préférentiellement la quantité ou le nombre du composé qui reste lié à la nanoparticulc après altération. [0564] Dans un autre mode de réalisation de l'invention, le composé n'est pas lié à la nano- particule ou n'est pas libéré de la nanoparticule, préférentiellement avant, pendant ou après l'étape a), b), n), et/ou p) du procédé. Dans cc cas, le composé peut être non lié à la nanoparticule ou libéré de la nanoparticulc dans les situations suivantes: i) après ou pendant l'exposition de la particule à l'altération ou après ou pendant l'altération de la particule ou ii) lorsque le composé appartient à la première partie du composé, où la première partie du composé est préférentiellement la quantité ou le nombre du composé qui est libéré de la nanoparticulc après ou pendant l'altération. [0565] Dans certains cas, la taille de la particule altérée peut être inférieure à celle de la particule initiale, selon un pourcentage compris préférentiellement entre 10-3% et 99,99%, ce pourcentage étant préférentiellement SA/SI ou (S1-SA)/S,, où SA et SI sont les tailles des particules altérées et initiales, respectivement. [0566] Dans certains cas, la taille des particules peut décroître de la taille de la particule initiale à la taille de la particule altérée. [0567] Dans certains cas, la taille de la particule altérée est inférieure à celle de la particule initiale, de préférence lorsque la taille de la particule peut augmenter de la taille de la particule initiale à la taille de la particule altérée. [0568] Dans certains cas, la particule altérée peut avoir un nombre de composés altérés lié à la nanoparticule altérée, na, inférieur au nombre de composés liés à la nanoparticule initiale, ni, ni/na étant préférentiellement compris entre 1 et 10'0 lorsque le nombre de composés liés à la nanoparticule diminue, préférentiellement d'un nombre ni de composés initiaux liés à la nanoparticule initiale à un nombre n' de composés altérés liés à la nanoparticule altérée. [0569] Dans certains autres cas, la particule altérée peut avoir un nombre de composés altérés lié à la nanoparticule altérée, n', qui est supérieur au nombre de composés liés à la nanoparticule initiale, ni, de préférence lorsque le nombre de composés liés à la nanoparticule augmente, préférentiellement d'un nombre ni de composés initiaux liés à la nanoparticule initiale à un nombre na de composés altérés liés à la nanoparticule altérée. [0570] Dans certains cas, la particule altérée peut avoir une force de liaison d'au moins une liaison entre le composé altéré et la nanoparticule altérée S', qui est inférieure à la force de liaison d'au moins une liaison entre le composé initial et la nanoparticule initiale, Si, préférentiellement lorsque la force de liaison d'au moins une liaison entre le composé et la nanoparticule diminue, d'une force de liaison Si d'au moins une liaison entre le composé initial et la nanoparticule initiale à une force de liaison Sa d'au moins une liaison entre le composé altéré et la nanoparticule altérée. 68 [0571] Dans certains cas, la particule altérée peut avoir une force de liaison d'au moins une liaison entre le composé altéré et la nanoparticule altérée, Sa, qui est supérieure à la force de liaison d'au moins une liaison entre le composé initial et la nanoparticule initiale, Si, préférentiellement lorsque la force de liaison d'au moins une liaison entre le composé et la nanoparticule augmente, à partir d'une force de liaison Si d'au moins unc liaison entre le composé initial et la nanoparticule initiale à une force de liaison Sa d'au moins une liaison entre le composé altéré et la nanoparticule altérée. [0572] Dans certains cas, la particule altérée peut avoir ou être soumise à la rupture ou à l'affaiblissement d'au moins unc liaison entre le composé altéré et la nanoparticulc altérée. [0573] Dans certains autres cas, la particule altérée peut avoir ou être soumise à une absence de rupture ou d'affaiblissement d'au moins une liaison entre le composé altéré et la nanoparticulc altérée. [0574] Dans certains cas, la particule altérée peut avoir une énergie de dissociation de liaison entre le composé altéré et la nanoparticule altérée, Eda, qui est inférieure à l'énergie de dissociation de liaison entre le composé initial et la nanoparticule initiale, Eça, de préférence lorsque la liaison est altérée. L'énergie de dissociation entre le composé et la nanoparticule diminue, passant d'une énergie de dissociation de liaison E ça entre le composé initial et la nanoparticule initiale à unc énergie de dissociation de liaison Eda entre le composé altéré et la nanoparticule altérée. [0575] Dans d'autres cas, la particule altérée peut avoir une énergie de dissociation de liaison entre le composé altéré et la nanoparticule altérée, Ed', qui est supérieure à l'énergie de dissociation de liaison entre le composé initial et la nanoparticule initiale, Er, de préférence lorsque l'énergie de dissociation de la liaison entre le composé et la nanoparticule augmente, d'une énergie de dissociation de liaison Edi entre le composé initial et la nanoparticule initiale à une énergie de dissociation de liaison E,, entre le composé altéré et la nanoparticule altérée. [0576] Dans certains cas, la particule altérée a une épaisseur de revêtement, CT', inférieure à l'épaisseur de revêtement de la nanoparticule initiale, CTi, préférentiellement lorsque l'épaisseur de revêtement de la nanoparticule diminue, à partir d'une épaisseur de revêtement CT, de la nanoparticule initiale à une épaisseur de revêtement CTa de la nanoparticule altérée. [0577] Dans d'autres cas, la particule altérée a une épaisseur de revêtement, CT, supérieure à l'épaisseur de revêtement de la nanoparticule initiale, CT;, de préférence lorsque l'épaisseur de revêtement de la nanoparticule augmente, à partir d'une épaisseur de revêtement CT, de la nanoparticule initiale à une épaisseur de revêtement CT. de la nanoparticule altérée. [0578] Dans certains cas, la particule altérée a un pourcentage en masse de matière 69 organique ou de carbone de la particule altérée qui est inférieur au pourcentage en niasse de matière organique ou de carbone de la particule initiale, de préférence lorsque le pourcentage en masse de matière organique ou de carbone de la particule altérée a diminué par rapport au pourcentage en niasse de matière organique ou de carbone de la particule initiale. [0579] Dans certains autres cas, la particule altérée a un pourcentage en niasse de matière organique ou de carbone de la particule altérée qui est supérieur au pourcentage en niasse de matière organique ou de carbone de la particule initiale, préférentiellement lorsque le pourcentage en masse de matière organique ou le carbone de la particule altérée a augmenté par rapport au pourcentage en masse de matière organique ou de carbone de la particule initiale. [0580] Dans certains cas, la particule altérée peut avoir ou être prédisposée à un en- combrement du composé altéré lié à la nanoparticule altérée qui est plus petit que l'encombrement du composé initial lié à la nanoparticule initiale, de préférence lorsque l'encombrement du composé lié à la nanoparticule diminue, d'un encombrement important du composé initial lié à la nanoparticule initiale à un encombrement réduit du composé altéré lié à la nanoparticule altérée. [0581] Dans certains cas, la particule altérée peut avoir ou être prédisposée à un en- combrement du composé altéré lié à la nanoparticule altérée qui est supérieur à l'encombrement du composé initial lié à la nanoparticule initiale, de préférence lorsque l'encombrement du composé lié à la nanoparticule augmente, allant d'un faible encombrement du composé initial lié à la nanoparticule initiale à un encombrement important du composé altéré lié à la nanoparticule altérée. [0582] Dans certains cas, la particule altérée peut contenir un certain nombre de composés altérés Nia qui empêchent la libération des composés altérés N2a de la nanoparticule altérée, qui est inférieur au nombre de composés initiaux Ni; empêchant la libération des composés initiaux N2ide la nanoparticule initiale, préférentiellement lorsque le nombre ou la concentration de composés NI empêchant la libération de composés N2 par la nanoparticule diminue, d'un certain nombre de composés initiaux Ni; empêchant la libération de composés initiaux N2; de la nanoparticule initiale à un nombre de composés altérés Nia empêchant la libération de composés altérés N2' de la nanoparticule altérée. [0583] Dans certains autres cas, la particule altérée peut contenir un certain nombre de composés altérés N. qui empêchent la libération de composés altérés N2a de la nanoparticule altérée, qui est supérieur au nombre de composés initiaux N11 empêchant la libération de composés initiaux N21 de la nanoparticule initiale, préférentiellement lorsque le nombre ou la concentration de composés NI empêchant la libération de composés N2 par la nanoparticule augmente, d'un certain nombre de composés initiaux NI, empêchant la libération de composés initiaux N2; de la nanoparticule initiale à un certain nombre de composés altérés NI, qui empêcher la libération de composés altérés N,' de la nanoparticule altérée. [0584] L'invention concerne également une particule altérée et perturbée pouvant être obtenue par le procédé selon l'invention, ladite particule altérée et perturbée comprenant au moins une nanoparticule altérée et perturbée et au moins un composé altéré et perturbé, ladite particule altérée et perturbée comprenant au moins une ingrédient actif, où le composé altéré et perturbé est divisé en une ou plusieurs des trois catégories de composés suivantes: [0585] - catégorie A: composés altérés et perturbés, provenant de la première partie du composé altéré, qui sont libérés lors de la première libération partielle et ne sont plus libérés par une perturbation physico-chimique de la nanoparticulc altérée et perturbée, [0586] - catégorie B: un groupe 2 d'une deuxième partie de composés altérés et perturbés, provenant de la deuxième libération partielle du composé altéré qui n'est pas libéré par une altération de la nanoparticulc altérée, et ledit groupe 2 de la deuxième partie de composés altérées et perturbées sont ensuite libérés de la nanoparticulc altérée et perturbée par perturbation physico-chimique, [0587] - catégorie C: groupe 1 d'une deuxième partie de composés altérés et perturbés, provenant de la deuxième partie du composé altéré, qui n'est pas libérée par l'altération de la nanoparticulc altérée, ni par la perturbation physico-chimique de la nanoparticulc altérée et perturbée, [0588] où ledit groupe 1 n'existe pas lorsque tous les composés altérés et perturbés sont libérés de la nanoparticule altérée et perturbée. [0589] L'invention concerne également la particule selon l'invention destinée à être utilisée dans la fabrication d'un médicament. [0590] Dans certains cas, la particule selon l'invention peut également être utilisée dans la fabrication de: i) un médicament, ii) un dispositif médical, une composition telle qu'une composition médicale, de diagnostic, thérapeutique, cosmétique, et ou iv) une substance thérapeutique ou diagnostique. [0591] Dans certains cas, activité peut signifier une activité médicale, cosmétique, théra- peutique ou diagnostique. [0592] L'invention concerne également la particule selon l'invention destinée à être utilisée dans le traitement d'une maladie, préférentiellement une maladie infectieuse, le plus préférentiellement d'un cancer. [0593] Dans un mode de réalisation de l'invention, la maladie est ou désigne une maladie in- fectieuse. [0594] Dans un mode de réalisation de l'invention, la maladie, de préférence la maladie in- fectieuse, est due à, provient de, ou est associée à la présence dans la partie du corps 71 de: i) bactéries, de préférence des bactéries pathologiques, ii) virus, iii), cellules tumorales ou, iv), matériel biologique étranger n'appartenant pas à l'organisme vivant ou à une partie du corps. [0595] Dans un mode de réalisation de l'invention, la maladie est choisie dans le groupe constitué par: un dysfonctionnement de l'organisme vivant ou d'une partie du corps, une maladie associée à une prolifération de cellules différente de la prolifération cellulaire chez un individu sain, une maladie associée avec la présence de cellules pathologiques dans la partie du corps, une maladie associée à la présence d'un site pathologique dans une partie individuelle ou du corps, une maladie ou un trouble ou un dysfonctionnement de la partie du corps, une maladie associée à la présence de cellules résistantes aux ondes acoustiques ou résistantes aux radiations, une maladie infectieuse, une maladie auto-immune, une neuropathologie, un cancer, une tumeur, une maladie comprenant ou duc à au moins une cellule cancéreuse ou tumorale, une affection cutanée, une maladie endocrinienne, une maladie ou un trouble de la vue, une maladie intestinale, un trouble de la communication, un trouble génétique, un trouble neurologique, un trouble de la voix, un trouble vulvo-vaginal, un trouble du foie, un trouble cardiaque, un trouble de chauffage, un trouble de l'humeur, une anémie, préférentiellement une anémie ferrique et un trouble de la personnalité. [0596] Dans certains cas, la maladie ou le trouble peut être la maladie ou le trouble ap- partenant à un individu ou à une partie du corps ou appartenant à celui-ci, ou encore la maladie ou le trouble dont souffre l'individu. [0597] Dans un mode de réalisation de l'invention, le cancer ou la tumeur est choisi dans le groupe comprenant: le cancer d'un organe, le cancer du sang, le cancer d'un système d'un organisme vivant, le cancer de la surrénale, le cancer de l'anus, le cancer des canaux biliaires, le cancer de la vessie , cancer des os, cancer du cerveau, cancer du sein, cancer du col utérin, cancer du côlon / du rectum, cancer de l'endomètre, cancer de l'oesophage, cancer de cancer de la vésicule biliaire, cancer du coeur, cancer du rein, cancers du larynx et de l'hypopharynx, leucémie, cancer du foie, cancer du poumon, cancer du nez cancer des sinus de la cavité et du sinus paranasal, cancer du nasopharynx, cancer neuroblastome, lymphome non hodgkinien, cancer de la cavité buccale et de l'oropharynx, cancer de l'ostéosarcome, cancer de l'ovaire, cancer du pénis pancréatique, cancer de la prostate, rétinoblastome, rhabdomyosome, cancer de l'intestin grêle, cancer de l'estomac, cancer des testicules, cancer du thymus, cancer de la thyroïde, cancer utérin, cancer du sarcome utérin, cancer du vagin, cancer de la vulve, macroglobuline de waldenstrôm tumeur mia wilms, maladie de castleman, famille ewing de tumeur, tumeur carcinoïde gastro-intestinal, tumeur stromale gastro-intestinale, tumeur hypophysaire du syndrome myélodysplasique, et une maladie cancéreuse telle que la maladie trophoblastique gestationnelle, la maladie de Hodgkin, 72 le kaposi, le mésothéliome malin et le myélome multiple. [0598] Dans un mode de réalisation de l'invention, le désordre ou le dysfonctionnement de la partie du corps est associé au dysfonctionnement des cellules, qui se divisent plus rapidement ou entrent dans un état apoptotiquc ou nécrotique, par exemple, ou au dysfonctionnement du système immunitaire ou de la cellule immunitaire. [0599] Dans un mode de réalisation de l'invention, le procédé selon l'invention est un traitement médical ou un diagnostic médical ou un procédé médical, qui détecte de préférence les diagnostics, ou guérit une maladie telle que l'une de celles mentionnées dans les modes de réalisation précédents. [0600] L'invention concerne également une composition pharmaceutique comprenant la particule selon l'invention et un véhicule pharmaceutiquement acceptable, dans laquelle l'ingrédient actif est une quantité thérapeutiquement efficace d'un médicament. [0601] L'invention concerne également la particule selon l'invention et une composition pharmaceutique selon l'invention, dans laquelle ledit ingrédient actif est choisi dans le groupe comprenant: i) un agent de contraste, ii) un composé luminescent, iii) un médicament ou un médicament, iv) un dispositif médical, v) un composé cosmétique, vi) un composé thérapeutique, vii) un composé médical, viii) un composé biologique, ix) un composé diagnostique, x) un équipement médical ou un appareil médical, xi) une composition, xii ) une suspension, xiii) un excipient, xiv) un adjuvant, xv) un composé cytotoxique, xvi) un composé non cytotoxique, xvii) un composé immunogène, xviii) un composé non immunogène, xix) un composé pharmacologique, xx) un composé non pharmacologique, xxi) un composé métabolique et xxii) un composé non métabolique. [0602] Dans certains cas, le composé peut être ou être compris dans une composition. [0603] L'invention concerne également la particule selon l'invention et la composition phar- maceutique selon l'invention, dans laquelle le composé susceptible d'être libéré est initialement lié ou lié au revêtement et/ou à la partie centrale de ladite nanoparticule. [0604] Dans certains cas, la ou les nanoparticules peuvent comprendre le ou les composés. [0605] Dans d'autres cas, les nanoparticules ne comprennent pas le(s) composé(s). [0606] L'invention concerne également le procédé selon l'invention, dans lequel les nano- particules ont au moins une propriété choisie dans le groupe comprenant: i) une taille dans la gamme del à103 nm et ii) une substance métallique, magnétique et/ou structure ou composition cristallisée. [0607] Dans un mode de réalisation de l'invention, la ou les nanoparticules sont la ou les na- noparticules traitées par le procédé selon l'invention, préférentiellement altérées et/ou perturbées. [0608] Dans un mode de réalisation de la présente invention, la ou les nanoparticules est/ sont sélectionnée(s) dans le groupe des nanoparticules consistant en: i) une nanosphère, 73 ii) une nanocapsulc, iii) un dendrimère, iv) un nanotuhe de carbone, y) une nanoparticule lipidique / solide, vi) une nanoparticule à hase de lipide ou de protéine ou ADN ou ARN, vii) une nanoparticule avec un environnement aqueux interne ou avec un coeur solide interne, qui est préférentiellement cristallisé, qui est préférentiellement entouré par une couche, de préférence couche stabilisante, très préférentiellement une couche phospholipidique, viii) une nanoparticule multicouche, ix) une nanoparticulc polymère, x) un point quantique, xi) une nanoparticule métallique, xii) une micelle ou nanoparticule polymère, xiii) une nanostructure à base de carbone, xiv) une nanohulle, xv) un nanosomc, xvi) une pharmacie, xvii) un niosomc, xviii) un nanoporc, xix) un microbivore, xx) un liposome, xxi) un virus, préférentiellement recombinant, xxii) un nanoparticule à hase de plantes, xxi ) un anticorps et/ou xxiv) une vésicule. [0609] Dans un autre mode de réalisation de cette invention, la nanoparticule n'est pas: i) une nanosphère, ii) une nanocapsule, Hi) un dendrimère, iv) un nanotuhe de carbone, y) une nanoparticule lipide / solide, vi) un lipide ou une protéine ou un ADN ou Nanoparticule à hase d'ARN, vii) une nanoparticule avec un environnement aqueux interne ou avec un noyau solide interne, qui est préférentiellement cristallisée, qui est préférentiellement entourée d'une couche, préférentiellement d'une couche stabilisante, le plus préférentiellement d'une couche phospholipidique, viii) d'une nanoparticulc multicouche, ix) une nanoparticule polymère, x) un point quantique, xi) une nanoparticule métallique, xii) une micelle ou nanoparticule polymère, xiii) une nano-structure à hase de carbone, xiv) une nano-bulle, xv) un nanosome, xvi) a pharmacyte, xvii) un niosome, xviii) un nanopore, xix) un microbivore, xx) un liposome, xxi) un virus, préférentiellement recombinant, xxii) une nanoparticule à base de plantes, xxiii) un anticorps et/ou xxiv) une vésicule. [0610] Dans certains cas, les nanoparticules peuvent être à l'état liquide, gazeux ou solide, préférentiellement avant, pendant ou après sa présence ou son administration dans/à la partie du corps. [0611] Dans d'autres cas, les nanoparticules ne peuvent pas se trouver à un ou deux des états liquide, gazeux ou solide, préférentiellement avant, pendant ou après sa présence ou son administration dans/à la partie du corps. [0612] Dans encore d'autres cas, les nanoparticules peuvent être assimilées ou comprises dans un fen-otluide, un ferrofluide chimique ou biologique, les ferrofluides chimiques et biologiques étant des fluides contenant du fer, formant préférentiellement des nanoparticules, qui sont fabriquées par synthèse chimique ou biologique, respectivement.. [0613] Dans encore d'autres cas, l'assemblage de ferrotluide ou de nanoparticules peut comprendre les nanoparticules et un excipient, un solvant, une matrice, un gel, ce qui permet préférentiellement l'administration des nanoparticules à l'individu ou à une partie du corps. 74 [0614] Dans encore d'autres cas, les nanoparticules peuvent comprendre un matériau syn- thétique et/ou un matériau biologique et/ou un matériau inorganique et/ou un matériau organique. [0615] Dans un mode de réalisation de l'invention, la(les) nanoparticule(s) est/sont ou désigne(s): i) une suspension de nanoparticules, ii) une composition comprenant des nanoparticulcs, iii) un assemblage de nanoparticulcs, iv) une région de nanoparticulcs, préférentiellement un volume ou une région comprenant au moins une nanoparticulc, v) la partie minérale, centrale, ou cristallisée de la ou des nanoparticulcs, vi) la partie organique de la ou des nanoparticules, vii) la partie inorganique de la nanoparticule, ou viii) le revêtement de la ou des nanoparticules, lequel revêtement est préférentiellement une couche, un matériau ou une partie de la ou des nanoparticulcs, qui enveloppe, entoure, protège ou stabilise le noyau, central, minéral, ou une partie cristallisée de la ou des nanoparticulcs. [0616] Dans un mode de réalisation de l'invention, la (les) nanoparticule(s) représente(nt) ou est (sont) un ensemble ou une suspension ou une composition de plus de ou comprenant plus de 10100, 10'0, 101°, 10', 10 ', 1, 10, 102, 10', 10s, 10'0, 1020 ou 10 nanoparticulcs ou mg de nanoparticules ou mg d'élément métallique ou de fer compris dans des nanoparticules ou mg de nanoparticulcs par cm' ou mg de nanoparticulcs par cm' de partie du corps ou en mg de fer ou d'élément métallique compris dans les nanoparticules par cm' ou par mg de fer ou d'élément métallique compris dans les nanoparticules par cm' de partie du corps. Dans certains cas, un assemblage ou une suspension ou une composition comprenant un grand nombre de nanoparticules peuvent être utilisés pour induire ou produire: i) une augmentation de la température, ii) des espèces radicalaires ou réactives, ou iii) la dissociation d'un composé des nanoparticules. [0617] Dans un autre mode de réalisation de l'invention, la(les) nanoparticule(s) re- présente(nt) ou est(sont) un ensemble ou une suspension ou une composition comprenant moins de 10100, 105°, 10", 1010, 10', 102, 10, 1, 5, 2, 1, 10 ', 10', 101" ou 10 nanoparticules ou mg de nanoparticules ou mg de fer ou d'élément métallique compris dans des nanoparticules ou mg de nanoparticules par cm' ou mg de nanoparticules par cm' de partie du corps ou mg de fer compris dans les nanoparticules par nie ou mg de fer ou élément métallique compris dans les nanoparticules par cm' de partie du corps. Dans certains cas, un assemblage ou une suspension ou une composition de nanoparticules comprenant un faible nombre de nanoparticules peuvent être utilisés pour prévenir la toxicité. [0618] Dans un mode de réalisation de l'invention, la(les) nanoparticule(s) ou l'ensemble de nanoparticules est la région, également appelée région de nanoparticules, volume, surface, longueur, qui comprend les nanoparticules ou dans laquelle sont situées les na- noparticules. Dans certains cas, le volume de la région occupée par les nanoparticules dans la partie du corps est appelé région des nanoparticules. [0619] Dans certains cas, la région des nanoparticules peut être le volume occupé par un as- semblage de nanoparticules dans la partie du corps, où les nanoparticules sont préférentiellement: i) séparées par moins de 109, 106, 103 ou 10 nm, où cette distance peut être la moyenne distance séparant deux nanoparticules, mesurée préférentiellement à partir du centre de la surface externe des nanoparticules, ou ii) à une concentration supérieure à 10-30, 10-20, 10 ,0, 10-3, 10-1, 1, 10, 103, 103 ou 10,0 mg de nanoparticules par cm3 de partie du corps. [0620] Dans certains autres cas, la région des nanoparticules peut être le volume occupé par un assemblage de nanoparticules dans la partie du corps, les nanoparticules étant préférentiellement: i) séparées de plus de 10,, 1, 103, 106 ou 109 nm ou ii) à une concentration supérieure à 1030, 1020, 1010, 105, 10, 1, 104, 10-3, 10-5 ou 1010 mg de nanoparticules par cm3 de partie du corps. [0621] Dans certains cas, l'assemblage de nanoparticules peut désigner un assemblage de nanoparticules avant, pendant ou après l'administration de nanoparticules dans la partie du corps. [0622] L'invention concerne également des nanoparticules pour une utilisation selon l'invention, dans lesquelles les nanoparticules sont cristallisées, métalliques ou magnétiques. [0623] Dans un mode de réalisation de l'invention, les nanoparticules sont cristallisées. Dans ce cas, elles possèdent préférentiellement plus que ou au moins 1, 2, 10, 102, 10', 106 ou 109 plan(s) cristallographique(s) ou arrangement(s) atomique(s) régulier(s), de préférence observable par microscopie électronique. [0624] Dans un mode de réalisation de l'invention, les nanoparticules sont métalliques. Dans ce cas, elles contiennent au moins 1, 10, 101, 10' ou 109 atomes métalliques ou au moins 1, 10, 50, 75 ou 90% d'atomes métalliques, ce pourcentage pouvant être le rapport entre le nombre ou masse d'atomes métalliques dans les nanoparticules divisé par le nombre total ou la masse de tous les atomes dans les nanoparticules. Dans certains cas, les nanoparticules, préférentiellement les nanoparticules d'oxydes métalliques, peuvent également contenir au moins 1, 10, 101, 10' ou 109 atomes d'oxygène, ou contenir au moins 1, 10, 50, 75 ou 90% des atomes d'oxygène, où ce pourcentage peut être le rapport entre le nombre ou la masse d'atomes d'oxygène dans les nanoparticules divisé par le nombre total ou la masse de tous les atomes dans les nanoparticules. [0625] Dans certains cas, un atome peut être un élément chimique ou un élément. [0626] Dans un autre mode de réalisation de l'invention, le métal ou l'atome de métal est sé- lectionné dans la liste comprenant: le lithium, le béryllium, le sodium, le magnésium, 76 l'aluminium, le potassium, le calcium, le scandium, le titane, le vanadium, le chrome, le manganèse, le fer, le cobalt, le nickel et Cuivre, Zinc, Gallium, Rubidium, Strontium, Yttrium, Zirconium, Niobium, Molybdène, Technétium, Ruthénium, Rhodium, Palladium, Argent, Cadmium, Indium, Étain, Césium, Baryum, Lanthane, Cérium, Priumodium, Prométhium, Ncodymium, Prométhium, Saméthium, Prométhium Europium, Gadolinium, Terbium, Dysprosium, Holmium, Erbium, Thulium, Ytterbium, Lutétium, Hafnium, Tantale, Tungstène, Rhénium, Osmium, Iridium, Platine, Or, Mercure, Thallium, Tantale, Tungstène, Rhénium, Osmium, Iridium, Platine, Or, Mercure, Thallium, Tantale, Bismuth, Francon, Pol ium, Actium Thorium, Protactinium, Uranium, Neptunium, Plutonium, Américium, Curium, Berkelium, Californium, Einsteinium, Fermium, Mendelevium, Nohium, Lawrencium, M oscovium et Livermorium ou un atome de Livermorium. [0627] Dans un autre mode de réalisation de l'invention, les nanoparticulcs contiennent moins de 1, 10, 103, 105 ou 109 atonies métalliques ou contiennent moins de 1, 10, 50, 75 ou 90% d'atonies métalliques, ce pourcentage pouvant être le rapport entre le nombre ou la niasse d'atomes métalliques dans les nanoparticules divisé par le nombre total ou la masse de tous les atomes dans les nanoparticulcs. Il peut également contenir moins de 1, 10, 103, 105 ou 109 atonies d'oxygène, ou moins de 1, 10, 50, 75 ou 90% des atomes d'oxygène, ce pourcentage pouvant être le rapport entre le nombre ou niasse d'atonies d'oxygène dans les nanoparticulcs divisée par le nombre total ou la masse de tous les atomes dans les nanoparticules. [0628] Dans un mode de réalisation de l'invention, la nanoparticule est magnétique lorsqu'elle présente un comportement ou une propriété magnétique, le comportement ou la propriété magnétique étant choisi de préférence dans le groupe constitué d'un comportement ou d'une propriété diamagnétique, superparamagnétique, paramagnétique, ferromagnétique et ferrimagnétique. [0629] Dans certains cas, le comportement ou la propriété magnétique peut être observé ou existe à une température inférieure à: i) 105, 103, 500, 350, 200, 100, 50, 20, 10,1, 0,5 ou 1 K ( Kelvin), ii) la température de Curie, iii) la température de fusion, ou iv) la température de blocage. [0630] Dans certains autres cas, le comportement ou la propriété magnétique peut être observé ou existe à une température supérieure à: i) 0,5,1, 10, 20, 50, 100, 200, 350, 500, 10' ou 105K, ii) la température de Curie, iii) la température de fusion ou iv) la température de blocage. [0631] Dans encore d'autres cas, le comportement ou la propriété magnétique peut être observé ou existe à une température comprise entre 10-20 et 1020K, ou entre 0,1 et 1000 K. [0632] Dans un mode de réalisation de l'invention, les nanoparticules ont ou sont carac- 77 térisées par au moins une propriété choisie dans le groupe comprenant: i) la présence d'un noyau, préférentiellement magnétique, préférentiellement minéral, préférentiellement composé d'un oxyde métallique tel que l'oxyde de fer, plus préférentiellement de la maghémite ou de la magnétite, ou une composition intermédiaire entre la maghémite et la magnétite, ii) la présence d'un revêtement qui entoure le noyau et empêche préférentiellement l'agrégation de nanoparticulcs, permettant préférentiellement l'administration de nanoparticulcs dans un organisme ou dans la partie du corps ou stabilisant le noyau de nanoparticules, où l'épaisseur du revêtement peut de préférence être comprise entre 0,1 nm et 10 pm, entre 0,1 nm et 1 pm, entre 0,1 nm et 100 nm, entre 0,1 nm et 10 nm et entre 1 nm et 5 nm, iii) des propriétés magnétiques conduisant à des propriétés diamagnétiques, comportement paramagnétique, superparamagnétique, ferromagnétique ou ferrimagnétique, iv) une cocrcivité supérieure à 0,01, 0,1, 1, 10, 100, 103, 104, 105, 109 ou 10200e, y) un rapport entre aimantation rémanente et aimantation à saturation supérieur à 0,01, 0,1, 0,2, 0,3, 0,4, 0,5, 0,75, 0,9 ou 0,99, vi) une aimantation à saturation supérieure à 1050, 0,1, 1, 5, 10 ou 50 cmu par gramme de nanoparticule, vii) des propriétés magnétiques telles que la coercivité, l'aimantation rémanente et à saturation, préférentiellement mesurées ou observées ou existant à une température supérieure à 0,1 K, 1 K, 10 K, 20 K, 50 K, 100 K, 200 K, 300 K, 350 K ou 3000 K, viii) une cristallinité, c'est-à-dire des nanoparticules possédant préférentiellement au moins 1, 2, 5, 10 ou 100 plan(s) cristallin(s), de préférence observables ou mesurées par microscopie électronique, ix) la présence d'un seul domaine, x) une taille supérieure à 0,1, 0,5, 1,5, 10, 15, 20, 25, 30, 50, 60, 70, 80, 100, 120, 150 ou 200 nm, xi) une taille comprise entre 0,1 nm et 101_ml, entre 0,1 nm et 1 i_tm, entre 0,1 nm et 100 nm, entre 1 nm et 100 nm ou entre 5 nm et 80 nm, xii) une non-pyrogénicité ou apyrogénicité, qui signifie préférentiellement que les nanoparticules possèdent une concentration en endotoxines inférieure à 1020, 10000, 1000, 100, 50, 10, 5, 2 ou 1 UE (unité d'endotoxine) par mg de nanoparticules ou par mg de fer compris dans ces nanoparticules, ou signifie que les nanoparticules ne déclenchent pas une fièvre ou une élévation de la température corporelle supérieure à 100, 50, 6,6, 5, 3, 2 ou 1 °C après leur administration à un organisme vivant ou à une partie du corps, xiii) une synthèse par un organisme vivant synthétisant, de préférence par une bactérie, xiv) une synthèse chimique, xv) la présence de moins de 50, 25, 15, 10, 5, 2 ou 1%, préférentiellement en masse ou en volume, de matière organique ou carbonée provenant de l'organisme vivant synthétisant, xv), la présence de plus de 99, 95, 80, 70, 60, 50 ou 25%, préférentiellement en masse ou en volume, de matière minérale provenant de l'organisme vivant synthétisant, et/ou xvi) un taux d'absorption spécifique (DAS) supérieure à 1, 10, 1000 ou 104 Watt par gramme de nanoparticules, mesurée préférentiellement sous l'application d'un champ magnétique alternatif d'intensité pré- 78 férentiellement supérieure à 0,1, 1, 10 ou 100 mT et/ou de fréquence supérieure à 1, 10, 100 ou 1000 KHz, mesurée de manière préférentielle sous l'application de l'onde acoustique, ou sous l'application d'un rayonnement tel qu'un rayonnement électromagnétique acoustique ou lumineux. [0633] Dans certains cas, l'organisme vivant synthétisant peut être une bactérie magnéto- tactique, une bactérie synthétisant des nanoparticules à l'intérieur de celui-ci, d'autres types de bactéries que les bactéries magnétotactiques ou des enzymes de certaines bactéries, synthétisant préférentiellement des nanoparticules extracellulaires, telles que Mycobacterium paratubcrculosis, Shewanclla oncidensi, Gcothrix fermentans, fourmis, champignons, ou plantes diverses. [0634] Dans un autre mode de réalisation de l'invention, les nanoparticules ont ou sont ca- ractérisées par au moins une propriété choisie dans le groupe comprenant: i) une cocrcivité inférieure à 0,01, 0,1, 1, 10, 100, 103, 104, 105, 109 ou 10200e, ii) un rapport entre l'aimantation rémanente et l'aimantation à saturation inférieur à 0,01, 0,1, 0,2, 0,3, 0,4, 0,5, 0,75, 0,9 ou 0,99, iii) une aimantation à saturation inférieure à 0,1, 1, 5, 10, 50, 200, 1000 ou 5000 emu/g, iv) propriétés magnétiques mesurées ou observées préférentiellement à une température inférieure à 0,1 K, 1 K, 10 K, 20 K, 50 K, 100 K, 100 K, 200 K, 300 K, 350 K ou 3000 K, y) une taille inférieure à 0,1, 0,5, 1,5, 10, 15, 20, 25, 30, 50, 60, 70, 80, 100, 120, 150 ou 200 mn, vi) la présence de plus de 50, 25, 15, 10, 5, 2 ou 1%, préférentiellement en masse ou en volume, de matière organique ou de carbone provenant de l'organisme vivant synthétisant, vii) la présence de moins de 99, 95, 80, 70, 60, 50 ou 25% préférentiellement en masse ou en volume de matière minérale provenant de l'organisme vivant synthétisant, ou xi), un taux d'absorption spécifique (SAR) inférieur à 1, 10, 1000 ou 104 Watt par gramme de nanoparticules, mesuré préférentiellement sous l'application d'un champ magnétique alternatif d'intensité préférentiellement inférieur à 0,1 1, 10 ou 100, 200, 500, 102 ou 10' mT, et/ou de fréquence préférentiellement inférieure à 1, 10, 100, 103, 105 ou 109 KHz, préférentiellement mesurée sous l'application de l'onde acoustique, alternativement sous l'application d'un rayonnement tel qu'un rayonnement électromagnétique, acoustique ou lumineux. [0635] Dans certains cas, le minéral peut être la partie des nanoparticules ou du ma- gnétosome ne comprenant pas de matière organique ou comprenant un faible pourcentage en masse ou en volume de matière organique, préférentiellement inférieure à 100, 99, 50, 20, 10, 5, 1, 10' ou 10 2 pour cent ou pour cent en masse ou en volume de matière organique. Le minéral est préférentiellement le noyau des nanoparticules. [0636] Dans certains autres cas, le minéral peut comprendre un pourcentage en masse ou volume de matière organique supérieur à 0, 10-50, 10-10, 102, 10' ou 1% en masse ou en 79 volume de matière organique. Cela peut être le cas lorsque l'étape de purification élimine sans succès le matériau organique ou lorsque du matériau organique est ajouté au minéral après l'étape de purification. [0637] Dans certains cas, les nanoparticules peuvent être entourées d'un revêtement. Lc re- vêtement peut être constitué d'un matériau synthétique, organique ou inorganique ou d'une substance comprenant une fonction choisie dans le groupe des acides carboxyliques, des acides phosphoriques, des acides sulfoniqucs, des esters, des amides, des cétones, des alcools, des phénols, des thiols, des amines. , éther, sulfures, anhydrides d'acides, halogénures d'acyle, amidines, amides, nitriles, hydroperoxydes, imines, aldéhydes et peroxydes. Dans certains cas, le revêtement peut être constitué de carboxy-méthyl-dextrane, d'acide citrique, de phosphatidylcholine (DOPC) et/ou d'acide oléique. [0638] Dans certains cas, le revêtement peut permettre la dispersion des nanoparticules dans une matrice ou un solvant tel que de l'eau, préférentiellement sans agrégation ni sédimentation des nanoparticules. [0639] Dans certains cas, l'enrobage peut permettre l'internalisation des nanoparticules dans les cellules. [0640] Dans d'autres cas, le revêtement peut permettre: i) de lier préférentiellement une ou plusieurs nanoparticules ensemble dans une chaîne, ii) d'empêcher l'agrégation de nanoparticules et/ou, iii) d'obtenir une distribution uniforme des nanoparticules. [0641] Dans un mode de réalisation de l'invention, les nanoparticules sont non pyrogènes. Les nanoparticules non pyrogènes sont préférentiellement: i) composées de moins de 10100, 1050, 1020, 10k, 10', 10' ou 10 EU (unités d'endotoxine) ou EU par cm3 de partie du corps ou EU par mg de nanoparticules ou par UE par cm' de partie du corps par mg de nanoparticules, ou ii) induisent une augmentation de la température de la partie individuelle ou corporelle inférieure à 10', 10', 102, 50, 10, 5, 4, 3, 2 ou 1 °C, de préférence supérieure à la température physiologique, de préférence avant, après ou sans l'application de l'onde acoustique ou du rayonnement sur les nanoparticules. [0642] Dans un mode de réalisation de la présente invention, les nanoparticules ou le composé sont constitués ou comprennent un élément chimique des familles sélectionnées dans le groupe constitué des: métaux (métaux alcalins, métaux alcalino-terreux, métaux de transition), sernimétal, non métalliques (élément halogène, gaz noble), éléments chalcogènes, lanthanide et actinide. [0643] Dans un autre mode de réalisation de l'invention, la nanoparticule ou le composé est composé ou comprend un élément chimique choisi dans le groupe constitué par: hydrogène, lithium, sodium, potassium, rubidium, césium, francium, béryllium, magnésium, calcium, strontium, baryum, radium, scandium, yttrium, lanthanide, actinide, titane, zirconium, hafnium, rutherfordium, vanadium, niobium, tantale, dubium, chrome, molybdène, tungstène, scaborgiurn, manganèse, technétium, rhétium, rhénium, bohrium, Cobalt, Rhodium, Iridium, Mcitherium, Nickel, Palladium, Platine, Darmstadtium, Cuivre, Argent, Or, Roentgenium, Zinc, Cadmium, Mercure, Copernicum, Bore, Aluminium, Gallium, Indium, Thallium, Mononium, Carbone, Silicium, Germanium, étain, plomb, flcovium, azote, phosphore, arsenic, antimoine, bismuth, unpentpentium, oxygène, soufre, sélénium, tellure, polonium, livermorium, fluor, chlore, brome, iode, astatinc, ununscptium, hélium, néon, argon, krypton, xénon, radon, ununoctium, lanthane, cérium, praséodyme, néodyme, prométhium, samarium, europium, gadolinium, terbium, dysprosium, holmium, crulium, ytterbium, lutétium, actinium, thorium, uctium, berkelium, californium, einsteinium, fermium, mendcicvium, nohclium et lawrencium. [0644] Dans certains cas, la nanoparticulc ou le composé peut également être constitué ou comprendre un alliage, un mélange ou un oxyde de ce(ces) élément(s) chimique(s). [0645] Dans certains cas, la nanoparticulc ou le composé peut être composé de plus de 10-5,, 1020, 1010, 10 10', 1, 5, 10, 50, 75, 80, 90, 95 ou 99% d'un ou plusieurs de ces élément(s), ce pourcentage pouvant être égal à la masse ou au nombre de ces éléments chimiques compris dans la nanoparticule ou le composé divisé par le nombre total ou la masse totale de tous éléments chimiques compris dans la nanoparticulc ou le composé. [0646] Dans certains autres cas, la nanoparticulc ou le composé peut être composé de ou comprendre moins de 99, 95, 80, 75, 50, 20, 10, 5, 2, 1, 10' ou 10'% d'un ou plusieurs de cet(ces) élément(s) chimique(s). [0647] Dans d'autres cas encore, ce(ces) élément(s) chimique(s) est(sont) compris à l'intérieur des nanoparticules ou du composé, ou à la surface de la nanoparticule ou du composé, ou dans la partie minérale ou centrale de la nanoparticule ou du composé, ou dans l'enrobage de la nanoparticule ou du composé. [0648] Dans un mode de réalisation de la présente invention, la nanoparticule ou le composé ne comprend pas ou ne comprend pas au moins un élément chimique appartenant à la famille des métaux sélectionnés (métaux alcalins, alcalino-terreux, métaux de transition), du semi-métal, non-métal (élément halogène, gaz rare), élément chalcogène, lanthanide, actinide. [0649] Dans un autre mode de réalisation de l'invention, la nanoparticule ou le composé est dépourvu ou ne comprend pas au moins un élément chimique choisi dans le groupe comprenant: hydrogène, lithium, sodium, potassium, rubidium, césium, francium, béryllium, magnésium, calcium, strontium, baryum, radium, scandium, yttrium, lanthanide, actinide, titane, zirconium, hafnium, rutherfordium, vanadium, niobium, tantale, dubnium, chrome, molybdène, tungstène, seaborg, manganèse, manganèse, technétium, rhénium, osmium, hessium, cobalt, rhodium, iridium, meitherium, nickel, 81 palladium, platine, darmstadtium, cuivre, argent, or, roentgenium, zinc, cadmium, mercure, copernicum, bore, aluminium, gallium, indium, thallium, thallium, carbone, silicium, germanium, étain, plomb, flcovium, azote, phosphore, arsenic, antimoine, bismuth, unpentpentium, oxygène, soufre, sélénium, tellure, polonium, livermorium, fluor, chlore, brome, iodinc, astium, astatinc, ununscptium, hélium, néon, argon , krypton, xénon, radon, ununoctium, lanthane, cérium, praséodyme, néodyme, prométhium, samarium, europium, gadolinium, terbium, dysprosium, holmium, erbium, thulium, ytterbium, lutétium, lutétium, actium, thorium , américium, curium, berkclium, californium, einsteinium, fermium, rnendelevium, nohclium et lawrencium. [0650] Dans un autre mode de réalisation de l'invention, la nanoparticule ou le composé n'est pas composé ou ne comprend pas d'alliage, dc mélange ou d'oxyde de ce(ces) élément(s) chi mique(s). [0651] Dans un mode de réalisation de l'invention, les nanoparticules sont définies comme des particules ayant une taille dans une dimension supérieure à 10-1, 1, 2, 5, 10, 20, 50, 70, 100, 200 ou 500 nm. Dans certains cas, une nanoparticule de grande taille peut avoir une plus grande cocrcivité et/ou une plus grande aimantation rémanente et/ou peut absorber plus ou plus efficacement l'énergie ou I puissance du rayonnement qu'une nanoparticule dc petite taille. Dans certains cas, la quantité d'énergie ou de puissance absorbée par une nanoparticule est multipliée par un facteur supérieur à 1,001, 1,01, 1,1, 1,2, 1,5, 2, 5, 10, 103, 105 ou 107 en augmentant la taille des nanoparticules par un facteur supérieur à 1,001, 1,01, 1,1, 1,2, 1,5, 2, 5, 10, 103, 105 ou 107. [0652] Dans un autre mode de réalisation de l'invention, la nanoparticule est définie comme une particule ayant une taille dans une dimension, qui est inférieure à 104, 103, 10', 10, 1 ou 10' nm. Des nanoparticules de petite taille peuvent être plus facilement administrées, par exemple par voie intraveineuse, ou peuvent permettre d'éviter certaine toxicité ou certains effets secondaires, tels que des embolies. [0653] Dans encore un autre mode de réalisation de l'invention, la taille des nanoparticules est comprise entre 10 2 et 1020 nm, 10 2 et 104 nm, entre 10 ' et 102 nm ou entre 1 et 102 nm. Cela peut être le cas lorsque l'assemblage de nanoparticules ou de nanoparticules possède une distribution bien définie, préférentiellement étroite, en tailles. [0654] Dans encore un autre mode de réalisation de l'invention, la distribution de taille des nanoparticules est inférieure à 1000, 100, 75, 50, 25, 10, 5, 2 ou 1 nm. Une distribution de taille de nanoparticules étroite peut être souhaitée pour empêcher l'agrégation ou pour favoriser une organisation en chaînes des nanoparticules. [0655] Dans certains cas, la distribution en tailles des nanoparticules peut correspondre ou être: i) les différentes tailles que peuvent avoir les nanoparticules, ii) la différence entre la taille maximale et la taille minimale que peuvent avoir les nanoparticules, iii) la largeur à mi-hauteur de la distribution des nanoparticules en tailles. 82 [0656] Dans encore un autre mode de réalisation de l'invention, la distribution en tailles des nanoparticules est supérieure à 10-50, 10 °, 10 1°, 1 015, 1 0 1, 1, 2, 5, 10, 25, 50, 75, 100 ou 1000 nm. Une distribution en tailles importante des nanoparticules peut dans certains cas permettre d'éliminer les nanoparticules plus rapidement. [0657] Dans un autre mode de réalisation de l'invention, les nanoparticules ont une charge de surface supérieure à -200, -100, -50, -10, -5, 0,1, 1, 2, 5, 10, 50 ou 100 mV, préférentiellement à un pH inférieur à 0,1, 1, 2, 3, 4, 5, 6, 7, 8, 9, 10, 11, 12, 13 ou 14. De préférence, une nanoparticulc peut avoir une charge de surface importante à faible pH lorsqu'elle est entourée d'un revêtement permettant d'atteindre cette charge sans être détruit. [0658] Dans un autre mode de réalisation de l'invention, les nanoparticules ont une charge superficielle inférieure à 105, 103, 100, 50, 10, 5, 2, 1, 0,1, 0, -5, -10, -50, -100 ou -200 mV, préférentiellement à un pH supérieur à 0,1, 1, 2, 3, 4, 5, 6, 7, 8, 9, 10, 11, 12, 13 ou 14. Une nanoparticule peut avoir une faible charge surfacique à haut pH quand elle est entourée d'un revêtement qui permet d'atteindre une telle charge sans être détruit. [0659] Dans encore un autre mode de réalisation de l'invention, les nanoparticules ont une charge de surface comprise entre +200 mV et -200 mV, +100 mV et -100 mV, +50 mV et -50 mV, +40 mV et-40 mV, +20 mV et -20 mV, +10 mV et -10 mV, ou entre +5 mV et -5 mV, préférentiellement à un pH inférieur à 14, 13, 12, 11, 10, 9, 8, 7, 6, 5, 4, 3, 2, 1 ou 0,1. [0660] Dans encore un autre mode de réalisation de l'invention, les nanoparticules ont une charge de surface comprise entre +200 mV et -200 mV, +100 mV et -100 mV, +50 mV et -50 mV, +40 mV et -40 mV, +20 mV et -20 mV, +10 mV et -10 mV, ou entre +5 mV et -5 mV, préférentiellement à un pH supérieur à 0,1, 1, 2, 3, 4, 5, 6, 7, 8, 9, 10 , 11, 12, 13 ou 14. [0661] Dans un autre mode de réalisation de l'invention, les nanoparticules ont un poids ou une masse, exprimés préférentiellement en unités telles que le gramme (g), le kilogramme (kg) ou le milligramme (mg). Un gramme de nanoparticules peut être un gramme de métal tel que le fer compris dans les nanoparticules. La masse ou le poids des nanoparticules peut correspondre à la masse ou au poids d'une nanoparticule ou à la masse ou au poids d'un assemblage de nanoparticules. [0662] Dans un mode de réalisation, la masse des nanoparticules, préférentiellement d'une nanoparticule ou d'un assemblage de nanoparticules, est supérieure à 10 ", 10 10, 105, 10 2, 1, 10, 10', 109 ou 1020 grammes. Dans certains cas, une masse importante de nanoparticules peut être désirée pour augmenter la quantité de composés libérés par les nanoparticules après dégradation, par exemple si une masse importante permet de lier davantage de composés aux nanoparticules et ensuite de générer une grande quantité de composés libérés par les nanoparticules. 83 [0663] Dans un mode de réalisation, la masse des nanoparticules est inférieure à 1020, 1010, 105,102, 1,104, 10-3, 10-0 ou 10-20 grammes. Dans certains cas, une faible masse de nanoparticules peut être souhaitée pour prévenir ou minimiser la toxicité des nanoparticules ou pour augmenter la quantité de composés libérés par les nanoparticules après dégradation, par exemple une faible niasse permet plus facilement de rompre les liaisons entre les nanoparticulcs et les composés.. [0664] Dans un mode de réalisation de l'invention, les nanoparticules, la suspension, la com- position ou l'assemblage de nanoparticules sont stables, préférentiellement pendant un laps de temps égal à sa durée de stabilité, supérieure à 10-10, 5, 10, 105° ou 10100 minutes. Dans certains cas, les nanoparticulcs, la suspension, la composition ou l'assemblage de nanoparticules peuvent être stables à une concentration de nanoparticules supérieure à 1, 5, 10, 50, 100, 200, 500 ou 1000 mg de nanoparticules par ml de solvant, matrice, ou une partie du corps entourant ou comprenant les nanoparticulcs. Dans certains cas, les nanoparticules, la suspension, la composition ou l'assemblage de nanoparticulcs peuvent être stables lorsque: i) les nanoparticules ne sont pas dégradées ou ne perdent pas partiellement ou totalement leur enrobage ou peuvent être administrées à la partie du corps, ou ii) la densité optique des nanoparticules, la suspension, la composition ou l'assemblage de nanoparticules, mesurée préférentiellement à 480 nm ou à une autre longueur d'onde, préférentiellement fixée, ne diminue pas de plus de 1, 5, 10, 50, 75 ou 90% ou de plus de 1010, 10 10', 0,5 ou 0,7, dans les 1, 5, 10, 101, 107 ou 1020 secondes qui suivent l'homogénéisation ou le mélange ou la mesure de la densité optique ou de l'absorption de cette suspension ou composition. Ce pourcentage peut être égal à (ODE-ODA)/ODE ou ODA/ODB, où ODR est la densité optique des nanoparticules, la suspension, la composition ou l'assemblage des nanoparticules mesurés avant l'homogénéisation ou le mélange ou la mesure de la densité optique ou de l'absorption des nanoparticules, la suspension, la composition ou l'assemblage de nanoparticules et l'ODA est la densité optique des nanoparticules, la suspension, la composition ou l'assemblage de nanoparticules mesurées après la mesure de l'homogénéisation ou du mélange ou la mesure de la densité optique ou de l'absorption des nanoparticules, suspension, composition ou assemblage de nanoparticules. [0665] Dans certains cas, les nanoparticules peuvent être mises en suspension dans un liquide ou dispersées dans une matrice ou une partie du corps pour donner une dispersion homogène de nanoparticules ou une composition ou suspension de nanoparticules très stable. [0666] Dans un mode de réalisation de l'invention, les nanoparticules sont organisées en chaînes comprenant plus de 1, 2, 3, 4, 5, 6, 7, 8, 9, 10, 15, 20, 25, 30, 35 ou 40 nanoparticules. [0667] Dans un autre mode de réalisation de l'invention, les nanoparticules sont organisées 84 en chaînes, qui ont: i) une longueur inférieure à 2.10,0, 2.105, 2.103 ou 2.102 nm, ou ii) un nomhre de nanoparticules dans chaque chaîne inférieur à 103, 102, 5 ou 2. Dans certains cas, des chaînes courtes de nanoparticules peuvent être souhaitées ou obtenues, par exemple pour favoriser l'internalisation des nanoparticules dans les cellules ou après la destruction partielle ou totale de chaînes longues. [0668] Dans un autre mode de réalisation de l'invention, les nanoparticules sont agencées en chaînes, qui ont: i) une longueur supérieure à 101, 1, 5, 10, 2.102, 2.103 ou 2.105 nm, ou ii) un nombre de nanoparticules dans chaque chaîne plus grande que 2, 5, 10, 102 ou 10 3. Dans certains cas, de longues chaînes de nanoparticules peuvent être désirées ou obtenues pour augmenter la quantité de chaleur ou de composés dissociés des nanoparticules, préférentiellement sous l'application du rayonnement ou pour empêcher l'agrégation de nanoparticules ou permettre une distribution uniforme des nanoparticules. [0669] Dans encore un autre mode de réalisation de l'invention, les nanoparticules sont or- ganisées en chaînes, qui ont: i) une longueur comprise entre 10' et 1010 nm, ou entre 1 et 105 nm, ou ii) un nomhre de nanoparticules dans chaque chaîne compris entre 2 et 10 5, 2 et 103, 2 et 102, ou entre 2 et 50. [0670] Dans encore un autre mode de réalisation de l'invention, les nanoparticules sont or- ganisées en chaînes lorsqu'elles sont liées ou liées les unes aux autres ou lorsque les directions cristallographiques de deux nanoparticules adjacentes dans la chaîne sont alignées, cet alignement étant préférentiellement caractérisé par un angle entre deux cristallographiques. directions appartenant à deux nanoparticules adjacentes dans les chaînes de moins de 90, 80, 70, 60, 50, 20, 10, 3 ou 2 °C (degrés). [0671] Préférentiellement, lorsque les nanoparticules sont synthétisées biologiquement, les nanoparticules peuvent être disposées en chaînes: i) à l'intérieur de l'organisme qui les synthétise, également désigné par organisme de synthèse, ou à l'extérieur de cet organisme. Préférentiellement, les nanoparticules sont organisées en chaînes après ou avant leur extraction ou leur isolement de cet organisme. [0672] Dans un mode de réalisation de l'invention, les nanoparticules ne sont pas organisées en chaînes. [0673] Dans un autre mode de réalisation de l'invention, les nanoparticules sont synthétisées chimiquement ou ne sont pas synthétisées par un organisme vivant lorsque moins de 1, 2, 5, 10 ou 100 étapes de leur production, telles que la cristallisation de l'oxyde de fer, la stabilisation du minéral d'oxyde de fer, l'organisation des nanoparticules, implique ou est dû à un organisme vivant. Dans certains cas, une synthèse chimique peut être définie comme une synthèse impliquant une majorité d'étapes, ou plus de 1, 2, 5 ou 10 étapes, ou plus de 1, 2, 5, 25, 50, 75 ou 90% des étapes, qui impliquent des réactions chimiques se produisant sans la participation d'organismes vivants, ou de parties d'organismes vivants tels que l'ADN, l'ARN, les protéines, les enzymes, les lipides. [0674] Dans un autre mode de réalisation de l'invention, une synthèse chimique peut être utilisée pour produire une substance chimique ou un composé qui imite, copie ou reproduit le compartiment, l'organelle ou une autre matière biologique, dans lequel cette synthèse chimique ou cette substance chimique peut être utilisée ou peut entraîner la production des nanoparticulcs. Dans certains cas, le compartiment, l'organelle ou toute autre matière biologique peut être un lysosome, un endosomc, unc vésicule, une matière préférentiellement biologique qui a la capacité ou la fonction de dissoudre ou de transformer le fer cristallisé en fer libre ou de transformer le fer libre en fer cristallisé. Dans certains cas, cette transformation est partielle et conduit préférentiellement à la destruction ou à la formation d'un assemblage partiellement cristallisé d'atomes ou d'ions de fer, ou préférentiellement à un mélange de fer cristallisé et de fer non cristallisé. Dans certains cas, le fer cristallisé peut être défini comme un assemblage d'atomes ou d'ions de fer conduisant à la présence de plans cristallographiques, observables préférentiellement à l'aide d'une technique telle que la microscopie électronique à transmission ou à balayage en tant que méthode de caractérisation, et définissant préférentiellement le fer libre. il s'agit d'un atome de fer ou d'ions ne conduisant pas à la présence de plans cristallographiques, mis en évidence préférentiellement par l'absence de diagrammes de diffraction, utilisant par exemple la microscopie électronique à transmission ou à balayage comme méthode de caractérisation. [0675] L'invention concerne également la particule selon l'invention et la composition phar- maceutique selon l'invention, dans laquelle la nanoparticule est un magnétosome. [0676] L'invention concerne également la particule selon l'invention et la composition phar- maceutique selon l'invention, dans laquelle le magnétosome est composé de: [0677] - un oxyde de fer, préférentiellement soit la magnétite, préférentiellement de formule chimique Fe-,04, soit la maghémite, préférentiellement de formule chimique Fe20-,,, ou une composition intermédiaire entre maghémite et magnétite, ou [0678] - un sulfure de fer, préférentiellement de la greigite, préférentiellement de formule chimique FenFem2S4, [0679] dans lesquels l'oxyde de fer et / ou le sulfure de fer est ou sont préférentiellement cristallisés, partiellement ou totalement. [0680] Dans un mode de réalisation de l'invention, les magnétosomes sont des nano- particules synthétisées par, provenant de, extraites ou isolées de bactéries magnéto-tactiques. [0681] Dans certains cas, FellFe1112S4 peut être Fe,S4 ou un dérivé de Fe,S4 ou une com- binaison d'atomes de Fe et de S. [0682] Dans un mode de réalisation de l'invention, les bactéries magnétotactiques sont sélec- 86 tionnées dans le groupe comprenant: la souche AMB-1 de magnétospirillum magneticum, la souche magnétotactiquc de coccus MC-1, trois souches de vibrions anaérobies facultatives MV-1, MV-2 et MV-4, le Magnctospirillum la souche magnétotacticum MS-1, la souche MSR-1 de Magnetospirillum gryphiswaldense, un spirillum magnétotactique anaérobc facultatif, la souche MGT-1 de Magnctospirillum magneticum, et un anaerobe obligatoire et Desulfovibrio magneticus RS-1. [0683] Dans un mode de réalisation de l'invention, une bactérie magnétotactique est définie comme une bactérie capable de synthétiser des magnétosomes, ces magnétosomes étant caractérisés préférentiellement par au moins l'une des propriétés suivantes: i) ils sont produits par voie intracellulaire, ii) ils sont magnétiques, iii) ils comprennent un minéral, iv) leur noyau est constitué préférentiellement d'un oxyde métallique tel que l'oxyde de fer, v) leur noyau est entouré de matériel biologique tel que lipides, protéines, endotoxines, qui peuvent être préférentiellement éliminés, vi) ils sont disposés en chaînes, vii) ils produisent de la chaleur sous l'application d'un champ magnétique alternatif. [0684] Dans un mode de réalisation de l'invention, les magnétosomes possèdent une ou plusieurs propriété(s) en commun avec les nanoparticules, telles qu'au moins une propriété magnétique, de taille, de composition, de disposition de chaîne, de charge, de noyau, de minérale, de revêtement ou de cristallinité. [0685] Dans un mode de réalisation de l'invention, les magnétosomes comprennent la partie minérale synthétisée par des bactéries magnétotactiques, c'est-à-dire préférentiellement l'oxyde de fer cristallisé produit par ces bactéries. Dans ce cas, les magnétosomes ou les parties minérales des magnétosomes ne comprennent préférentiellement pas les protéines, les lipides, les endotoxines ou les substances biologiques comprenant du carbone ou n'en contiennent pas plus ou moins de 0,1,1, 10, 30, 50 ou 75% en poids de carbone, qui est produit par ces bactéries. [0686] L'invention concerne également des nanoparticules pour une utilisation, dans lesquelles les nanoparticules sont ou sont assimilées à des analogues chimiques de magnétosomes. [0687] Dans certains cas, les analogues chimiques des magnétosomes peuvent être syn- thétisés chimiquement etlou ne sont pas synthétisés par des bactéries magnétotactiques. [0688] Dans certains cas, les analogues chimiques des magnétosomes possèdent au moins 1, 2, 3, 4, 5, 6, 7, 8, 9 ou 10 propriété(s) commune(s) avec les magnétosomes, ces propriétés communes étant préférentiellement un comportement ferrimagnétique, préférentiellement une coercivité supérieure à 10-5°, 10-10, 10-2, 1, 5, 10 ou 100 Oe à une température préférentiellement supérieure à 0, 5, 10, 50, 100, 200, 300, 500 ou 1000 K, une grande taille, préférentiellement supérieure à 1, 5, 10, 20, 50 ou 70 nm, etlou un arrangement en chaîne, préférentiellement un arrangement de plus de 1, 2, 5 ou 10 nano- 87 particules en chaîne. [0689] Dans un mode de réalisation de l'invention, les nanoparticules ou magnétosomes sont purifiés pour éliminer plus de 10, 50, 90 ou 90% en niasse d'endotoxines et/ou d'autres matières biologiques telles que des protéines ou des lipides provenant de l'organisme de synthèse ou des bactéries magnétotactiques. Dans d'autres cas, les nanoparticulcs ou les magnétosomes sont purifiés pour éliminer moins de 100, 99,9, 99, 95, 90% ou 90% en niasse d'endotoxines et/ou d'autre matériel biologique. Cette étape de purification donne préférentiellement des nanoparticulcs ou magnétosomes purifiés. Dans certains cas, ce pourcentage peut être égal à (Q,-QA,,)/Q, ou QAA),,,,, où et QAp sont les quantités d'endotoxines, de matériel biologique, de protéines ou de lipides avant et après l'étape de purification. [0690] Dans certains cas, l'étape de purification peut consister à utiliser un procédé ou des détergents tels que NaOH et/ou KOH, qui sont préférentiellement mélangés avec l'organisme vivant synthétisant ou des bactéries magnétotactiques ou des débris bactériens, préférentiellement pour éliminer les matières organiques, séparer le matériau organique du matériau inorganique compris dans les nanoparticulcs ou les magnétosomes et préférentiellement être en mesure de récolter la nanoparticule ou le minéral de magnétosome, préférentiellement compris dans les nanoparticulcs ou les magnétosomes. [0691] Dans certains cas, les nanoparticulcs ou magnétosomes purifiés sont des minéraux de nanoparticules ou magnétosomes. [0692] Dans un mode de réalisation de l'invention, les nanoparticules selon l'invention sont des médicaments, des dispositifs médicaux, des produits cosmétiques, des produits biologiques, des produits utilisés à des fins de recherche ou des produits utilisés pour déterminer les propriétés d'échantillons biologiques. [0693] L'invention concerne également l'utilisation de la particule selon l'invention dans ou en tant que: i) un agent de contraste, ii) un composé luminescent, iii) un dispositif médical, iv) un composé cosmétique ou une composition cosmétique, y) un composé médical, vi) un composé biologique, vii) un composé de diagnostic, viii) un équipement, un appareil ou un outil médical, diagnostique, thérapeutique ou chirurgical, ix) une composition, x) une suspension, xi) un excipient, xii) un adjuvant, xiii) un composé cytotoxique, xiv) un composé non cytotoxique, xv) un composé immunogène, xvi) un composé non immunogène, xvii) un composé pharmacologique, xviii) un composé non pharmaceutique, xix) un composé métabolique, et/ou xx ) un composé non métabolique. [0694] L'invention concerne également le procédé selon l'invention, dans lequel l'étape a) du procédé comprend: [0695] - une absence de modification d'au moins une propriété dudit composé, préféren- 88 tiellement une absence de: i) réduction de la taille du composé, ii) affaiblissement ou destruction de l'activité médicale, diagnostique, esthétique, médicale ou médicamenteuse du composé et iii) modification de la composition du composé, [0696] - une absence d'activation du composé, préférentiellement de la première partie du composé, et/ou [0697] - une absence d'activation de la nanoparticule. [0698] L'invention concerne également le procédé selon l'invention, dans lequel l'étape comprend: [0699] - une absence de modification d'au moins une propriété de ladite nanoparticule altérée, préférentiellement i) une diminution de la taille de ladite nanoparticule lors de l'application de perturbations physico-chimiques de moins de 99% de la taille initiale des nanoparticules avant l'étape a) et/ou étape b), ii) une diminution d'épaisseur du revêtement de ladite nanoparticule lors de l'application de perturbations physico-chimiques d'un facteur inférieur à 103, ou iii) une diminution du pourcentage en niasse de matière organique ou de carbone desdites particules d'un facteur inférieur à 103, [0700] - une absence de modification d'au moins une propriété dudit composé, préféren- tiellement une absence de: i) réduction de la taille du composé, ii) affaiblissement ou destruction de l'activité médicale, diagnostique, esthétique, médicale ou médicamenteuse du composé, ou iii) modification de la composition du composé, [0701] - une absence d'activation du composé, préférentiellement de la seconde partie du composé, et/ou [0702] - une absence d'activation de la nanoparticule. [0703] L'invention concerne également le procédé selon l'invention, dans lequel l'application de la perturbation physico-chimique de l'étape b) sur lesdites nanoparticules altérées produit ou conduit à l'activation de: [0704] - les nanoparticules altérées, préférentiellement en chauffant les nanoparticules altérées ou en induisant la libération d'espèces réactives à partir des nanoparticules altérées, et/ou [0705] - le composé, préférentiellement en le laissant diffuser dans l'environnement de la na- noparticule. [0706] L'invention concerne également le procédé selon l'invention dans lequel les liaisons entre ladite nanoparticule et ledit composé sont caractérisées par au moins l'une des propriétés suivantes: [0707] - les liaisons entre la nanoparticule et le composé libérable par l'application de la per- turbation physico-chimique de l'étape b) sont différentes des liaisons entre la nanoparticule et le composé libérables par la altération de l'étape a), [0708] - les liaisons entre la première partie du composé de l'étape a) et la nanoparticule sont cassables par altération des nanoparticules, et/ou 89 [0709] - les liaisons entre la deuxième partie du composé de l'étape h) et la nanoparticulc sont cassables par application de la perturbation physico-chimique sur la nanoparticulc. [0710] L'invention concerne également le procédé selon l'invention, dans lequel: [0711] - l'étape a) comprend l'activation de la première partie du composé altéré libéré de la nanoparticulc altérée par rupture de la liaison initiale, et/ou [0712] - l'étape comprend l'activation de la deuxième partie du composé altéré lié à la na- noparticulc altérée via une liaison altérée. [0713] Dans un mode de réalisation de l'invention, l'activation, de préférence l'activation du composé, de la nanoparticulc et/ou de la particule, est ou est associée à ou entraîne: i) une activité médicale du composé, de la nanoparticulc et/ou de la particule, ii) la libération du composé de la nanoparticule, iii) la production de chaleur ou l'augmentation de la température, de préférence de l'environnement de la particule, du composé et/ou de la nanoparticulc, iv) la diminution de la température, de préférence de l'environnement de la particule, du composé et/ou nanoparticulc, v) la production d'espèces radicalaires ou réactives, préférentiellement par la particule, le composé et/ ou la nanoparticule. [0714] Dans certains cas, l'activité médicale peut être ou être associée à entraîner: i) la guérison ou la guérison de la partie du corps, ii) la diminution du nombre de cellules, de préférence des cellules pathologiques, comprises dans la partie du corps, iii) la détection de la partie du corps, ou iv) l'administration de la particule dans la partie du corps. [0715] L'invention concerne également le procédé selon l'invention, dans lequel l'altération de l'étape a) de la particule initiale suit une cinétique d'altération ayant au moins une propriété choisie dans le groupe comprenant: [0716] - une réduction de la taille des particules d'au moins 1 nm lorsque le pH du milieu de altération et/ou de la partie du corps est abaissé d'au moins 1 unité de pH, [0717] - une disparition ou une réduction du nombre de particules, préférentiellement de particules inférieures à 25 nm, lorsque le milieu altérant et/ou une partie du corps ont un pH inférieur à 7, [0718] - une disparition ou une réduction du nombre de particules, préférentiellement de particules supérieures à 25 nm, lorsque le milieu altérant et / ou la partie corporelle est une région interne ou une partie d'une cellule, [0719] - une disparition ou une réduction du nombre desdites particules, préférentiellement des particules inférieures à 25 nm, lorsque les particules sont introduites dans ou dans la partie corporelle d'un individu pendant plus d'une minute, [0720] - une disparition ou une réduction du nombre desdites particules, de préférence lorsque les particules sont introduites dans la partie corporelle d'un individu et exposées à un rayonnement pendant plus d'une minute. [0721] Dans certains cas, la cinétique d'altération peut être: i) la vitesse ou le taux ou le niveau d'altération, de préférence pendant l'altération, ou ii) l'altération ou les effets de l'altération mesurés à au moins un moment de l'étape d'altération. [0722] Dans certains cas, la cinétique d'altération est une réduction ou une diminution de la taille des particules supérieure à 10-3, 10-1, 1, 5, 10 ou 103 nm. [0723] Dans certains autres cas, la cinétique d'altération correspond à une augmentation de la taille des particules supérieure à 10-3, 104, 1, 5, 10 ou 103 nm. [0724] Dans certains cas, la cinétique de l'altération se produit ou a lieu lorsque le pH du milieu altérant et/ou de la partie du corps varie, augmente ou diminue d'au moins 10 104, 1, 5 ou 10 unités de pH. [0725] Dans d'autres cas encore, la cinétique d'altération est la disparition ou la réduction du nombre de particules, préférentiellement de petites particules, dans certains cas de particules inférieures à 1010, 105, 103, 102, 50, 20, 10, 5, 2 ou 1 nm, dans certains autres cas de particules plus grandes que 1040, 1V, 10-3, 10-2, 10* 1, 2, 5, 10, 50, 102 ou 103 n ni. [0726] Dans certains cas, les petites particules sont des particules pouvant avoir une propriété magnétique superparamagnétique. [0727] Dans certains cas, la propriété magnétique peut être observée ou mesurée ou exister à une température supérieure à 0, 1, 5, 10, 50, 100, 200, 300, 500, 10' ou 10' K (Kelvin). [0728] Dans certains autres cas, la propriété magnétique peut être observée ou mesurée ou exister à une température inférieure à 105, 101, 500, 300, 200, 100, 50, 10, 5, 1 ou 0 K. [0729] Dans certains cas, la réduction du nombre de particules peut être la diminution du nombre de particules entre avant et après altération par un facteur, qui est parfois supérieur à 0, 1,001, 1,1, 1,5, 5, 10, 101, 10' 101n ou 105°, qui est dans certains cas inférieur à 105°, 1010, 105, 103, 10, 5, 2, 1,001, 1 ou 0. [0730] Dans certains cas, la disparition de petites particules peut être ou être associée à la présence de petites particules avant altération et à l'absence de petites particules après altération. [0731] Dans certains cas, le nombre de petites particules diminue en nombre entre avant et après altération, de préférence d'un facteur au moins égal à 0,1, 1,1, 1,5, 2, 5, 10, 101, 10' ou 1010. [0732] Dans certains autres cas, le nombre de petites particules diminue en nombre entre avant et après altération, de préférence d'un facteur inférieur à 1010, 105, 10', 10, 5, 2, 1,5, 1,1, 1 ou O. [0733] Dans certains cas, la cinétique d'altération se produit ou a lieu lorsque le milieu et/ou la partie du corps qui présente une altération ont un pH inférieur à 14, 13, 12, 11, 10, 9, 8, 7, 6, 5, 4, 3, 2 ou 1. [0734] Dans certains autres cas, la cinétique d'altération se produit ou a lieu lorsque le 91 milieu et/ou la partie du corps qui présente une altération ont un pH supérieur à 1, 2, 3, 4, 5, 6, 7, 8, 9, 10, 11, 12. 13 ou 14. [0735] Dans d'autres cas encore, la cinétique d'altération est la disparition ou la réduction du nombre de particules, de préférence de grosses particules, dans certains cas de particules plus grandes que 1010, 10-5, 10-3, 10-2, 104, 1, 2, 5, 10, 50, 102 ou 103 nm, dans certains autres cas de particules inférieures à 10I0, 105, 103, 102, 50, 20, 10, 5, 2 ou 1 nm. [0736] Dans certains cas, les grosses particules sont des particules pouvant avoir une propriété magnétique ferromagnétique ou ferromagnétique. [0737] Dans certains cas, la disparition de grosses particules peut être associée à la présence de grosses particules avant altération et l'absence de grosses particules après altération. [0738] Dans certains cas, le nombre de grosses particules diminue en nombre entre avant et après altération, de préférence d'un facteur au moins égal à 0,1, 1,1, 1,5, 2, 5, 10, 103, 105 ou 1010. [0739] Dans d'autres cas, le nombre de grosses particules diminue entre avant et après al- tération, de préférence d'un facteur inférieur à 101°, 105, 101, 10, 5, 2, 1,5, 1,1, 1 ou 0. [0740] Dans certains cas, la cinétique de l'altération se produit ou a lieu lorsque le milieu et/ ou la partie du corps qui changent sont la région interne ou une partie d'une cellule. [0741] Dans certains cas, la cinétique d'altération se produit lorsque les nanoparticules sont introduites dans la partie du corps d'un individu pendant plus de 1050, 1010, 105, 10', 1, 5, 10, 1W ou 105 minute(s). [0742] Dans certains autres cas, la cinétique d'altération se produit lorsque les nano- particules sont introduites dans la partie corporelle d'un individu pendant moins de 10 50 1010, 105, 10, 1, 10 ', 102, 10 3 ou 10 5 minute(s). [0743] Dans certains cas, la cinétique d'altération se produit lorsque les particules sont in- troduites dans la partie corporelle d'un individu et exposées à un rayonnement pendant plus de 105°, 1010, 105, 10', 1, 5, 10, 10' ou 10' minute (s). [0744] Dans certains autres cas, la cinétique d'altération se produit lorsque les particules sont introduites dans la partie corporelle d'un individu et exposées à un rayonnement pendant moins de 105°, 1010, 105, 10, 1, 101, 10', 103 ou 10 ' minute (s). [0745] L'invention concerne également le procédé selon l'invention, dans lequel l'étape a) est réalisée: [0746] - par une internalisation cellulaire, préférentiellement dans un lysosome, et/ou [0747] - à pH acide et/ou [0748] - à une température qui diffère d'au moins 1 °C de la température physiologique et/ou [0749] - par ou en présence d'un enzyme ou de matériel biologique altérant, et/ou [0750] - par ou en présence de produits chimiques altérants. [0751] L'invention concerne également le procédé selon l'invention, dans lequel la quantité 92 de composé libérée par la nanoparticule est supérieure à: [0752] - 0,1% de la quantité initiale de composé après l'étape a), la quantité initiale de composé étant la quantité de composé liée à la nanoparticule avant la réalisation de l'étape a), et/ou [0753] - 1% de la quantité initiale de composé après l'étape h), la quantité initiale de composé étant la quantité de composé liée à la nanoparticule avant la réalisation de l'étape a) et/ou de l'étape h). [0754] L'invention concerne également le procédé selon l'invention, dans lequel la nano- particule a la faculté de libérer un composé plus élevé lorsque ladite nanoparticule est altérée et/ou de taille réduite, préférentiellement après ou avec ou au cours de l'étape a), que lorsque elle n'est pas altérée et/ou n'est pas réduite en taille, préférentiellement avant ou sans l'étape a). [0755] L'invention concerne également le procédé selon l'invention, dans lequel la per- turbation physico-chimique est choisie parmi: [0756] i) une variation de l'environnement de la particule altérée comprenant la nano- particule altérée et/ou le composé altéré et/ou la liaison altérée, et/ou [0757] ii) un rayonnement appliqué sur ladite particule altérée. [0758] Dans un mode de réalisation de l'invention, la perturbation physico-chimique est une variation de l'environnement de la particule. [0759] Dans un mode de réalisation de l'invention, la variation de l'environnement de la particule selon l'invention est une variation de pH de cet environnement. [0760] Dans certains cas, la variation de l'environnement de la particule selon l'invention est une augmentation du pH de cet environnement. [0761] Dans certains autres cas, la variation de l'environnement de la particule selon l'invention est une diminution du pH de cet environnement. [0762] Dans certains cas, l'amplitude de la variation du pH, de la diminution ou de l'augmentation du pH est inférieure à 14, 13, 12, 11, 10, 9, 8, 7, 6, 5, 4, 3, 2, 1 ou 0,1 unités de pH. [0763] Dans d'autres cas, l'amplitude de la variation du pH, de la diminution ou de l'augmentation du pH est supérieure à 10-5, 10-1, 1, 2, 3, 4, 5, 6, 7, 8, 9, 10, 11, 12, 13 ou 14. [0764] Dans un autre mode de réalisation de l'invention, la variation de l'environnement de la particule selon l'invention est une variation de température de cet environnement. [0765] Dans certains cas, la variation de l'environnement de la particule selon l'invention est une augmentation de la température de cet environnement. [0766] Dans certains autres cas, la variation de l'environnement de la particule selon l'invention est une diminution de la température de cet environnement. [0767] Dans certains cas, l'amplitude de la variation de température, de la diminution ou de 93 l'augmentation de la température, préférentiellement de l'environnement dc la particule, du composé et/ou de la nanoparticulc, peut être inférieure à 1050, 1010, 500, 400, 300, 200, 100, 50, 25, 10, 5, 1 ou 0,1 °C, de préférence par cm, de partie du corps ou par ml ou par cm, de suspension ou de matrice ou de région comprenant la particule. [0768] Dans certains autres cas, l'amplitude de la variation de température, de la diminution ou de l'augmentation de la température, préférentiellement de l'environnement dc la particule, de la particule, du composé et/ou de la nanoparticulc, peut être supérieure à 10-5°, 10-10, 10-5, 10-1, 1, 5, 10 ou 102 °C, préférentiellement par cm, de partie du corps ou par ml ou cm, de suspension ou de matrice ou de région comprenant la particule. [0769] Dans un autre mode de réalisation de l'invention, la variation de l'environnement de la particule selon l'invention est une variation du potentiel rédox. [0770] Dans certains cas, la variation de l'environnement de la particule selon l'invention est une augmentation du potentiel rédox de cet environnement. [0771] Dans certains autres cas, la variation de l'environnement de la particule selon l'invention est une diminution du potentiel rédox dc cet environnement. [0772] Dans certains cas, l'amplitude de la variation du potentiel d'oxydoréduction, de son augmentation ou de sa diminution est inférieure à 1000, 100, 10, 5, 2, 1, 0,1 ou 0,01 V. [0773] Dans d'autres cas, l'ampleur dc la variation du potentiel redox, de son augmentation ou de sa diminution est supérieure à 105°, 10 10, 105, 10 2, 10 1, 1, 5 ou 10 V. [0774] Dans un mode de réalisation de l'invention, la variation de l'environnement de la particule selon l'invention est une variation de la viscosité, préférentiellement de la viscosité dynamique de cet environnement. [0775] Dans certains cas, la variation de l'environnement de la particule selon l'invention est une augmentation de la viscosité de cet environnement. [0776] Dans certains autres cas, la variation de l'environnement de la particule selon l'invention est une diminution de la viscosité de cet environnement. [0777] Dans certains cas, l'amplitude de la variation de viscosité, de l'augmentation de la viscosité ou de la diminution de la viscosité, est inférieure à 1020, 101°, 105, 10', 102, 10, 10 1, 10', 10 10°, 10 ° OU 102° Pa.s. [0778] Dans d'autres cas, l'amplitude de la variation de viscosité, de l'augmentation ou de la diminution de la viscosité, est supérieure à 1020, 10 10, 105, 10', 102, 10', 1, 5, 10, 101, 106, 109 ou 1020 Pa.s. [0779] Dans un mode de réalisation de l'invention, la variation de l'environnement de la particule selon l'invention est une variation de la composition chimique de cet environnement, préférentiellement une variation de la concentration d'au moins une substance dans cet environnement. [0780] Dans certains cas, la variation de l'environnement de la particule selon l'invention 94 peut être une augmentation de la concentration d'au moins une substance dans cet environnement. [0781] Dans certains autres cas, la variation de l'environnement de la particule selon l'invention peut être une diminution de la concentration d'au moins une substance dans cet environnement. [0782] Dans certains cas, l'ampleur de la variation, de l'augmentation ou de la diminution de la concentration d'au moins une substance dans cet environnement, est inférieure à 1050 , 1020, 1010, 10s, 100, 10, 1, 101, 10-2, 10-3, 10-6 ou 10-9M, mole par litre, micromolc par litre, nano-molc par litre, mole par millilitre, micromolc par millilitre, nano-mole par millilitre, mole par mètre cube, mole par décimètre cube, mole par centimètre cube ou mole par millimètre cube, compris préférentiellement dans la partie du corps, ou dans la suspension, la matrice ou la région comprenant la particule. [0783] Dans d'autres cas encore, l'ampleur de la variation, de l'augmentation ou de la di- minution de la concentration d'au moins une substance dans cet environnement est supérieure à 105°, 1020, 1010, 10 s, 10', 1, 10, 102, 10', 106 ou 109M, mole par litre, micromolc par litre, nanomolc par litre, mole par millilitre, micromolc par millilitre, nanomole par millilitre, mole par mètre cube, mole par décimètre cube, mole par centimètre cube ou mole par millimètre cube, compris préférentiellement dans la partie du corps, ou dans la suspension, la matrice ou la région comprenant la particule. [0784] Dans un mode de réalisation de l'invention, la variation de l'environnement de la particule selon l'invention est une altération d'au moins 1, 2, 3, 4, 5, 10, 25, 50, 100, 500, 10', 104, las, 106, 107, 10g, 109 ou 101° substance(s) comprise dans cet environnement, où cette altération peut être une altération chimique ou structurelle et/ou l'apparition ou la disparition de substance(s) de cet environnement. [0785] Dans un mode de réalisation de l'invention, la variation de l'environnement de la particule selon l'invention est une altération de moins de 1050, 1010, 105, 10, 5, 2 ou 1 substance(s) comprise dans cet environnement. [0786] Dans un mode de réalisation de l'invention, la variation de l'environnement de la particule selon l'invention est une augmentation de la concentration en espèces radicalaires ou réactives d'un facteur d'au moins 1,001, 1,1, 1,2, 2, 5, 10 ou 10' préférentiellement par cm' de partie du corps. [0787] Dans un mode de réalisation de l'invention, la variation de l'environnement de la particule induit, produit, génère, est associée à, correspond à une variation de pH, de température, de potentiel rédox, de viscosité, de composition chimique, de concentration en espèces radicalaires ou réactives de particule, qui peut dans certains cas être plus grande pour la particule que pour son environnement, qui peut dans d'autres cas être plus faible pour les particules que pour son environnement. [0788] Selon l'invention, le rayonnement peut être: i) un rayonnement électromagnétique, ii) des forces de rayonnement acoustiques, iii) des forces de rayonnement, iv) des pressions de rayonnement, v) une irradiation, de préférence de la partie du corps, vi) une source de rayonnement, vii) un champ magnétique ou électrique, viii) un champ magnétique alternatif, ix) lumière ou lumière laser, x) lumière produite par une lampe, xi) lumière émise à une seule longueur d'onde, xii) lumière émise à plusieurs longueurs d'onde, xiii) un rayonnement ionisant , xiv) hyperfréquence, xv) radiofréquences, xvi) onde acoustique, xvii) alpha, hâta, gamma, rayons X, neutron, proton, électron, ion, neutrino, muon, méson, particules de photon ou rayonnement, ou xviii) onde acoustique , infrason, son, ultra-son ou hyperson. [0789] Dans certains cas, le rayonnement selon l'invention peut avoir une intensité su- périeure à 1 F.LT, 10 Fif, 100 p.T, 1 mT, 10 mT, 100 mT, 1 T, 5 T, 10 T ou 100 T. [0790] Dans certains autres cas, le rayonnement selon l'invention peut avoir une intensité in- férieure à 1020, 105, 102, 10, 1, 101, 10-3 ou 10-9T. [0791] Dans certains autres cas, le rayonnement selon l'invention peut avoir une puissance supérieure à 101°, 105,10', 0,01, 0,1, 1, 10, 102, 10', 105 ou 107 Gy ou Gy par cm' de partie du corps ou Gy par gramme de partie du corps ou Gy par cm' de particule ou Gy par gramme de particule ou Watt ou Watt par ce de partie du corps ou Watt par gramme de partie du corps ou Watt par cm' de particule ou Watt par gramme de particule. [0792] Dans certains autres cas, le rayonnement selon l'invention peut avoir une puissance inférieure à 10100, 105°, 101°, 105, 102, 10, 1, 10 ou 105 Gy ou Gy par cm' de partie du corps ou Gy par gramme de partie du corps ou Gy par cm' de particule ou Gy par gramme de particule ou Watt ou Watt par cm' de partie du corps ou Watt par gramme de partie du corps ou Watt par cm' de particule ou Watt par gramme de particule. [0793] Dans certains autres cas, le rayonnement selon l'invention peut avoir une énergie su- périeure à 101°, 105., 101, 0,01, 0,1, 1, 10, 102, 10', 105 ou 107J ou J par cm' de partie du corps ou J par gramme de partie du corps ou J par cm' de particule ou J par gramme de particule. [0794] Dans certains autres cas, le rayonnement selon l'invention peut avoir une puissance inférieure à 10100, 105°, 101°, 105, 102, 10, 1, 10 ou 105J ou J par cm' de partie du corps ou J par gramme de partie du corps ou J par cm' de particule ou J par gramme de particule. [0795] Dans un mode de réalisation de l'invention, le rayonnement est appliqué pendant un laps de temps supérieur à 105°, 101°, 105,10', 1, 5, 10, 101, 10' ou 101° seconde(s), minute(s), heure(s), jour(s), mois(s) ou année(s). [0796] Dans un autre mode de réalisation de l'invention, le rayonnement est appliqué pendant un laps de temps inférieur à 1050, 10w, 105, 102, 5, 2, 1, 10', 105 ou 1010 seconde(s), minute(s), heure(s), jour(s), mois(s) ou année(s). 96 107971 L'invention concerne également le procédé selon l'invention, clans lequel la nano- particule initiale est choisie parmi: [0798] - un magnétosome composé d'oxyde de fer, préférentiellement soit de la magnétite, préférentiellement de formule chimique Fe304, soit de la maghémitc, préférentiellement de la formule chimique Fc,03, ou d'une composition intermédiaire entre maghémite et magnétite, ou [0799] - un magnétosome composé de sulfure de fer, préférentiellement de greigite, préfé- rentiellement de formule chimique FenFe1Il,S4, [0800] où l'oxyde de fer et/ou le sulfure de fer est ou sont préférentiellement cristallisés, par- tiellement ou totalement. [0801] Dans encore un autre mode de réalisation de l'invention, la ou les propriétés ou carac- téristiques, de préférence, de la particule ou du procédé, décrites préférentiellement dans chaque mode de réalisation individuel, section ou phrase de cette demande de brevet peuvent être combinées pour aboutir à une combinaison de propriété(s) ou des caractéristiques, préférentiellement de la particule ou du procédé. [0802] Dans encore un autre mode de réalisation de l'invention, lorsqu'une entité telle que le composé, la substance, la particule, la liaison, la nanoparticule, le rayonnement possède une propriété avec une valeur de Pl supérieure, plus longue ou plus grande d'un facteur à une propriété, préférentiellement de cette entité, avec une valeur de P2, cela signifie que: P1 = a.P2 (a préférentiellement supérieur à 1) ou Pl = a + P2 (a préférentiellement supérieur à 0). [0803] Dans encore un autre mode de réalisation de l'invention, lorsqu'une entité telle que le composé, la substance, la particule, la liaison, la nanoparticule, le rayonnement a une propriété avec une valeur de PI inférieure, inférieure ou inférieure d'un facteur à une propriété, préférentiellement de cette entité, avec une valeur de P2, cela signifie que: PI = 13.P2 (Ppréférentiellement inférieur à 1), PI = P2 /13 (13 préférentiellement plus grand que 1), Pl = P2-13 (p préférentiellement plus grand que 0) ou PI = 13- P2. [0804] Dans certains cas, PI, P2, cx.P2, a+P2, P.P2, P243, P2-13, et/ou 13-P2 peuvent être ou désigner les valeurs absolues de Pl, P2, ct.P2, a-FP2, 13.P', P,-13, et/oup-P,. [0805] L'invention sera décrite plus en détail par les figures et les exemples non limitatifs suivants. Brève description des dessins [0806] Figure 1: Pour les chaînes de magnétosomes extraites de bactéries magnétotactiques (CM), histogramme de taille, (a), image au microscope TEM, (b) et pourcentage d'endotoxine libérée après une SM, (c). Pour les magnétosomes traités au HC1, histogramme de taille, (d), image TEM, (e) et pourcentage d'endotoxine libérée après une SM, (f). Pour les nanoparticules d'oxyde de fer synthétisées chimiquement (IONP), 97 l'histogramme de taille (g), l'image TEM (h) et le pourcentage d'endotoxines libérées après une SM, (i). La SM (session magnétique) consistait en l'application d'une AMF (champ magnétique alternatif) de 200 kHz et de 27 mT pendant 30 minutes. [0807] Figure 2: (a), (h), images TEM et histogramme de taille associé de cellules U87-Luc incubées avec des magnétosomes pendant 24 heures. Dans (h), les magnétosomes sont internalisés dans une cellule, à l'intérieur d'unc vésicule intracellulaire. (c), Pourcentage de fer internalisé dans les cellules U87-Luc, lorsque ces cellules ont été mises en contact avec 700 pg de CM ou IONP pendant 24 heures, et n'ont pas été soumises à une SM (W/o SM) ou soumises à une SM (avec SM). (d), Pourcentage de cellules vivantes mesurées à la suite d'un traitement dans lequel les cellules U87-Luc ont été mises en contact avec 700 pg/mL d'IONP ou de CM pendant 24 heures et exposés (ou non) à une SM. Les paramètres de SM sont les mêmes que ceux de la légende de la Fig. 1. [0808] Figure 3: Pour les souris ayant reçu du glucose sans SM ou avec 3 ou 15 SM, va- riations de la BLI tumorale suivant le jour d'implantation des cellules tumorales (0 correspondant à D-8), (a), variation de température mesurée au cours de chaque SM, (h), taux de survie après le jour de l'implantation des cellules tumorales, (c). Pour les souris ayant reçu IONP sans SM ou avec 3 ou 15 SM, variations de la BLI tumorale après le jour d'implantation des cellules tumorales, (a), variation de la température mesurée pendant chaque SM, (h), taux de survie après le jour de l'implantation des cellules tumorales , (c). [0809] Figure 4: Pour les souris ayant reçu une MC sans SM ou avec 3 ou 15 SM, va- riations de la BLI tumorale après le jour d'implantation des cellules tumorales, (a), variation de la température mesurée au cours de chaque SM, (b), taux de survie après le jour d'implantation des cellules tumorales, (c). Dans l'encart (c), deux images histologiques représentatives d'une lame de cerveau d'une souris euthanasiée 250 jours après l'implantation de cellules tumorales. Les deux montrent une absence de tumeur. Une image montre la présence de CM tandis que l'autre manque de CM. [0810] Figure 5: (a), Images au microscope électronique à balayage d'une coupe de cerveau prélevée à J30 chez une souris traitée par administration de CM, montrant des cellules et un CM. (b), Distribution de taille des magnétosomes déduite de (a). [0811] Figure 6: (a), Images au microscope électronique à balayage d'une section du cerveau prélevée sur une souris traitée par administration de CM suivie de 15 MS à J30, chaque MS consistant en l'application d'un AMF de 200 kHz et 27 mT appliqué pendant 30 minutes, montrant des cellules et CM. (b), Distribution de taille des magnétosomes déduite de (a). [0812] Figure 7: Schéma de principe montrant un procédé pour augmenter la libération d'au moins un composé lié initialement à au moins une nanoparticule, ledit composé et/ou 98 ladite nanoparticule contenant au moins un ingrédient actif (M), ledit procédé comprenant au moins une l'une des étapes consistant à: [0813] - altération de ladite nanoparticule et dudit composé conduisant à une réduction de taille de ladite nanoparticulc, préférentiellement sans réduction de la taille dudit composé, et conduisant à l'affaiblissement ou à la rupture de ladite liaison entre ledit composé et ladite nanoparticule, [0814] - première libération partielle d'une première partie dudit ou desdits composés de ladite nanoparticule, pour laquelle ladite liaison entre ledit composé et ladite nanoparticule est entièrement rompue, la deuxième partie dudit composé altéré est le ou les composés encore faiblement liés ladite nanoparticule, [0815] - irradiation de ladite nanoparticule dégradée et réduite en taille et de ladite seconde partie du ou des composés dégradés restant à la surface de ladite nanoparticule dégradée et réduite en taille, [0816] - deuxième libération partielle de ladite deuxième partie du(des) composé(s) dégradé(s) et irradié(s), [0817] le pourcentage total de libération des composés étant plus élevé lors des étapes 1) et 2), préférentiellement successivement, que lors de la réalisation de l'étape 3). [0818] Sur la figure 7) avant l'étape 1) ou 3), les composés sont fortement liés, préféren- tiellement de manière covalente à la nanoparticule étant de préférence un magnétosome (par exemple Fe304 ou Fe3S4)- Cette liaison forte, préférentiellement covalente, est montrée avec 3 liaisons. [0819] Sur la figure 7), les composés sont soit libérés de la nanoparticule à l'étape 1) (première libération partielle), soit ils sont toujours liés à la nanoparticule via un lien à l'étape 3) (représentés avec une liaison au lieu de trois). [0820] Dans la figure 7) à l'étape 2), les composés liés restants sont soit libérés de la nano- particule (deuxième libération partielle), soit une minorité desdits composés liés restants sont toujours liés à la nanoparticule via un lien (représenté avec une liaison au lieu de trois liaisons). [0821] L'effet technique de la altération (étape 1) est d'affaiblir la liaison entre la nano- particule altérée et le composé altéré, afin de rendre l'irradiation plus efficace à l'étape 2, c'est-à-dire d'augmenter la libération des composés contenant le principe actif à partir des nanopanicules. [0822] L'étape de radiation 3 conduit à une faible libération de composés, tandis que la com- binaison successive des étapes 1 et 2 conduit à une forte libération de composés. [0823] Figure 8: Schéma illustrant le procédé d'obtention d'une particule altérée comprenant au moins l'une des étapes suivantes: a) application d'une altération sur au moins une particule initiale comprenant au moins une nanoparticule initiale et au moins un composé initial libérable, lié initialement à ladite nanoparticule initiale par 99 l'intermédiaire d'un liaison initiale, [3) obtention d'au moins une particule altérée comprenant au moins une nanoparticule altérée et au moins un composé altéré libérable, une première libération partielle générant la libération d'une première partie d'un composé altéré lors de l'altération, lesdits composés altérés étant divisés entre: i) une première partie de composés altérés comprenant des composés altérés libérés de la nanoparticule altérée, et ii) une seconde partie de composés altérés comprenant des composés altérés liés à la nanoparticule altérée par une liaison altérée, ladite particule initiale, particule altérée, et/ou particule altérée et perturbée comprend au moins un ingrédient actif (M). La liaison initiale est représentée par trois liaisons et la liaison altérée par deux liaisons uniquement. [0824] Figure 9: Schéma illustrant le procédé d'obtention d'une particule altérée et perturbée comprenant au moins l'une des étapes suivantes: n) application d'une perturbation physico-chimique sur ladite particule altérée, [3) obtention d'au moins une particule altérée et perturbée, comprenant au moins une nanoparticule altérée et perturbée et au moins un composé altérable et perturbé libérable, dans lequel une seconde libération partielle génère la libération d'une seconde partie de composés altérés et perturbés au cours d'une perturbation physico-chimique, lesdits composés altérés et perturbés étant répartis entre: i) le groupe 1 de la seconde partie des composés perturbés comprenant des composés altérés et perturbés liés à la nanoparticule altérée et perturbée via une liaison altérée et perturbée, et ii) le groupe 2 de la seconde partie de composés altérés et perturbés comprenant des composés altérés et perturbés libérés par la nanoparticule altérée et perturbée, dans lequel ladite particule initiale, particule altérée et/ou particule altérée et perturbée comprennent au moins un ingrédient actif (M). La liaison altérée est représentée par deux liaisons et la liaison altérée et perturbée est représentée par une seule liaison. [0825] Figure 10: Schéma illustrant le procédé d'obtention d'une particule altérée et perturbée comprenant au moins l'une des étapes suivantes: u) application d'une perturbation physico-chimique sur ladite particule altérée, (3) obtention d'au moins une particule altérée et perturbée, comprenant au moins une nanoparticule altérée et perturbée et 100% du composé altéré et perturbé libéré, lorsque tous les composés altérés et perturbés sont libérés de la nanoparticule altérée et perturbée (c'est-à-dire que le groupe 1 n'existe pas dans ce mode de libération). La liaison altérée est représentée par deux liaisons et la liaison était entièrement cassée (non plus indiquée) pour les composés altérés et perturbés libérés, divisés en cieux catégories: une première catégorie de composés altérés, provenant de la première libération partielle du composé altéré et non libéré par perturbation physico-chimique de la nanoparticule altérée et perturbée, et d'une deuxième catégorie de composés altérés et perturbés, provenant de la deuxième libération totale des composés altérés et perturbés. (M) est l'ingrédient actif. Le lien altéré est représenté par deux liens. Les composés altérés et perturbés libérés ne présentent. plus aucune liaison aux nanoparticules. La seconde libération totale représente 100% de la seconde partie des composés altérés non libérés lors de l'étape d'altération mais qui ont été libérés pendant/après l'étape de perturbation physico-chimique. EXEMPLES: [0826] Les nanothérapies contre le cancer ont donné des résultats encourageants, notamment dans le traitement du glioblastomc par hyperthermie magnétique. Pour être optimaux, ces traitements nécessitent que les nanoparticulcs restent suffisamment longtemps dans la tumeur pour induire une activité antitumoralc forte et persistante jusqu'à la disparition complète de la tumeur. Dans le même temps, les nanoparticulcs doivent également être éliminées. Leur accumulation à long terme dans une partie spécifique de l'organisme doit être évitée. Un tel ajustement des propriétés de bio-distribution des nanoparticules peut être obtenu en utilisant des nanoparticulcs progressivement capturées et dégradées par l'organisme. Cependant, un tel comportement est souvent associé à une réduction de la taille, de la cristallinité, du pouvoir chauffant et de l'efficacité anti-tumorale des nanoparticulcs. À la connaissance de l'auteur, il n'a pas encore été démontré que les nanoparticulcs pourraient maintenir une activité antitumorale efficace dans des conditions d'altération et/ou de réduction de taille. [0827] Nous introduisons ici des nanoparticulcs qui demeurent efficaces contre la tumeur même après leur dégradation in vitro et in vivo par un mécanisme de libération de substances immunostimulantcs sous l'application d'un champ magnétique alternatif (AMF). Du fait de l'utilisation de bactéries rnagnétotactiques gram-négatives pour les synthétiser, ces nanoparticulcs, appelées magnétosomes, sont constituées d'un noyau d'oxyde de fer minéral entouré d'une couche constituée d'un matériau biologique, principalement constitué de lipides, de protéines et d'endotoxines. Pour déterminer si la libération d'endotoxines est altérée dans des conditions d'altération, un tel mécanisme a été étudié pour deux types de suspensions de magnétosomes, non traitées ou partiellement dissoutes en les mélangeant avec une solution de HC1. De plus, pour examiner l'effet de l'internalisation cellulaire sur la taille et la cytotoxicité des magnétosomes, des magnétosomes ont été mis en contact avec des cellules tumorales du glioblastome U87-Luc, suivies (ou non) d'une session magnétique (SM). La viabilité cellulaire et la taille des magnétosomes résultant d'un tel traitement ont ensuite été mesurées. Des études in vivo ont également été menées sur des souris portant des tumeurs de 2 mnf de glioblastome U87-Luc intracrâniennes implantées, qui ont reçu 40 !ig d'une suspension de magnétosomes suivie de 3 ou 15 SM. Bien que l'on ait observé une augmentation modérée de la température au cours des 3 premières SM (0,5 à 3 ° C), la température n'a pas varié pendant les suivantes. Ces conditions 101 d'augmentation modérée de la température n'ont pas empêché l'activité antitumorale de rester persistante au cours des différentes SM, conduisant à la disparition totale de la tumeur chez 50% des souris traitées après 15 SM. Pour examiner la présence éventuelle d'une réponse immunitaire agissant contre la tumeur et la cinétique de dégradation et/ou d'altération et/ou de réduction de taille des magnétosomes, des analyses histologiques et structurelles ont été effectuées par microscopie optique et électronique à balayage sur des tranches de cerveau provenant de souris traitées avec injection de magnétosome suivie (ou non) d'hyperthermie magnétique. Enfin, afin de confirmer ou d'infirmer le rôle hypothétique des endotoxines dans l'activité antitumorale, les résultats obtenus avec le magnétosome ont été comparés à ceux recueillis dans les mêmes conditions mais en utilisant des nanoparticules synthétisées chimiquement (BNF-Starch) sans endotoxines au lieu des magnétosomes. Résultats et discussion [0828] Synthèse et caractérisation de nanoparticules (magnétosomes) à forte concentration en endotoxines. [0829] La préparation de la suspension de magnétosomes a impliqué les étapes suivantes: i), croissance des bactéries magnétotactiques ATVIB-I Magnelaspirillum Magnetotactictun (ATCC 700264) pendant 7 jours, ii), récolte d'un culot concentré de ces bactéries, iii), lyse de ces bactéries sous sonication à 0 °C pendant 2 heures à 30W, iv), isolation des chaînes dc magnétosomes (CM) des débris organiques cellulaires à l'aide d'un aimant, v), remise en suspension dc CM dans une solution injectable stérile contenant 5% de glucose, et vi) stérilisation partielle de la suspension dc CM en exposant la suspension de CM à une irradiation UV pendant 12 h. Pour déterminer la composition de CM, les mesures d'absorption infrarouge ont d'abord été effectuées sur une suspension lyophilisée de CM, qui a été dénaturée et solubilisée avec du KBr. Le spectre d'absorption infrarouge de CM présente les caractéristiques suivantes: i), bandes Amide I et Amide II dues à l'absorption des protéines à 1650 cm' et 1530 cm', ii), bandes d'absorption dues aux lipopolysaccharide (LPS) ou phospholipides contenus dans la membrane du magnétosome à 1050 cm' et 1250 cm', iii), un pic à 580 cm-1 attribué à la maghérnite ou à la magnétite. Ces résultats suggèrent une composition de magnétosomes constituée d'un noyau minéral d'oxyde de fer, composé de maghérnite et/ou de magnétite, entourée de matériel biologique et contenant des endotoxines (LPS), qui lie les magnétosomes ensemble, en accord avec la composition de magnétosomes rapportée ailleurs. Une analyse CHNS de CM a également confirmé la présence d'un pourcentage de 12% de matière carbonée entourant le noyau minéral du magnétosome. De plus, comme on peut le constater sur l'image MET d'une suspension de CM séchée déposée sur une grille de carbone, les magnétosomes sont caractérisés d'une part par une organisation en chaînes empêchant leur agrégation, et d'autre part par une dis- 102 trihution en tailles bimodale avec deux pics centrés à 22 et 40 nm (Figure 1 (a)), donnant menant à des nanoparticules de tailles suffisamment grandes pour produire un comportement ferrimagnétique à température ambiante, c'est-à-dire avec Hc (coercivité) - 20 mT et Mi/Ms (rapport entre aimantation remanente et aimantation à saturation) - 0.3. La stabilité de CM en suspension, indispensable pour une administration efficace, est révélée d'abord par le comportement de la variation du potentiel zêta de cette suspension en fonction du pH, qui présente un comportement bien défini et reproductible, c'est-à-dire une diminution à partir de 20 mV à pH 2 à -35 mV à pH 12, puis par l'absorption de cette suspension, mesurée à 480 nm, qui diminue modérément, c'est-à-dire moins de 30%, dans les 20 minutes qui suivent l'homogénéisation de cette suspension (données non présentées). Compte tenu de la concentration élevée d'endotoxines dans une suspension de CM, c'est-à-dire 2 000 EU par mg par ml, ainsi que de la puissance de chauffage élevée du magnétosome, nous avons étudié si le CM pouvait à la fois libérer des endotoxines et produire de la chaleur à la suite d'une SM. Pour l'étude de chauffage, 2 pl contenant 40 µg de CM mélangés dans de l'eau ont été introduits dans un pied à coulisse et exposés pendant 600 secondes à une AMF de 200 kHz et une intensité de 20 mT pour s'approcher des conditions de traitement in vivo. Fait intéressant, bien qu'un tel traitement ait entraîné une puissance de chauffage significative, caractérisée par une augmentation de la température sur l'ensemble de la SM (AT) et un taux d'absorption spécifique (SAR) de AT 33 ° C et SAR - 57 W/gFe (tableau 1), elle a produit une libération modérée d'endotoxines, estimée Q'/Q, - 0,5% (Figure 1 (c) an table 2), où Q est la quantité d'endotoxines contenues dans le surnageant d'une suspension de CM après SM, et Q est la quantité d'endotoxines compris dans une suspension de CM. [0830] Magnétosomes traités dans des conditions imitant la dégradation et/ou l'altération et/ou la réduction de la taille in vivo montrent une capacité accrue à libérer des endotoxines. [0831] Pour tenter d'approcher des conditions in vivo de dégradation et/ou altération et/ou réduction de taille des magnétosomes, nous avons introduit 3 mg en fer de CM dans une solution contenant 50 mL de HC1 10 mM à pH 1. Nous avons ensuite soniqué cette suspension pendant 5 minutes à 10 W, à l'aide d'un doigt à ultrasons. Après avoir laissé le mélange pendant une nuit à 50 °C, nous avons recueilli les magnétosomes partiellement dissous à l'aide d'un aimant. Comme on peut le voir sur l'image MET de la figure 1(e) et l'histogramme de taille correspondant (figure 1(d)), ces magnétosomes semblent avoir perdu leur arrangement en chaîne, pour être plus arrondis et moins facettés que ceux non traités, et possèdent une distribution de taille centrée à 37 nm, monomodale, moins large et contenant un pourcentage plus faible de petits magnétosomes par rapport aux magnétosomes non traités de la figure 1(a). Les ma- 103 gnétosomes semblent être attaqués par HCI différemment selon leur taille. Bien que le traitement à l'HCI entraîne la disparition des plus petits magnétosomes, il ne provoque pas une variation importante de la taille des plus gros, mais semble en altérer la surface, comme cela est déduit les différences de formes de magnétosomes observées entre les figures 1(b) et 1(e). Le plus intéressant est que, lorsque les magnétosomes traités au HCI sont chauffés par l'AMF dans les mêmes conditions que celles décrites pour les CM au paragraphe 2.1, le pourcentage d'endotoxines qu'elles libèrent dans le surnageant après une SM est estimé à QAD/Q,,, - 7% (Figure 1(0 and table 2), où QA,' est la quantité d'endotoxines contenues dans le surnageant de la suspension de nanoparticules altérées et perturbées et QAI est la quantité d'endotoxines contenues dans la suspension de particules altérées. QAD/QA, est plus grande que la valeur ()IQ; - 0,5% mesurée pour les magnétosomes non traités (figure 1(c)). Le traitement à l'HCI pourrait avoir favorisé la libération d'endotoxines par les magnétosomes. Avant un tel traitement, les endotoxines pourraient éventuellement être piégées dans la membrane biologique entourant le noyau minéral du magnétosome, puis la membrane pourrait être partiellement dénaturée, permettant ainsi aux endotoxines de s'échapper plus facilement. [0832] Synthèse et caractérisation de nanoparticules (IONP) à faible concentration en endotoxines. [0833] Les IONP, qui sont des nanoparticules de synthèse chimique achetées à Micromod (BNF-Starch, référence: 10-00-102), se caractérisent par une série de caractéristiques différentes de celles des CM. Ils sont composés d'un noyau d'oxyde de fer entouré d'hydroxy-méthylamidon, comme le montre l'analyse du spectre FT-IR des IONP, qui présente un pic à 607 cm' attribué à l'oxyde de fer et deux pics à 1022 cm' et 1150 cm ' en raison du polymère d'amidon. Comparé au CM, le pourcentage de matière carbonée dans le PNI est inférieur à 8,5%, comme le révèlent les mesures CHNS. En outre, comme déduit de l'image TEM de la figure 1 (g) et de l'histogramme associé (figure 1 (h)), la majorité des IONP sont plus petites que CM, c'est-à-dire que la taille moyenne des IONP est de 20 nm et que les IONP s'organisent en petits agrégats bien dispersés, une organisation qui diffère de l'organisation des CM en chaînes. Malgré leurs différences d'organisation et leurs valeurs de potentiel zêta qui sont supérieures à celles des CM pour 4 d SM à15 SM 0 2 pl, 20 mg,inIL en fer IONP (in vivo} I SM à 12 SM ^ 0 2 pl, 20 me/nit-en fer Table 1 108911 Table 2:Tableau 2: Pour une suspension de CM (chaines de magnélosomes extraites de bactéries magnétotactiques) ou IONP (nanoparticules synthétisées chimiquement), quantité d'endotoxines dans la suspension initiale de nanoparticules avant altération par traitement par HCI, Q, quantité d'endotoxines dans des suspensions de nanoparticules altérées après altération par traitement par HCI, Q,,h quantité d'endotoxines retirées des nanoparticules initiales par altération, QA2 = - QA , quantité d'endotoxines dans le surnageant de suspension de nanoparticules perturbées, Q. quantité d'endotoxines dans le surnageant de suspension de nanoparticules altérées et perturbées, Q. lorsque l'application de la perturbation physico-chimique consiste en une SM. Pourcentage de libération d'endotoxines pour les CM exposées à une altération et/ou à une perturbation physico-chimique, ()SQL (étape d'altération), ()AD/QI (étape de perturbation physico-chimique). Pourcentage de libération d'endotoxines 118 pour les CM exposées à une perturbation physico-chimique, Qin. Pourcentage de libération d'endotoxines pour les PONP exposés à des perturbations physico-chimiques, Q'/Q,. La SM consiste en l'application d'un ÀMF de 200 kHz et de 27 mT pendant 30 minutes. [0892] Endotoxines = composés [0893] QA,A), : Pour CM, pourcentage d'endotoxines libérées après l'étape d'altération rela- tivement à la quantité d'endotoxines dans la particule initiale; [0894] QA,'/Qm: Pour CM, pourcentage d'endotoxines libérées après les étapes d'altération et de perturbation physico-chimique relativement à la quantité d'endotoxines dans la particule altérée; [0895] QI(); : Pour CM ou IONP, pourcentage d'endotoxines libérées après l'étape de per- turbation physico-chimique relativement à la quantité d'endotoxines dans la particule initiale (pas d'étape d'altération est réalisée dans cc cas). [0896] La méthode de la présente invention montre que: [0897] - Pour CM exposé aux étapes d'altération et de perturbation physico-chimique, un pourcentage de libération d'endotoxines (composés altérés) de la nanoparticulc altérée de 94% en performant l'étape d'altération, suivi d'un pourcentage de libération des endotoxines des nanoparticules altérées et perturbées de 7% des 94% en performant l'étape de perturbation physico-chimique, comme illustré dans les figures 7 à 10. [0898] - For CM exposées à l'étape de perturbation physico-chimique, [0899] un pourcentage de libération d'endotoxines (composés) de 0.5% en performant l'étape de perturbation physico-chimique (une SM) en absence d'altération. [0900] - Pour IONP exposées à l'étape de perturbation physico-chimique, [0901] un pourcentage de libération des endotoxines (composés) de 0.25% en pertbrmant l'étape de perturbation physico-chimique (une SM) en absence d'altération. Tableau 2: [0902] 119 Pourcentage d'endotoxines libérées par les nanop articules en suspension Suivant une session d'hyperthermie magnétique Table 2 rad; LE EU 10' EU NA. = ki5 EU Hutten de la ttoantiaë Ç Pourcentage Quantité. Queutera Quantité Quantité metixode d'endotoxines 'endotoxines d'endotoxines &endotoxines d'endotoxines i d'endotoxines ! suçote, 3 dans la '. dans la erdeueedes 1 dans Je dans le i: libéreet altération: suspension ee suspension de nanogarticutes ç surnageant de surnageant de Ç iik) elB190133ltiCttie nanoparticules initiales par ç ila %rudiments suspensions de ii. Perturbation s initiales Ç altérées altération i de isanadartibuies IM 3ECO (Witt} bElliti 'ta-nogartioules alteiéeset perturbées aerturbees 1:2P {gel Qu'Et 94% - retape Qat,' - 7 Et (-tape Di /0-ii EU n [0903] Table 3: Pourcentages de stabilité de 1 mg/mL de CM et de IONP mélangés dans de l'eau, mesurés en estimant la diminution de l'absorption à 480 nm de ces suspensions en 20 minutes. Épaisseur du revêtement de CM et IONP. Taille des IONP et CM. Point isélectrique de suspensions de CM et IONP. Table 3: [0904] meteetteerjmnnetee \\\\.% \\'. \\\\ ek%\\emememee-,i.tekk \\i.tm*,,\ememe..'% \\\ ,\>>> e % de stabilité dans Veau \'' asa, e., EpaEsseïir du (evAtements VIT') (,, 4,,,,, t ...\.:q m e eg% -frac. ;nal) eb*,'4',i e%erectri,,,,,,kA NR \:t-'t '', ' 4,,,,,.", .- w ^»:,,,,.\\.", . \\%.,,N, .,,,,,,,,St%\it ,\1%. , - - - Pontnt tsoe!ectnque (pH) 'k, SeK:KeSaaNJ 70 100 1 - 4 20 - 5 22 and 40 Table 3 [0905] Table 4: Conditions de traitement des différents groupes de souris. Table 4: [0906] 121 +H ms Application clu c&m magnétique ail arnatif .ç 27 347, 24:2 kHz, 34min) iturrujection des che nes de ruagnétmcinses foie :4> iniechnW des KSNP HS luit-Hun d'unc sointicm hotus:hue th% etioDso Euthanasie des:mn:H id i :n'utilisa en poids de 2OSSi leurs de mesure de ta hicluminescencei 7, 14, 21, 28,35, 30' 45,5 59, 15O et 259. Table 4 L a 14 12 22 1.3 29 23 28 L 4 4 e m ;Fe , Etsehmosie des sersds .. . . ', ... 8:144438e aez zo4,5 Loth .nesie. des roàuis aessakair ' u Ga 431 a 11 4 il 411 z G = cm r r 0 ;I= :01SP s IOMP wFE e tit 4 14 Gissep 1 Group 2. e,:eup Goeup 4 Goeup --,,--,,-- ettep Grasp 7 Croup S Group k [0907] Table 5: Jour de survie médian et valeur p associée, estimés pour les différents groupes de souris traitées. Table 5: [0908] 122 Table 5 0.069 42 (D34) 0391 36 (D28) 0.263 0,552 2S0(D242) 39 iD311 IONP + 3MS 35 (D27) ^ PPM' + 12M3 46 (D38) 0.001 o.nn 0.480 0.005 [0909] Table 6: Propriétés des magnétosomes après et avant altération, où les propriétés sont: i) la taille moyenne mesurée sur toute la distribution de taille (Pt) ou sur différents pics de la distribution de taille (Pl ou P2), ii) la FWHM de toute la distribution de taille (Pt) ou des différents pics de la distribution de taille (Pl ou P2), iii) taille minimale de nanoparticules de la distribution de taille totale (MM), et iv) taille maximale de nanoparticules de toute la distribution de taille (Max). Les magnétosomes 123 [0910] ne sont pas altérés (condition avant altération) ou altérés (condition après dégradation) dans les conditions suivantes: i) les suspensions de magnétosomes sont mélangées à une solution de 10 mM HCI à pH 1, ii) les magnétosomes sont mis en contact avec les cellules U87-Lue, iii) les magnétosomcs sont administrés à des tumeurs de souris sans application d'AMF, iv) les magnétosomes sont administrés à des tumeurs de souris avec des applications d'AMF. Table 6: PRES ALTERATION AVANT ALTERATION Type Av FWHM Min {nm) Max 131- int») (nml 2.5 inm) modale 17.5( el) 37.5 (P2 dominant) 27.5 (Pt) 20 {P1) 5.5 15 ?.,efl 35 let) Type Distrlb. Av FWHM Min Max Mono- lem; (nm} 15 frim) modale 37 20 2.5 55 modale 11 in dominant) 36 (P2) 23.5 (Pt} 9 [P1) 50 Mono-modale 43 17.51e2) 60 26.5 jet) 30 Mono-modale 29 17.5 50 Condition de dégradation Suspension de magnétosomes mélangée au KCl Magnetosomes mis en contact avec des cellules U137-Luc Magnetosernea administrés eux tumeurs de souris sans application de l'AMF Magnetssornes administrés aux tumeurs de sourie avec application de VAMP Taille moyenne de la distribution en taille des nanoperticules = Av Largeur à mi-hauteur de le distribution en taille des nanoperticules = FWHM Au et FWHM sont mesurés pour chaque pic individuel dans fa distribution en tailles (PI, ainsi que pour l'ensemble de la distribution en tanks (Pt) Taille maximum de la distribution en taille totale des nanopiarticulea = Max Taille minimum de la distribution en taille totale des nanoparticules s Min Table 6 [0911] Conclusion: Les exemples précédents montrent une augmentation inattendue et sur- prenante de composés capables de traiter le cancer par nano-thérapie. 124 [Revendication I] REVENDICATIONSProcédé d'augmentation de la libération d'au moins un composé, ledit composé étant initialement un composé initial lié à au moins une nanoparticule initiale, ledit composé initial lié à ladite nanoparticule initiale formant au moins une particule initiale, ladite particule initiale comprenant au moins un ingrédient actif, ledit procédé comprenant au moins l'une des étapes suivantes: a) altération de ladite particule initiale, cette étape étant associée à la modification d'au moins une propriété de ladite particule initiale, ladite altération conduisant à la formation d'une particule altérée composée d'au moins une nanoparticule altérée et d'au moins un composé altéré, où ladite particule altérée comprend au moins un ingrédient actif, ladite altération étant sélectionnée dans le groupe comprenant une ou plusieurs des étapes suivantes: i) la diminution en taille de la particule, de la taille de la particule initiale à la taille de la particule altérée, cette diminution étant telle que le rapport SAIS, ou (SI-SA)/S, est compris entre 10l'% et 99,99%, où SA et S, sont les tailles des particules altérées et initiales, respectivement, ii) la diminution du nombre de composés liés à la nanoparticule, d'un nombre ni de composés initiaux liés à la nanoparticule initiale à un nombre na de composés altérés liés à la nanoparticule altérée, où n;/n;, est compris entre 1 et 10"0. iii) la diminution de la force de liaison d'au moins une liaison entre le composé et la nanoparticule, d'une force de liaison Si d'au moins une liaison initiale entre le composé initial et la nanoparticule initiale à une force de liaison S. d'au moins une liaison altérée entre le composé altéré et la nanoparticule altérée, iv) la rupture d'au moins une liaison entre le composé altéré et la nanoparticule altérée, y) la diminution de l'énergie de dissociation de liaison entre le composé et la nanoparticule, d'une énergie de dissociation de liaison Edi entre le composé initial et la nanoparticule initiale à une énergie de dissociation de liaison Eda entre le composé altéré et la nanoparticule altérée, vi) la diminution de l'épaisseur de revêtement de la nanoparticule, d'une épaisseur de revêtement CT; de la nanoparticule initiale à une épaisseur de revêtement CT' de la nanoparticule altérée, vii) la diminution du pourcentage en masse de matière organique ou de 125 carbone de la particule altérée par rapport au pourcentage en masse de matière organique ou de carbone de la particule initiale, viii) la diminution de l'encombrement du composé lié à la nanoparticulc, d'un encombrement important du composé initial lié à la nanoparticulc initiale à un faible encombrement du composé altéré lié à la nanoparticule altérée, et/ou ix) la diminution du nombre ou de la concentration de composés N1 empêchant la libération de composés N, de la nanoparticule, d'un certain nombre de composés initiaux N1 empêchant la libération de composés initiaux N,i de la nanoparticulc initiale à un certain nombre de composés altérés Nia qui empêchent la libération de composés altérés N,' de la nanoparticulc altérée, ladite altération ayant pour résultat: x) une première libération partielle générant une première partie de composés altérés libérée de la nanoparticulc altérée, la première libération partielle étant duc à la rupture complète de la liaison entre ladite nanoparticulc altérée et la première partie dudit composé altéré, et xi) une absence de libération générant une seconde partie de composés altérés qui restent liés à la nanoparticule altérée, l'absence de libération étant due à l'absence de rupture de la liaison altérée entre ladite nanoparticule altérée et ladite seconde partie du composé altéré, où la première partie et la seconde partie des composés altérés proviennent de la particule initiale et la somme deladite première partie et deladite seconde partie desdits composés altérés représente le nombre total de composés initiaux liés à ladite nanoparticule initiale, b) appliquer une perturbation physico-chimique sur ladite particule altérée, aboutissant à la formation d'une particule altérée et perturbée, ladite particule altérée et perturbée comprenant au moins un ingrédient actif, où l'étape b) est associée à: - une absence de libération générant des composés altérés et perturbés non libérés appartenant au groupe 1 de la deuxième partie, provenant de la deuxième partie des composés altérés non libérés par altération à l'étape a) xi), dans laquelle l'absence de libération est due à l'absence de rupture de la liaison altérée et perturbée entre la nanoparticule altérée et perturbée et le groupe 1 de la deuxième partie des composés altérés et perturbés, 126 [Revendication 2] - une deuxième libération partielle générant des composés altérés et perturbés libérés appartenant au groupe 2 de la deuxième partie, qui provient de la deuxième partie des composés altérés non libérés par altération à l'étape a) xi), ladite deuxième libération partielle étant duc à la rupture complète du lien entre le groupe 2 de la deuxième partie des composés altérés et perturbés et la nanoparticulc altérée et perturbée, ou - une seconde libération totale de composés altérés et perturbés, provenant de la seconde partie de composés altérés non libérés par altération à l'étape a) xi), ladite seconde libération totale étant duc à la rupture complète de la liaison entre toutes lesdits composés altérées et perturbés et ladite nanoparticulc altérée et perturbée. Procédé d'obtention d'une particule altérée et perturbée comprenant au moins l'une des étapes suivantes: a) Application d'une altération sur au moins une particule initiale comprenant au moins une nanoparticulc initiale et au moins un composé initial libérable, qui est lié initialement à ladite nanoparticule initiale par une liaison initiale, [3) Obtention d'au moins une particule altérée, comprenant au moins une nanoparticule altérée et au moins un composé altéré libérable, où une première libération partielle générant la libération d'une première partie de composé altéré lors de l'altération, lesdits composés altérés étant répartis entre: i) une première partie de composés altérés comprenant des composés altérés libérés par la nanoparticule altérée, et ii) une seconde partie de composés altérés comprenant des composés altérés liés à la nanoparticule altérée via une liaison altérée, y) Application d'une perturbation physico-chimique sur ladite particule altérée, I) Obtention d'au moins une particule altérée et perturbée, comprenant au moins une nanoparticule altérée et perturbée et au moins un composé libérable altéré et perturbé, où une seconde libération partielle génère la libération d'une seconde partie de composés altérés et perturbés au cours de la perturbation physico-chimique, lesdits composés altérés et perturbés étant répartis entre: i) le groupe 1 de la seconde partie des composés altérés et perturbés comprenant des composés altérés et perturbés liés à la nanoparticule altérée et perturbée via une liaison altérée et perturbée, et 127 [Revendication 3] ii) le groupe 2 de la deuxième partie de composés altérés et perturbés comprenant des composés altérés et perturbés libérés par la nanoparticule altérée et perturbée, où ladite particule initiale, ladite particule altérée et/ou ladite particule altérée et perturbée comprennent au moins un ingrédient actif. Particule altérée d'être obtenue par au moins l'une des étapes a) et P) du procédé de la revendication 2, ladite particule altérée comprenant au moins une nanoparticule altérée et au moins un composé altéré, ledit composé altéré étant divisé entre: a) une première partie dudit composé altéré étant au-moins un composé altéré libéré par la nanoparticule altérée, et h) une seconde partie dudit composé altéré étant au-moins un composé altéré lié par une liaison altéré à la nanoparticule altérée, où ladite particule altérée comprend au moins un ingrédient actif, ladite particule altérée comprenant une ou plusieurs des caractéristiques suivantes: i) une taille de la particule altérée inférieure à la taille de la particule initiale, d'un pourcentage compris entre 103% et 99,99%, cc pourcentage étant SA/S, ou (S,-SA)/S,, où SA et S, sont les tailles des particules altérées et initiales, respectivement, ii) un nombre de composés altérés liés à la nanoparticule altérée, n', inférieur au nombre de composés liés à la nanoparticule initiale, ni, ni/na étant compris entre 1 et 1010. iii) une force de liaison d'au moins une liaison entre le composé altéré et la nanoparticule altérée, Sa, qui est inférieure à la force de liaison d'au moins une liaison entre le composé initial et la nanoparticule initiale, Si, iv) la rupture d'au moins une liaison entre le composé altéré et la nanoparticule altérée, y) une énergie de dissociation de liaison entre le composé altéré et la nanoparticule altérée, E,,, inférieure à l'énergie de dissociation de liaison entre le composé initial et la nanoparticule initiale, Edi, vi) une épaisseur de revêtement de la nanoparticule altérée, CT', inférieure à l'épaisseur de revêtement de la nanoparticule initiale, CTi, vii) un pourcentage en masse de matière organique ou de carbone de la particule altérée inférieur au pourcentage en masse de matière organique ou de carbone de la particule initiale, viii) un encombrement du composé altéré lié à la nanoparticule altérée qui est inférieur à l'encombrement du composé initial lié à la nano- 128 particule initiale, et/ou ix) un certain nombre de composés altérés Ni, empêchant la libération des composés altérés N,. de la nanoparticule altérée, qui est inférieur au nombre de composés initiaux Nu empêchant la libération des composés initiaux Nn, de la nanoparticulc initiale. [Revendication 4] Particule altérée et perturbée d'être obtenue par le procédé de la reven- dication 2, ladite particule altérée et perturbée comprenant au moins une nanoparticulc altérée et perturbée et au moins un composé altéré et perturbé, ladite particule altérée et perturbée comprenant au moins un ingrédient actif, où le composé altéré et perturbé est divisé en une ou plusieurs des trois catégories de composés suivantes: - catégorie A: composés altérés et perturbés, provenant de la première partie du composé altéré, qui sont libérés lors de la première libération partielle et ne sont pas libérés par une perturbation physico-chimique de la nanoparticulc altérée et perturbée, - catégorie B: un groupe 2 d'une deuxième partie de composés altérés et perturbés, provenant de la deuxième libération partielle du composé altéré qui n'est pas libéré par une altération de la nanoparticulc altérée, et ledit groupe 2 de la deuxième partie de composés altérés et perturbés est ensuite libéré de la nanoparticule altérée et perturbée par une perturbation physico-chimique, - catégorie C: un groupe 1 d'une deuxième partie de composés altérés et perturbés, provenant de la deuxième partie du composé altéré, qui n'est pas libérée pal- l'altération de la nanoparticule altérée, ni de la nanoparticule altérée et perturbée par une perturbation physico-chimique, où ledit groupe 1 n'existe pas lorsque tous les composés altérés et perturbés sont libérés de la nanoparticule altérée et perturbée. [Revendication 5] Particule selon la revendication 3 et/ou la revendication 4 pour une uti- lisation dans la fabrication d'un médicament. [Revendication 6] Particule selon la revendication 3 et/ou la revendication 4, pour une uti- lisation dans le traitement d'une maladie, de préférence une maladie infectieuse, plus préférentiellement d'un cancer. [Revendication 7] Composition pharmaceutique comprenant la particule telle que définie dans la revendication 3 et/ou la revendication 4 et un véhicule pharmaceutiquement acceptable, dans laquelle l'ingrédient actif est une quantité thérapeutiquement éfficace d'un médicament. [Revendication 8] Particule selon les revendications 3 à 6 et composition pharmaceutique 129 [Revendication 9] [Revendication 10] [Revendication 11] [Revendication 12] selon la revendication 7, dans laquelle ledit ingrédient actif est choisi dans le groupe comprenant: i) un agent de contraste, ii) un composé luminescent, iii) un médicament, iv) un dispositif médical, v) un composé cosmétique, vi) un composé thérapeutique, vii) un composé médical, viii) un composé biologique, ix) un composé diagnostique, x) un équipement ou appareil médical, xi) une composition, xii) une suspension, xiii ) un excipient, xiv) un adjuvant, xv) un composé cytotoxique, xvi) un composé non cytotoxique, xvii) un composé immunogène, xviii) un composé non immunogène, xix) un composé pharmacologique, xx) un composé non pharmaceutique, xxi) un composé métabolique, et xxii) un composé non métabolique. Particule selon les revendications 3 à 6 et composition pharmaceutique selon la revendication 7. dans laquelle la nanoparticule est un magnétosomc. Particule selon la revendication 9 et composition pharmaceutique selon la revendication 7, dans laquelle le magnétosome est composé de: - un oxyde de fer, de préférence la magnétite, de formule chimique Fe20 4, ou la maghémite, de formule chimique Fe2O3, ou une composition intermédiaire entre maghémite et magnétite, ou - un sulfure de fer, de préférence de la greigite, de formule chimique Fe" Few2S4, où l'oxyde de fer et/ou le sulfure de fer est ou sont partiellement ou totalement cristallisés. Utilisation de la particule selon les revendications 3 à 6 dans ou en tant que: i) un agent de contraste, ii) un composé luminescent, iii) un dispositif médical, iv) un composé cosmétique ou une composition, y) un composé médical, vi) un agent biologique, vii) un composé de diagnostic, viii) un équipement, un appareil ou un outil médical, diagnostique, thérapeutique ou chirurgical, ix) une composition, x) une suspension, xi) un excipient, xii) un adjuvant, xiii) un composé cytotoxique, xiv) un composé non cytotoxique, xv) un composé immunogène, xvi) un composé non immunogène, xvii) un composé pharmacologique, xviii) un composé non pharmacologique, xix) un composé métabolique, et/ou xx) un composé métabolique. Procédé selon la revendication 1, dans lequel: - l'étape a) comprend l'activation de la première partie du composé altéré libéré de la nanoparticule altérée par rupture de la liaison initiale, et/ou - l'étape b) comprend l'activation de la deuxième partie du composé 130 [Revendication 13] [Revendication 14] [Revendication 15] altéré lié à la nanoparticule altérée via une liaison altérée. Procédé selon la revendication 1, dans lequel l'altération de l'étape a) dc la particule initiale suit une cinétique d'altération ayant au moins une propriété choisie dans le groupe comprenant: - une réduction de la taille des particules d'au moins 1 nm lorsque le pH du milieu dc altération et/ou de la partie du corps est abaissé d'au moins 1 unité de pH, - une disparition ou une réduction du nombre de particules, préférentiellement de particules inférieures à 25 nm, lorsque le milieu altérant et/ ou une partie du corps ont un pH inférieur à 7, - une disparition ou une réduction du nombre de particules, préférentiellement de particules supérieures à 25 nm, lorsque le milieu altérant et/ou la partie corporelle est une région interne ou une partie d'une cellule, - une disparition ou une réduction du nombre de particules, préférentiellement de particules inférieures à 25 nm, lorsque les particules sont introduites dans la partie corporelle d'un individu pendant plus d'une minute, - une disparition ou une réduction du nombre desdites particules supérieure à 25 nm, de préférence lorsque lesdites particules sont introduites dans la partie corporelle d'un individu et exposées à un rayonnement pendant plus d'une minute. Procédé selon la revendication 1, dans lequel la perturbation physico-chimique est choisie parmi: - i) une variation de l'environnement de la particule altérée comprenant la nanoparticule altérée et/ou le composé altéré et/ou la liaison altérée, et/ou - un rayonnement appliqué sur ladite particule altérée. Procédé selon les revendications 1 et 2, dans lequel la nanoparticule initiale est choisie parmi: - un magnétosome composé d'oxyde de fer, de préférence soit de la magnétite, de formule chimique Fe104, ou de la maghémite, de formule chimique Fe201, ou une composition intermédiaire entre maghémite et magnétite, ou - un magnétosome composé de sulfure de fer, de préférence de greigite, de formule chimique Fe"Fem,S4, où l'oxyde de fer et/ou le sulfure de fer est ou sont partiellement ou totalement cristallisés. 131